(57)【要約】【課題】本発明の目的は、塗工性が良好で、高明度、耐熱性、保存安定性に優れたカラーフィルタ用着色組成物、並びに塗膜への異物発生もないカラーフィルタを提供することである。【解決手段】前記課題は、染料造塩化合物からなる着色剤、バインダー樹脂、および、有機溶剤を含有するカラーフィルタ用着色組成物であり、バインダー樹脂が分岐、または環状のアルキル鎖を有するエチレン性不飽和単量体、および、水酸基を置換したアルキル鎖からなるエチレン性不飽和単量体からなる樹脂である。これらカラーフィルタ用着色組成物は、高い保存安定性、高明度、耐熱性、塗工性を持ち、また塗膜への異物発生もないこと見出し、この知見に基づいて本発明をなしたものである。【選択図】なし【特許請求の範囲】
【請求項１】
少なくとも染料とイオン結合によって塩形成し得る化合物とを反応させて得られた造塩化合物からなる着色剤、バインダー樹脂、および有機溶剤を含有するカラーフィルタ用着色組成物であって、
前記バインダー樹脂が、置換基（水酸基を除く）を有してもよい分岐アルキル基または置換基（水酸基を除く）を有してもよい環状のアルキル基を有するエチレン性不飽和単量体（ａ−１）、および、水酸基が置換したアルキル基を有するエチレン性不飽和単量体（ａ−２）、を含むエチレン性不飽和単量体をラジカル重合してなる樹脂であることを特徴とするカラーフィルタ用着色組成物。
【請求項２】
前記染料がトリアリールメタン系カチオン染料およびトリアリールメタン系アニオン染料、アントラキノン系アニオン染料、キサンテン系カチオン染料およびキサンテン系アニオン染料、モノアゾ系カチオン染料およびモノアゾ系アニオン染料、ジスアゾ系カチオン染料およびジズアゾ系アニオン染料、並びに、キノリン系アニオン染料およびシアニン系カチオン染料からなる群から選択される少なくとも１つであることを特徴とする請求項１記載のカラーフィルタ用着色組成物。
【請求項３】
前記染料が、トリアリールメタン系カチオン染料であることを特徴とする請求項１または２記載のカラーフィルタ用着色組成物。
【請求項４】
トリアリールメタン系カチオン染料が、一般式（３）で示される染料であることを特徴とする請求項２または３記載のカラーフィルタ用着色組成物。
一般式（３）
【化１】
2015028587.tif 000027
［一般式（３）中、Ｒ１Ａ〜Ｒ１Ｆは、それぞれ独立に、水素原子、置換もしくは無置換のアルキル基、置換もしくは無置換のアルケニル基、または、置換もしくは無置換のアリール基を表す。Ｒ１ＧおよびＲ１Ｈは、それぞれ独立に、水素原子、メチル基、または、エチル基を表す。］
【請求項５】
前記造塩化合物が、水溶液中で、イオン結合によって塩形成し得る化合物の対イオンと染料の対イオンとからなる塩を除去してなる化合物であることを特徴とする請求項１〜４いずれか記載のカラーフィルタ用着色組成物。
【請求項６】
着色剤が、さらに顔料を含有することを特徴とする請求項１〜５いずれか記載のカラーフィルタ用着色組成物。
【請求項７】
さらに光重合性単量体および／または光重合開始剤を含有することを特徴とする請求項１〜６いずれか記載のカラーフィルタ用着色組成物。
【請求項８】
請求項１〜７いずれか記載のカラーフィルタ用着色組成物により形成されてなるカラーフィルタ。
【発明の詳細な説明】
【技術分野】
【０００１】
本発明は、カラー液晶表示装置、カラー撮像管素子等に用いられるカラーフィルタの製造に使用されるカラーフィルタ用着色組成物、及びこれを用いて形成されてなるフィルタセグメントを備えるカラーフィルタに関するものである。
【背景技術】
【０００２】
液晶表示装置は、近年その薄型であることゆえの省スペース性や軽量性、また省電力性などが評価され、最近ではテレビ用途への普及が急速に進んでいる。テレビ用途向けでは、輝度やコントラストなどの性能をより高めることが要求されており、カラー液晶表示装置を構成する部材であるカラーフィルタにおいても、さらなる透過度の向上、コントラストの高度化などが望まれている。
【０００３】
カラーフィルタの作製方法としては、フォトレジストによるパターン形成の後、パターンを染色する染色法や、予め所定パターンの透明電極を形成しておき、電圧印加により溶媒に溶解・分散された顔料含有樹脂をイオン化させパターン形成する電着法、熱硬化樹脂または紫外線硬化樹脂を含むインクを用いてオフセット印刷等する印刷法、フォトレジスト材料に顔料等の着色剤を分散させたカラーフィルタ用着色組成物を使用する顔料分散法、などが知られており、最近では、顔料分散法が主流になっている。しかし、顔料を着色剤として用いたカラーフィルタは、顔料粒子による光の散乱等により、液晶によって制御された偏光度合いを乱してしまい、その結果、カラー液晶表示装置の輝度やコントラストの低下を招きやすいという問題がある。
【０００４】
この問題を解消する技術として、硬化性組成物の媒体中に溶解した状態で存在し得る染料を着色剤とした染料系の硬化性組成物の実用化が検討、提案されている（例えば、特許文献１参照）。しかし、着色剤に染料を用いたカラーフィルタには、以下の様な課題がある。すなわち、カラーフィルタ用着色組成物に用いる染料には、耐熱、耐光性と樹脂及び樹脂に使用される有機溶剤への溶解性が要求される。
有機溶剤への溶解性が悪いと、カラーフィルタ用着色組成物中の固形分を極端に落とす必要があり、その結果として、塗工性が非常に悪くなり、カラーフィルタ用着色組成物の着色剤として使用することが困難になってしまう。
【０００５】
また、従来のカラーフィルタにおいては、感光性組成物の着色剤としては、耐光性、耐熱性に優れる顔料が用いられてきた。しかし、顔料は耐光性、耐熱性に優れる反面、粒径が大きい為、光散乱を起こし透過率に限界があることや、高い明度を実現する上では適さないことが示されてきた。そこで、近年、より高い透過率と明度を両立するカラーフィルタを得るために染料を着色剤に用いたカラーフィルタが開発されているが、染料は透過率が高い反面、耐光性や耐熱性に劣るといった問題を有する。また、染料は水溶性であることから有機溶剤に対する溶解性が一般的に悪い。
【０００６】
そこで、染料の溶剤への溶解性の付与や耐光性や耐熱性を向上する所作として、有機化合物との造塩化がなされている。具体的には、カチオン性染料の場合にはスルホン酸基などのアニオン性官能基を有する有機化合物と造塩化し、造塩染料を得ることができる。（特許文献２参照）一方、アニオン性染料の場合は、アンモニウム塩基などのカチオン性官能基を有する有機化合物と造塩化することで造塩染料を得ることが出来る。（特許文献３参照）
【０００７】
しかしながら、これら染料造塩物を着色剤として用いた感光性組成物において、カラーフィルタで使用に耐えうる着色剤の耐熱性や保存安定性を付与するバインダー樹脂の詳細な構造や組成については知られていない。
【先行技術文献】
【特許文献】
【０００８】
【特許文献１】特開平６−７５３７５号公報
【特許文献２】特公昭５６−９５５７号公報
【特許文献３】特開２０１１−２４２７５２号公報
【発明の概要】
【発明が解決しようとする課題】
【０００９】
本発明の目的は、塗工性が良好で、高い保存安定性、高明度、耐熱性に優れたカラーフィルタ用着色組成物、並びに塗膜への異物発生もないカラーフィルタを提供することである。
【課題を解決するための手段】
【００１０】
本発明者らは、前記諸問題を解決するために鋭意研究を重ねた結果、染料と塩形成し得る化合物とを反応させて得られた造塩化合物からなる着色剤、特定のバインダー樹脂、および、有機溶剤を含有するカラーフィルタ用着色組成物が高い保存安定性、高明度、耐熱性、塗工性を持ち、また塗膜への異物発生もないこと見出し、この知見に基づいて本発明をなしたものである。
【００１１】
すなわち、本発明は、少なくとも染料とイオン結合によって塩形成し得る化合物とを反応させて得られた造塩化合物からなる着色剤、バインダー樹脂、および有機溶剤を含有するカラーフィルタ用着色組成物であって、
前記バインダー樹脂が、置換基（水酸基を除く）を有してもよい分岐アルキル基、または、置換基（水酸基を除く）を有してもよい環状のアルキル基を有するエチレン性不飽和単量体（ａ−１）、および、水酸基が置換したアルキル基を有するエチレン性不飽和単量体（ａ−２）、を含むエチレン性不飽和単量体をラジカル重合してなる樹脂であることを特徴とするカラーフィルタ用着色組成物に関する。
【００１２】
また、本発明は、前記染料がトリアリールメタン系カチオンおよびアニオン染料、アントラキノン系アニオン染料、キサンテン系カチオンおよびアニオン染料、モノアゾ系カチオンおよびアニオン染料、ジスアゾ系カチオンおよびアニオン染料、並びに、キノリン系アニオン染料およびシアニン系カチオン染料からなる群から選択される少なくとも１つであることを特徴とする前記カラーフィルタ用着色組成物に関する。
【００１３】
また、本発明は、前記染料が、トリアリールメタン系カチオン染料であることを特徴とする前記カラーフィルタ用着色組成物に関する。
【００１４】
また、本発明は、トリアリールメタン系カチオン染料が一般式（３）で示される染料であることを特徴とする前記カラーフィルタ用着色組成物に関する。
【００１５】
一般式（３）
【化１】
2015028587.tif 000002
［一般式（３）中、Ｒ１Ａ〜Ｒ１Ｆは、それぞれ独立に、水素原子、置換もしくは無置換のアルキル基、置換もしくは無置換のアルケニル基、または、置換もしくは無置換のアリール基を表す。Ｒ１ＧおよびＲ１Ｈは、それぞれ独立に、水素原子、メチル基、または、エチル基を表す。］
【００１６】
また、本発明は、前記造塩化合物が、水溶液中で、イオン結合によって塩形成し得る化合物の対イオンと染料の対イオンとからなる塩を除去してなる化合物であることを特徴とする前記カラーフィルタ用着色組成物に関する。
【００１７】
また、本発明は、着色剤が、さらに顔料を含有することを特徴とする前記カラーフィルタ用着色組成物に関する。
【００１８】
また、本発明は、さらに光重合性単量体および／または光重合開始剤を含有することを特徴とする前記カラーフィルタ用着色組成物に関する。
【００１９】
さらに、本発明は、前記カラーフィルタ用着色組成物により形成されてなるカラーフィルタに関する。
【発明の効果】
【００２０】
本発明のカラーフィルタ用着色組成物は、高い保存安定性、高明度、耐熱性、塗工性を有し、塗膜形成時の異物発生がないカラーフィルタを得ることができる。
【発明を実施するための形態】
【００２１】
以下、本発明を詳細に説明する。
なお、本願では、「（メタ）アクリロイル」、「（メタ）アクリル」、「（メタ）アクリル酸」、又は「（メタ）アクリレート」と表記した場合には、特に説明がない限り、それぞれ、「アクリロイル及び／又はメタクリロイル」、「アクリル及び／又はメタクリル」、「アクリル酸及び／又はメタクリル酸」、又は「アクリレート及び／又はメタクリレート」を表すものとする。
また、本明細書に挙げる「Ｃ．Ｉ．」は、カラーインデックス（Ｃ．Ｉ．）を意味する。
【００２２】
本願発明の、カラーフィルタ用着色組成物は、少なくとも、染料とイオン結合によって塩形成し得る化合物とを反応させて得られた造塩化合物からなる着色剤と、置換基を有しても良い、分岐、または環状アルキル基を有するエチレン性不飽和単量体（ａ−１）、および、水酸基が置換したアルキル基を有するエチレン性不飽和単量体（ａ−２）を含むエチレン性不飽和単量体をラジカル重合してなるバインダー樹脂と有機溶剤とを含有する。
バインダー樹脂は、着色剤、特に造塩化合物および顔料を分散するもの、もしくは造塩化合物を染色、浸透させるものであり、本発明においては、着色剤は、前記造塩化合物、または前記造塩化合物と顔料とから構成される。
【００２３】
＜バインダー樹脂＞
まず、本発明の、置換基（水酸基を除く）を有してもよい分岐アルキル基、または、置換基（水酸基を除く）を有してもよい環状のアルキル基を有するエチレン性不飽和単量体（ａ−１）、および、水酸基が置換したアルキル基を有するエチレン性不飽和単量体（ａ−２）を含むエチレン性不飽和単量体をラジカル重合してなるバインダー樹脂について説明をする。
【００２４】
（置換基（水酸基を除く）を有してもよい分岐アルキル基、または、置換基（水酸基を除く）を有してもよい環状のアルキル基を有するエチレン性不飽和単量体（ａ−１））
分岐または環状のアルキル基の具体例として具体的には、イソプロピル基、ｓ−ブチル基、ｔ−ブチル基、イソブチル基、イソペンチル基、ｓ−ペンチル基、ｔ−ペンチル基、２−エチルペンチル基、ネオペンチル基、イソヘキシル基、２−エチルヘキシル基、ｔ−オクチル基、イソデシル基、イソアミル基、イソオクチル基、イソステアリル基、イソミリスチル基、シクロプロピル基、シクロブチル基、シクロペンチル基、シクロヘキシル基、アダマンチル基、ジシクロペンテニル基、ジシクロペンタニル基、イソボニル基、ノルボルニル基、ボロニル基、および、４−デシルシクロヘキシル基等を挙げることができるが、これらに限定されるものではない。
【００２５】
分岐または環状のアルキル基を有するエチレン性不飽和単量体（ａ−１）の具体的な例としては、イソブチル（メタ）アクリレート、２−エチルヘキシル（メタ）アクリレート、イソプロピル（メタ）アクリレート、ｔ−ブチル（メタ）アクリレート、イソブチル（メタ）アクリレート、イソペンチル（メタ）アクリレート、イソデシル（メタ）アクリレート、イソオクチル（メタ）アクリレート、イソステアリル（メタ）アクリレート（メタ）アクリレート、イソミリスチル（メタ）アクリレート、イソアミル（メタ）アクリレート、イソボニル（メタ）アクリレート、ジシクロペンテニル（メタ）アクリレート、ジシクロペンタニル（メタ）アクリレート、シクロヘキシル（メタ）アクリレート、およびｔ−ブチルシクロヘキシル（メタ）アクリレート等が挙げられ、これらが入手性の観点より好ましい。
【００２６】
分岐または環状アルキル基の炭素数としては、炭素数３〜３０が好ましく、より好ましくは炭素数８〜２０であり、より好ましくは炭素数８〜１８であり、炭素数８〜１８の、分岐または環状アルキル基を有するエチレン性不飽和単量体（ａ−１）としては、２−エチルヘキシル（メタ）アクリレート、イソステアリル（メタ）アクリレート、イソボニル（メタ）アクリレート、ジシクロペンタニル（メタ）アクリレート、および、ジシクロペンテニル（メタ）アクリレートが好適に用いられる。中でも好ましくは、分岐アルキル基を有するエチレン性不飽和単量体であることが好ましく、特に好ましくは２−エチルヘキシル（メタ）アクリレートである。
【００２７】
エチレン性不飽和単量体（ａ−１）は、全エチレン性不飽和単量体の重量を基準として１０重量％〜５０重量％が好ましく、より好ましくは１０重量％〜４０重量％であり、さらに好ましくは２０重量％〜４０重量％である。
【００２８】
（ａ−１）が有しても良い置換基としては、水酸基以外であり、例えば、ハロゲン原子、アルコキシ基、アリールオキシ基、アルケニル基、アシル基、アルコキシカルボニル基、及び、カルボキシ基等の置換基が挙げられる。
【００２９】
（ａ−１）が有しても良い置換基であるハロゲン原子としては、フッ素、塩素、臭素、および、ヨウ素が挙げられる。
【００３０】
（ａ−１）が有しても良い置換基であるアルコキシ基としては、メトキシ基、エトキシ基、プロポキシ基、ブトキシ基、ペントキシ基等が挙げられる。
【００３１】
（ａ−１）が有しても良い置換基であるアリールオキシ基としては、フェノキシ基、１−ナフトキシ基、２−ナフトキシ基、ｐ−ビフェニルオキシ基、ｍ−ビフェニルオキシ基、２−アントリルオキシ基、９−アントリルオキシ基、２−フェナントリルオキシ基、３−フェナントリルオキシ基、９−フェナントリルオキシ基、２−フルオレニルオキシ基、３−フルオレニルオキシ基、９−フルオレニルオキシ基、１−ピレニルオキシ基、２−ピレニルオキシ基、３−ペリレニルオキシ基等が挙げられる。
【００３２】
（ａ−１）が有しても良い置換基であるアルケニル基としては、ビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基、シクロペンテニル基、シクロヘキセニル基、１，３−ブタジエニル基、シクロヘキサジエニル基、シクロペンタジエニル基等を挙げることができる
【００３３】
（ａ−１）が有しても良い置換基であるアシル基としては、エタノイル基、メタノイル基、プロパノイル基、ベンゾイル基等が挙げられる。
【００３４】
（ａ−１）が有しても良い置換基であるアルコキシカルボニル基としては、メトキシカルボニル基、エトキシカルボニル基、ブトキシカルボニル基、プロポキシカルボニル基等が挙げられる。
【００３５】
（ａ−１）が有しても良い置換基であるカルボキシ基としては、メタン酸、エタン酸、プロパン酸等が挙げられる。
【００３６】
（水酸基が置換したアルキル基を有するエチレン性不飽和単量体（ａ−２））
水酸基が置換したアルキル基を有するエチレン性不飽和単量体（ａ−２）としては、分子内に水酸基が置換されたアルキル基を有するエチレン性不飽和単量体であれば特に限定されない。この場合のアルキル基としては、直鎖のアルキル基、分岐鎖のアルキル基、環状のアルキル基を示す。
【００３７】
直鎖のアルキル基の具体例としては、メチル基、エチル基、ｎ−プロピル基、ｎ−ブチル基、ｎ−ペンチル基、ｎ−オクチル基、ｎ−デシル基、ｎ−ドデシル基、ｎ−テトラデシル基、ｎ−ヘキサデシル基、及び、ｎ−オクタデシル基等が挙げられる。
【００３８】
分岐および環状のアルキル基の具体例としては、エチレン性不飽和単量体（ａ−１）で記載した基と同様である。
【００３９】
水酸基が置換したアルキル基を有するエチレン性不飽和単量体（ａ−２）の具体例としては、２−ヒドロキシエチル（メタ）アクリレート、３−ヒドロキシプロピル（メタ）アクリレート、４−ヒドロキシブチル（メタ）アクリレート、グリセロールモノ（メタ）アクリレート、４−ヒドロキシビニルベンゼン、２−ヒドロキシ−３−フェノキシプロピルアクリレート、１，４―シクロヘキサンジメタノールモノアクリレート、または、これらモノマーのカプロラクトン付加物（付加モル数は１〜５）等であるが特にこれらに限定はされない。
中でも、２−ヒドロキシエチル（メタ）アクリレート、４−ヒドロキシブチル（メタ）アクリレート、及び、グリセロールモノ（メタ）アクリレートが好ましく、２−ヒドロキシエチル（メタ）アクリレート、及び、４−ヒドロキシブチル（メタ）アクリレートがさらに好ましい。
【００４０】
また、エチレン性不飽和単量体（ａ−２）は、全エチレン性不飽和単量体の重量を基準として１０重量％〜６０重量％が好ましく、より好ましくは２５重量％〜６０重量％であり、さらに好ましくは４０重量％〜６０重量％である。エチレン性不飽和単量体（ａ−２）が６０重量％以上含まれると、得られるバインダー樹脂の親水性が増加し、着色組成物を作成する際の溶剤や造塩化合物に対する、相溶性が低下することが懸念される。一方、エチレン性不飽和単量体（ａ−２）が１０重量％未満では、着色組成物をベークした際に形成される水酸基を有する側鎖同士の熱架橋ネットワークが十分ではなく、着色組成物の耐熱性が低下することが懸念される。
【００４１】
（その他のエチレン性不飽和単量体）
その他のエチレン性不飽和単量体としては、分岐または環状のアルキル基を有するエチレン性不飽和単量体（ａ−１）および、水酸基が置換したアルキル基を有するエチレン性不飽和単量体（ａ−２）とラジカル重合可能なものであれば特に限定されず、用途に応じて適宜選択することができる。
【００４２】
その他のエチレン性不飽和単量体としては例えば、
メチル（メタ）アクリレート、エチル（メタ）アクリレート、プロピル（メタ）アクリレート、ノルマルブチル（メタ）アクリレート、ペンチル（メタ）アクリレート、オクチル（メタ）アクリレート、セチル（メタ）アクリレート、デシル（メタ）アクリレート、ドデシル（メタ）アクリレート、ラウリル（メタ）アクリレート、トリデシル（メタ）アクリレート、ステアリル（メタ）アクリレート、または、ベヘニル（メタ）アクリレート等の直鎖アルキル（メタ）アクリレート類；
【００４３】
トリフルオロエチル（メタ）アクリレート、オクタフルオロペンチル（メタ）アクリレート、パーフルオロオクチルエチル（メタ）アクリレート、又はテトラフルオロプロピル（メタ）アクリレート等のフルオロアルキル（メタ）アクリレート類；
【００４４】
（メタ）アクリロキシ変性ポリジメチルシロキサン（シリコーンマクロマー）類；
【００４５】
テトラヒドロフルフリル（メタ）アクリレート、又は３−メチル−３−オキセタニル（メタ）アクリレート等の複素環を有する（メタ）アクリレート類；
【００４６】
ベンジル（メタ）アクリレート、フェノキシエチル（メタ）アクリレート、フェノキシポリエチレングリコール（メタ）アクリレート、パラクミルフェノキシエチル（メタ）アクリレート、パラクミルフェノキシポリエチレングリコール（メタ）アクリレート、又はノニルフェノキシポリエチレングリコール（メタ）アクリレート等の芳香族環を有する（メタ）アクリレート類；
【００４７】
（メタ）アクリル酸、アクリル酸ダイマー、２−（メタ）アクリロイロキシエチルフタレート、２−（メタ）アクリロイロキシプロピルフタレート、２−（メタ）アクリロイロキシエチルヘキサヒドロフタレート、２−（メタ）アクリロイロキシプロピルヘキサヒドロフタレート、エチレンオキサイド変性コハク酸 ( メタ ) アクリレート、β−カルボキシエチル（メタ）アクリレート、又はω−カルボキシポリカプロラクトン（メタ）アクリレート等のカルボキシル基を有する（メタ）アクリレート類；
【００４８】
メトキシポリエチレングリコールモノ(メタ)アクリレート、オクトキシポリエチレングリコールポリプロピレングリコールモノ(メタ)アクリレート、ラウロキシポリエチレングリコールモノ(メタ)アクリレート、ステアロキシポリエチレングリコールモノ(メタ)アクリレート、フェノキシポリエチレングリコールモノ(メタ)アクリレート、フェノキシポリエチレングリコールポリプロピレングリコールモノ(メタ)アクリレート、ポリエチレングリコールモノメチルエーテル(メタ)アクリレート、ラウロキシポリエチレングリコールモノ(メタ)アクリレート、ノニルフェノキシポリエチレングリコールモノ(メタ)アクリレート、ノニルフェノキシポリプロピレングリコールモノ(メタ)アクリレート、ノニルフェノキシポリエチレングリコールポリプロピレングリコールモノ(メタ)アクリレート、フェノキシポリエチレングリコールモノ(メタ)アクリレート、メトキシポリエチレングリコール(メタ)アクリレート、ｎ − ブトキシエチル(メタ)アクリレート、ｎ − ブトキシジエチレングリコール(メタ)アクリレート、２ − メトキシエチル(メタ)アクリレート、２ − エトキシエチル(メタ)アクリレート等のエーテル基を有する（メタ）アクリレート類；
【００４９】
３−（アクリロイルオキシメチル）３−メチルオキセタン、３−（メタクリロイルオキシメチル）３−メチルオキセタン、３−（アクリロイルオキシメチル）３−エチルオキセタン、３−（メタクリロイルオキシメチル）３−エチルオキセタン、３−（アクリロイルオキシメチル）３−ブチルオキセタン、３−（メタクリロイルオキシメチル）３−ブチルオキセタン、３−（アクリロイルオキシメチル）３−ヘキシルオキセタン及び３−（メタクリロイルオキシメチル）３−ヘキシルオキセタン等のオキセタニル基を有する（メタ）アクリレート類；
【００５０】
スチレン、α−メチルスチレン、酢酸ビニル、（メタ）アクリル酸ビニル、又は（メタ
）アクリル酸アリル等のビニル類；
【００５１】
エチルビニルエーテル、ｎ−プロピルビニルエーテル、および、ｎ−ブチルビニルエーテル、等のエーテル基を有するビニルエーテル類；
【００５２】
ジメチルアミノエチル（メタ）アクリレート、ジエチルアミノエチル（メタ）アクリレート、ジプロピルアミノエチル（メタ）アクリレート、ジブチルアミノエチル（メタ）アクリレート、ジメチルアミノプロピル（メタ）アクリルアミド、ジエチルアミノプロピル（メタ）アクリルアミド、ジプロピルアミノプロピル（メタ）アクリルアミド、および、ジブチルアミノプロピル（メタ）アクリルアミド等のジアルキルアミノ基を有する（メタ）アクリル酸エステルまたは（メタ）アクリルアミド類；
【００５３】
ジメチルアミノスチレン、ジメチルアミノメチルスチレン等のジアルキルアミノ基を有するスチレン類、ジアリルメチルアミン、ジアリルアミン等のジアリルアミン化合物、Ｎ−ビニルピロリジン、Ｎ−ビニルピロリドン、Ｎ−ビニルカルバゾール等のアミノ基含有芳香族ビニル系単量体；
【００５４】
グリシジル（メタ）アクリレート等のグリシジル基を有する（メタ）アクリレート類；
あるいは、これらの混合物が挙げられる。
【００５５】
また、例えば、２−イソシアネートエチルメタクリレート、２−イソシアネートエチルアクリレート、４−イソシアネートブチルメタクリレート、４−イソシアネートブチルアクリレート等のイソシアネート基を有する（メタ）アクリレート類が挙げられる。
本発明におけるイソシアネート基としては、ブロックイソシアネート基も含まれ、好ましく使用することができる。ブロックイソシアネート基とは、通常の条件では、イソシアネート基を他の官能基で保護することにより該イソシアネート基の反応性を抑える一方で、加熱により脱保護し、活性なイソシアネート基を再生させることができるイソシアネートブロック体のことを示す。
このようなブロックイソシアネート基を有するエチレン性不飽和単量体の市販品としては、例えば、２−［（３，５−ジメチルピラゾリル）カルボキシアミノ］エチルメタクリレート（カレンズＭＯＩ−ＢＰ,昭和電工製）；メタクリル酸２−（０−［１’メチルプロビリデンアミノ］カルボキシアミノ）エチル（カレンズＭＯＩ−ＢＭ,昭和電工製）などが挙げられる。
【００５６】
また、ベンゾトリアゾール基、および、ヒドロキシフェニルトリアジン基等の、紫外線吸収性官能基を有するエチレン性不飽和単量体が挙げられる。中でも、カラーフィルタ用着色組成物という用途における他の材料との反応性や入手性の観点から、ベンゾトリアゾール基が好ましく、具体的には、メタクリル酸２−[３−(２Ｈ−ベンゾトリアゾール−２−イル)−４−ヒドロキシフェニル]エチルが挙げられる。
紫外線吸収性官能基を樹脂中にグラフトする方法としては、エチレン性不飽和単量体を用いる以外には、ベンゾトリアゾール基、および、ヒドロキシフェニルトリアジン基を含有する水酸基と上記イソシアネート基を含有する樹脂とを反応させることやベンゾトリアゾール基、および、ヒドロキシフェニルトリアジン基を含有するカルボキシル基とグリシジル基を含有する樹脂とを反応させることやベンゾトリアゾール基、および、ヒドロキシフェニルトリアジン基を含有する臭素基と上記水酸基を含有する樹脂とを反応させる等の方法が挙げられるがこれらに限定されることはない。
【００５７】
また、フェノール基、ヒンダードフェノール基、および、チオエーテル基等の、酸化防止性官能基を有するエチレン性不飽和単量体が挙げられる。中でもカラーフィルタ用着色組成物という用途における他の材料との反応性や入手性の観点から、フェノール基、ヒンダードアミン基が好ましく、具体的なエチレン性不飽和単量体としては、ビニルフェノールが好ましい。
酸化防止性官能基を樹脂中にグラフトする方法としては、エチレン性不飽和単量体を用いる以外には、フェノール基、ヒンダードフェノール基、および、チオエーテル基を含有する水酸基と上記イソシアネート基を含有する樹脂とを反応させることや、フェノール基、ヒンダードフェノール基、および、チオエーテル基を含有する臭素と水酸基を含有する樹脂とを反応させる等の方法が挙げられるがこれらに限定されることはない。
【００５８】
その他エチレン性不飽和単量体としては、着色組成物の耐熱性の観点からフルオロアルキル基、熱架橋性官能基、紫外線吸収能含有官能基、酸化防止能含有官能基、または直鎖アルキル基を有するエチレン性不飽和単量体を用いることが好ましい。さらに好ましくは、フルオロアルキル基、熱架橋性官能基、紫外線吸収能含有官能基、または直鎖アルキル基を有するエチレン性不飽和単量体である。
【００５９】
フルオロアルキル基含有エチレン性不飽和単量体としては、トリフルオロエチル（メタ）アクリレートが特に好ましい。
【００６０】
直鎖アルキル基含有エチレン性不飽和単量体としては、メチル（メタ）アクリレート、エチル（メタ）アクリレート、ブチル（メタ）アクリレート、ラウリル（メタ）アクリレート、および、ドデシル（メタ）アクリレートが好ましく、メチル（メタ）アクリレート、および、ブチル（メタ）アクリレートが特に好ましい。
【００６１】
熱架橋性官能基を有するエチレン性不飽和単量体としては特に限定されないが、例えば、カルボキシル基、カルボン酸無水物、１級または２級アミノ基、イミノ基、オキセタニル基、エポキシ基、メルカプト基、イソシアネート基、アリル基、グリシジル基等を有するエチレン性不飽和単量体が挙げられる。中でもカラーフィルタ用着色組成物という用途における保存安定性や他の材料との反応性の観点から、カルボキシル基、オキセタニル基、イソシアネート基、エポキシ基、グリシジル基が好ましく、特にカルボキシル基、イソシアネート基、グリシジル基が好ましい。
【００６２】
（バインダー樹脂の製造方法）
本発明に好適なエチレン性不飽和単量体（ａ−１）および、（ａ−２）を含むエチレン性不飽和単量体を共重合してなる樹脂を得る方法としては、フリーラジカル重合、及びリビングラジカル重合好ましく公知の方法が使用できる。
【００６３】
フリーラジカル重合法の場合は、重合開始剤を使用するのが好ましい。重合開始剤としては例えば、アゾ系化合物及び有機過酸化物を用いることができる。アゾ系化合物の例としては、２，２'−アゾビスイソブチロニトリル、２，２'−アゾビス（２−メチルブチロニトリル）、１，１'−アゾビス（シクロヘキサン１−カルボニトリル）、２，２'−アゾビス（２，４−ジメチルバレロニトリル）、２，２'−アゾビス（２，４−ジメチル−４−メトキシバレロニトリル）、ジメチル２，２'−アゾビス（２−メチルプロピオネート）、４，４'−アゾビス（４−シアノバレリック酸）、２，２'−アゾビス（２−ヒドロキシメチルプロピオニトリル）、または２，２'−アゾビス［２−（２−イミダゾリン−２−イル）プロパン］等が挙げられる。有機過酸化物の例としては、過酸化ベンゾイル、ｔ−ブチルパーベンゾエイト、クメンヒドロパーオキシド、ブチルパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、またはジアセチルパーオキシド等が挙げられる。これらの重合開始剤は、単独で、若しくは２種類以上組み合わせて用いることができる。反応温度は好ましくは４０〜１５０℃、より好ましくは５０〜１１０℃、反応時間は好ましくは３〜３０時間、より好ましくは５〜２０時間である。
【００６４】
リビングラジカル重合法は一般的なラジカル重合に起こる副反応が抑制され、更には、重合の成長が均一に起こる為、容易にブロックポリマーや分子量の揃った樹脂を合成できる。
【００６５】
中でも、有機ハロゲン化物、またはハロゲン化スルホニル化合物を開始剤とし、遷移金属錯体を触媒とする原子移動ラジカル重合法は、広範囲の単量体に適応できる点、既存の設備に適応可能な重合温度を採用できる点で好ましい。原子移動ラジカル重合法は、下記の参考文献１〜８等に記載された方法で行うことができる。
【００６６】
（参考文献１）Ｆuｋuｄaら、Ｐｒｏｇ．Ｐｏｌｙｍ．Ｓｃｉ．２００４，２９，３２９（参考文献２）Ｍａｔｙｊａｓｚｅｗｓｋｉら、Ｃｈｅｍ．Ｒｅｖ．２００１，１０１，２９２１
（参考文献３）Ｍａｔｙｊａｓｚｅｗｓｋｉら、Ｊ．Ａｍ．Ｃｈｅｍ．Ｓｏｃ．１９９５，１１７，５６１４
（参考文献４） Ｍａｃｒｏｍｏｌｅｃｕｌｅｓ １９９５，２８，７９０１，Ｓｃｉｅｎｃｅ，１９９６，２７２，８６６
（参考文献５）ＷＯ９６／０３０４２１
（参考文献６）ＷＯ９７／０１８２４７
（参考文献７）特開平９−２０８６１６号公報
（参考文献８）特開平８−４１１１７号公報
【００６７】
上記重合には有機溶剤を用いることが好ましい。有機溶剤としては、特に限定されるものではないが、例えば、メタノール、エタノール、ノルマルプロパノール、イソプロパノール、酢酸エチル、酢酸ｎ−ブチル、酢酸イソブチル、トルエン、キシレン、アセトン、ヘキサン、メチルエチルケトン、シクロヘキサノン、プロピレングリコールモノメチルエーテルアセテート、ジプロピレングリコールモノメチルエーテルアセテート、エチレングリコールモノエチルエーテルアセテート、エチレングリコールモノブチルエーテルアセテート、ジエチレングリコールモノエチルエーテルアセテート、またはジエチレングリコールモノブチルエーテルアセテート等が用いられる。これらの重合溶媒は、２種類以上混合して用いてもよい。
【００６８】
本発明に使用されるエチレン性不飽和単量体（ａ−１）および（ａ−２）を含むエチレン性不飽和単量体をラジカル重合してなる樹脂の分子量は、特に限定されるものではないが、ゲルパーミエーションクロマトグラフィー（ＧＰＣ）で測定した換算重量平均分子量が１，０００〜５００，０００であることが好ましく、５，０００〜５０，０００であることがより好ましく、より好ましくは７，０００〜２０，０００である。バインダー樹脂の換算重量平均分子量が、５，０００〜１００，０００であると、現像時に膜減りが生じにくく、また現像時に非画素部分の抜け性が良好である傾向にあり、好ましい。また数平均分子量（Ｍｎ）は２，５００〜４０，０００の範囲が好ましく、Ｍｗ／Ｍｎの値は１０以下であることが好ましい。
【００６９】
ここで重量平均分子量（Ｍｗ）、数平均分子量（Ｍｎ）は、装置としては、ＲＩ検出器を装備したＨＬＣ−８１２０ＧＰＣ（東ソー株式会社製）を用い、カラムとしてＴＳＫ−ＧＥＬ  ＳＵＰＥＲ  ＨＺＭ−Ｎを２連でつなげて使用し、溶媒としてＴＨＦを用いて測定したポリスチレン換算分子量である。
【００７０】
また、本発明に好適なエチレン性不飽和単量体（ａ−１）および（ａ−２）を含むエチレン性不飽和単量体をラジカル重合してなる樹脂は、有機溶剤との混合溶液を使用してもよい。有機溶剤としては、メタノール、エタノール、ｎ−プロパノール、イソプロパノール、１−メトキシ−２−プロパノール、１−エトキシ−２−プロパノール、ｎ−ブタノール、イソブタノール、２−（メトキシメトキシ）エタノール、２−ブトキシエタノール、２−（イソペンチルオキシ）エタノール、２−（ヘキシルオキシ）エタノール、エチレングリコール、エチレングリコールモノエチルエーテル、エチレングリコールモノブチルエーテル、ジエチレングリコール、ジエチレングリコールモノメチルエーテル、ジエチレングリコールモノエチルエーテル、ジエチレングリコールモノブチルエーテル、プロピレングリコール、プロピレンゴリコールモノメチルエーテルアセテート、ジプロピレングリコール、ジプロピレングリコールモノメチルエーテル、ジプロピレングリコールモノエチルエーテル、トリエチレングリコール、トリエチレングリコールモノメチルエーテル、ポリエチレングリコール、グリセリン、テトラエチレングリコール、ジプロピレングリコール、アセトン、ジアセトンアルコール、アニリン、ピリジン、酢酸エチル、酢酸イソプロピル、メチルエチルケトン、Ｎ，Ｎ−ジメチルホルムアミド、ジメチルスルホキシド、テトラヒドロフラン（ＴＨＦ）、ジオキサン、２−ピロリドン、２−メチルピロリドン、Ｎ−メチル−２−ピロリドン、１，２−ヘキサンジオール、２，４，６−ヘキサントリオール、テトラフルフリルアルコール、４−メトキシ−４メチルペンタノン等である。また、カラーフィルタ用着色組成物に広く使用される溶剤であるプロピレングリコールモノメチルエーテルアセテート等に溶解する特性を有していてもよい。
【００７１】
また、本発明に使用されるエチレン性不飽和単量体（ａ−１）および（ａ−２）を含むエチレン性不飽和単量体をラジカル重合してなるバインダー樹脂は２種以上を併用して用いることができ、発現させたい物性に応じて、複数種を適宜選択することができる。複数選択することで、より耐熱性が向上した着色組成物を得ることが出来、好ましい。
【００７２】
（特定のバインダー樹脂と併用可能なその他樹脂）
本発明のバインダー樹脂としては、可視光領域の４００〜７００ｎｍの全波長領域において分光透過率が好ましくは８０％以上、より好ましくは９５％以上の樹脂であることが好ましく、本発明以外の熱可塑性樹脂を併用することが出来る。
【００７３】
また、アルカリ現像型着色レジスト材の形態で用いる場合には、酸性基含有モノマーを共重合したアルカリ可溶性ビニル系樹脂を併用することが出来る。また、さらに光感度を向上させるために、エチレン性不飽和活性二重結合を有するエネルギー線硬化性樹脂を併用することもできる。
【００７４】
熱可塑性樹脂としては、例えば、アクリル樹脂、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、ビニル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、およびポリイミド樹脂等が挙げられる。
【００７５】
酸性基含有エチレン性不飽和モノマーを共重合したアルカリ可溶性樹脂としては、例えば、カルボキシル基、スルホン基等の酸性基を有する樹脂が挙げられる。アルカリ可溶性樹脂として具体的には、酸性基を有するアクリル樹脂、α−オレフィン／（無水）マレイン酸共重合体、スチレン／スチレンスルホン酸共重合体、エチレン／（メタ）アクリル酸共重合体、またはイソブチレン／（無水）マレイン酸共重合体等が挙げられる。中でも、酸性基を有するアクリル樹脂、およびスチレン／スチレンスルホン酸共重合体から選ばれる少なくとも１種の樹脂、特に酸性基を有するアクリル樹脂は、耐熱性、透明性が高いため、好適に用いられる。
【００７６】
エチレン性不飽和活性二重結合を有するエネルギー線硬化性樹脂としては、水酸基、カルボキシル基、アミノ基等の反応性の置換基を有する高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該高分子に導入した樹脂が用いられる。また、スチレン−無水マレイン酸共重合物やα−オレフィン−無水マレイン酸共重合物等の酸無水物を含む高分子をヒドロキシアルキル（メタ）アクリレート等の水酸基を有する（メタ）アクリル化合物によりハーフエステル化したものも用いられる。
【００７７】
熱可塑性樹脂として、アルカリ可溶性能とエネルギー線硬化性能とを併せもつものも、カラーフィルタ用着色組成物として好ましい。
【００７８】
本発明の樹脂と複数併用することが出来るバインダー樹脂の分子量は、特に限定されるものではないが、ゲルパーミエーションクロマトグラフィー（ＧＰＣ）で測定した換算重量平均分子量が５，０００〜１００，０００であることが好ましく、より好ましくは７，０００〜５０，０００である。バインダー樹脂の換算重量平均分子量が、５，０００〜１００，０００であると、現像時に膜減りが生じにくく、また現像時に非画素部分の抜け性が良好である傾向にあり、好ましい。また数平均分子量（Ｍｎ）は２，５００〜４０，０００の範囲が好ましく、Ｍｗ／Ｍｎの値は１０以下であることが好ましい。
【００７９】
ここで重量平均分子量（Ｍｗ）、数平均分子量（Ｍｎ）は、装置としては、ＲＩ検出器を装備した、ＨＬＣ−８１２０ＧＰＣ（東ソー株式会社製）を用い、カラムとしてＴＳＫ−ＧＥＬ  ＳＵＰＥＲ  ＨＺＭ−Ｎを２連でつなげて使用し、溶媒としてＴＨＦを用いて測定したポリスチレン換算分子量である。
【００８０】
本発明のバインダー樹脂と複数併用することが出来る樹脂をカラーフィルタ用着色組成物として使用する場合には、着色剤吸着基および現像時のアルカリ可溶基として働くカルボキシル基、着色剤担体および溶剤に対する親和性基として働く脂肪族基および芳香族基のバランスが、着色剤の分散性、浸透性、現像性、さらには耐久性にとって重要であり、酸価２０〜３００ｍｇＫＯＨ／ｇの樹脂を用いることが好ましい。酸価が、２０ｍｇＫＯＨ／ｇ未満では、現像液に対する溶解性が悪く、微細パターン形成するのが困難である。３００ｍｇＫＯＨ／ｇを超えると、現像で微細パターンが残らなくなる。
【００８１】
本発明のバインダー樹脂と複数併用することが出来る樹脂は、着色剤１００重量部に対し、２０〜５００重量部の量で用いることが好ましい。２０重量部未満では、成膜性および諸耐性が不十分となり、５００重量部より多いと着色剤の濃度が低くなり、色特性を発現できないことがある。
【００８２】
＜着色剤＞
本発明の着色剤は、少なくとも染料とイオン結合によって塩形成し得る化合物とを反応させて得られた造塩化合物からなる。
＜造塩化合物＞
［染料］
染料としては、カチオン性化合物とイオン結合するアニオン性染料と、アニオン性化合物とイオン結合するカチオン性染料が挙げられる。中でも、トリアリールメタン系カチオンおよびアニオン染料、アントラキノン系アニオン染料、キサンテン系カチオンおよびアニオン染料、モノアゾ系カチオンおよびアニオン染料、ジスアゾ系カチオンおよびアニオン染料、キノリン系アニオン染料およびシアニン系カチオン染料が、明度の観点で好ましい。ｄ
【００８３】
（アニオン性染料）
本発明の造塩化合物を得るためのアニオン性染料としては、上述の通り、カチオン性化合物とイオン結合する着色化合物であればよい。このような着色化合物としては、分子中にカルボン酸基、スルホン酸基、フェノール性水酸基、リン酸基、またはこれらの金属塩などを有するものであれば、特に限定はなく、有機溶剤や現像液に対する溶解性、塩形成性、吸光度、本組成物中の他の成分との相互作用、耐光性、耐熱性等の必要とされる性能の全てを勘案して適宜選択することができる。
【００８４】
アニオン性染料としては、例えば、アントラキノン系アニオン性染料、モノアゾ系アニオン性染料、ジスアゾ系アニオン性染料、オキサジン系アニオン性染料、アミノケトン系アニオン性染料、キサンテン系アニオン性染料、キノリン系アニオン性染料、トリアリールメタン系アニオン性染料などが挙げられる。
中でも、トリアリールメタン系アニオン染料、アントラキノン系アニオン染料、キサンテン系アニオン染料、モノアゾ系アニオン染料、ジスアゾ系アニオン染料、およびキノリン系アニオン染料染料が明度の観点でより好ましい。
【００８５】
アミノケトン系アニオン染料としては、Ｃ.Ｉ. アシッドエロー７等が挙げられる。
【００８６】
アントラキノン系アニオン染料としては、Ｃ.Ｉ. アシッドブルー２３、２５、２７、３５、４０、４１、４３、４５、４７、４９、５１、５３、５５、５６、６２、６８、６９、７８、８０、８１：１、１１、１２４、１２７、１２７：１、１４０、１５０、１７５、２１５、２３０、２７７、３４４、Ｃ.Ｉ. アシッドバイオレット４１、４２、４３、Ｃ.Ｉ. アシッドグリーン２５、２７、ダイレクトバイオレット１７、または、一般式（３−１）（３−２）（３−３）で表される染料が等が挙げられる。
【００８７】
なかでも、Ｃ.Ｉ. アシッドブルー１１２、１４０、が明度の観点でより好ましい。
【００８８】
モノアゾ系アニオン染料/ジスアゾ系アニオン染料としては、例えば、Ｃ.Ｉ. アシッドレッド１、３、４、６、８、１１、１２、１４、１８、２６、２７、３３、３７、５３、５７、８８、１０６、１０８、１１１、１１４、１３１、１３７、１３８、１５１、１５４、１５８、１５９、１７３、１８４、１８６、２１５、２５７、２６６、２９６、３３７；
Ｃ.Ｉ. アシッドオレンジ７、１０、１２、１９、２０、２２、２８、３０、５２、５６、７４、１２７；
Ｃ.Ｉ. アシッドバイオレット１１、５６、５８；
Ｃ.Ｉ. アシッドイエロー１、１７、１８、２３、２５、３６、３８、４２、４４、５４、５９、７２、７８、１５１；
Ｃ.Ｉ. アシッドブラウン２、４、１３、２４８；
Ｃ.Ｉ. アシッドブルー９２、１０２、１１３、１１７などが挙げられる。モノアゾ系アニオン染料としては、Ｃ.Ｉ. アシッドレッド２５４が明度の観点好ましく、ジスアゾ系アニオンＣ.Ｉ. アシッドレッド２６０が好ましい。
【００８９】
キノリン系アニオン染料としては、特許公開２０１３−６１６２２号公報に挙げられるような構造のものが知られている。
またカラーインデックスで表されるキノリン系アニオン染料としては、Ｃ．Ｉ．アシッド イエロー ２、Ｃ．Ｉ．アシッド イエロー ３、Ｃ．Ｉ．アシッド イエロー ５、Ｃ．Ｉ．ダイレクト イエロー ５、Ｃ．Ｉ．ダイレクト イエロー １１９等があげられるが、中でもベンゾキノリン骨格を含有するＣ．Ｉ．アシッド イエロー ５の構造を有するものが好ましい。本発明においては、直接染料は、スルホン酸基を有することからアニオン染料と同義とみなす。
【００９０】
Ｃ．Ｉ．アシッド イエロー ５の構造は下記一般式（２）に包含されるものである。本発明において、特に好ましいキノリン系アニオン染料は、このＣ．Ｉ．アシッド イエロー ５及びＣ．Ｉ．アシッド イエロー ５のジスルホン酸をモノスルホン酸に置き換えた化合物である。これらのキノリン系アニオン染料は以下に述べる手段にて得られるものであるが、両者がモノスルホン酸タイプとジスルホン酸タイプと混在した混合物であってもかまわない。
【００９１】
一般式（２）
【化２】
2015028587.tif 000003
【００９２】
一般式（２）中、ｎは１または２の整数であり、それぞれの化合物の混合物であってもよい。また、Ｍはアルカリ金属であればいずれでも良いが、通常Ｎa（ナトリウム）である。
【００９３】
一般式（２）で表されるＣ．Ｉ．アシッド イエロー ５の構造に近似するベンゾキノリン骨格を有するキノリン系アニオン染料は、特開昭６０−１５５２７４公報に記載されているように作製することができる。
具体的には、ナフトキノリン（５、６−ベンゾキノリン）に発煙硫酸を添加し、常温で１０〜１５時間攪拌することで得られるものである。またここでモノスルホン酸を得るか、ジスルホン酸を得るかは発煙硫酸添加の処理時間等でコントロールすることが可能である。
また得られた化合物は、液体クロマトグラフで分離し、質量分析にてモノスルホン酸体かジスルホン酸体かの確認を行うことができる。また混合物の場合は両者の分析から、モノスルホン酸タイプとジスルホン酸タイプとの存在比率を得ることができる。
【００９４】
これらのベンゾキノリン骨格を有するキノリン系アニオン染料は、耐熱性、耐光性に優れるだけでなく、発色性においても好ましい材料である。
【００９５】
本発明に用いるキノリン系アニオン染料は、透過スペクトルにおいて４５０ｎｍの波長領域で透過率が５％以下であり、５５０ｎｍ、６５０ｎｍの領域で９０％以上であるものが好ましい。より好ましくは、透過スペクトルにおいて４５０ｎｍの波長領域で透過率５％以下であり、５５０ｎｍ、６５０ｎｍの領域で９５％以上である。ここで透過スペクトルは、波長が４００ｎｍ〜７００ｎｍの範囲である。
【００９６】
トリアリールメタン系アニオン性染料としては、Ｃ．Ｉ．バイオレット １５、１７、２５、Ｃ．Ｉ．ブルー １、３、５、７、８３、９０、９３、１００、１０３、１０４、１０９、Ｃ．Ｉ．グリーン ３、５、９、１６、５０等が挙げられる。なかでも、Ｃ.Ｉ. アシッドブルー９が明度の観点でより好ましい。
【００９７】
キサンテン系アニオン性染料としては、Ｃ．Ｉ．アシッドレッド５１（エリスロシン（食用赤色３号））、Ｃ．Ｉ．アシッドレッド５２（アシッドローダミン）、Ｃ．Ｉ．アシッドレッド８７（エオシンＧ（食用赤色１０３号））、Ｃ．Ｉ．アシッドレッド９２（アシッドフロキシンＰＢ（食用赤色１０４号））、Ｃ．Ｉ．アシッドレッド２８９、Ｃ．Ｉ．アシッドレッド３８８、ローズベンガルＢ（食用赤色５号）、アシッドローダミンＧ、Ｃ．Ｉ．アシッドバイオレット９、Ｃ．Ｉ．アシッドバイオレット９、Ｃ．Ｉ．アシッドバイオレット３０等が挙げられる。なかでも、Ｃ.Ｉ. アシッドレッド５２、２８９が明度の観点でより好ましい。
【００９８】
上記染料以外にも、以下に示すアシッド染料を使用する事が出来る。
【００９９】
赤色系染料としては、Ｃ．Ｉ．アシッド  レッド １、２、３、４、５、６、７、８、９、１０、１１、１２、１３、１４、１５、１６、１７、１８、１９、２０、２２、２３、２４、２５、２５：１、２６、２６：１、２６：２、２７、２９、３０、３１、３２、３３、３４、３５、３６、３７、３９、４０、４１、４２、４３、４４、４５、４７、５０、５２、５３、５４、５５、５６、５７、５９、６０、６２、６４、６５、６６、６７、６８、７０、７１、７３、７４、７６、７６：１、８０、８１、８２、８３、８５、８６、８７、８８、８９、９１、９２、９３、９７、９９、１０２、１０４、１０６、１０７、１０８、１１０、１１１、１１３、１１４、１１５、１１６、１２０、１２３、１２５、１２７、１２８、１３１、１３２、１３３、１３４、１３５、１３７、１３８、１４１、１４２、１４３、１４４、１４８、１５０、１５１、１５２、１５４、１５５、１５７、１５８、１６０、１６１、１６３、１６４、１６７、１７０、１７１、１７２、１７３、１７５、１７６、１７７、１８１、２２９、２３１、２３７、２３９、２４０、２４１、２４２、２４９、２５２、２５３、２５５、２５７、２６０、２６３、２６４、２６６、２６７、２７４、２７６、２８０、２８６、２８９、２９９、３０６、３０９、３１１、３２３、３３３、３２４、３２５、３２６、３３４、３３５、３３６、３３７、３４０、３４３、３４４、３４７、３４８、３５０、３５１、３５３、３５４、３５６、３８８等が挙げられる。
また、Ｃ．Ｉ．ダイレクト  レッド １、２、２：１、４、５、６、７、８、１０、１０：１、１３、１４、１５、１６、１７、１８、２１、２２、２３、２４、２６、２６：１、２８、２９、３１、３３、３３：１、３４、３５、３６、３７、３９、４２、４３、４３：１、４４、４６、４９、５２、５３、５４、５５、５６、５７、５８、５９、６０、６１、６２、６７、６７：１、６８、７２、７２：１、７３、７４、７５、７７、７８、７９、８１、８１：１、８５、８６、８８、８９、９０、９７、１００、１０１、１０１：１、１０７、１０８、１１０、１１４、１１６、１１７、１２０、１２１、１２２、１２２：１、１２４、１２５、１２７、１２７：１、１２７：２、１２８、１２９、１３０、１３２、１３４、１３５、１３６、１３７、１３８、１４０、１４１、１４８、１４９、１５０、１５２、１５３、１５４、１５５、１５６、１６９、１７１、１７２、１７３、１７４、１７５、１７６、１７７、１７９、１８０、１８１、１８２、１８５、１８６、１８９、２０４、２１１、２１３、２１４、２１７、２２２、２２４、２２５、２２６、２２７、２２８、２３２、２３６、２３７、２３８等も使用できる。
【０１００】
黄色系染料としては、Ｃ．Ｉ．アシッド  イエロー  ２，３、４、５、６、７、８、９、９：１、１０、１１、１１：１、１２、１３、１４、１５、１６、１７、１７：１、１８、２０、２１、２２、２３、２５、２６、２７、２９、３０、３１、３３、３４、３６、３８、３９、４０、４０：１、４１、４２、４２：１、４３、４４、４６、４８、５１、５３、５５、５６、６０、６３、６５、６６、６７、６８、６９、７２、７６、８２、８３、８４、８６、８７、９０、９４、１０５、１１５、１１７、１２２、１２７、１３１、１３２、１３６、１４１、１４２、１４３、１４４、１４５、１４６、１４９、１５３、１５９、１６６、１６８、１６９，１７２、１７４、１７５、１７８、１８０、１８３、１８７、１８８、１８９、１９０、１９１、１９２、１９９等が挙げられる。
【０１０１】
また、Ｃ．Ｉ．ダイレクト  イエロー １、２、４、５、１２、１３、１５、２０、２４、２５、２６、３２、３３、３４、３５、４１、４２、４４、４４：１、４５、４６、４８、４９、５０、５１、６１、６６、６７、６９、７０、７１、７２、７３、７４、８１、８４、８６、９０、９１、９２、９５、１０７、１１０、１１７、１１８、１１９、１２０、１２１、１２６、１２７、１２９、１３２、１３３、１３４等も使用できる。
【０１０２】
橙色系染料としては、Ｃ．Ｉ．アシッド  オレンジ １、１：１、４、５、６、７、８、９、１０、１２、１４、１６、１７、１８、１９、２０、２０：１、２２、２３、２４、２４：１、２５、２７、２８、２８：１、３０、３１、３３、３５、３６、３７、３８、４１、４５、４９、５０、５１、５４、５５、５６、５９、７９、８３、９４、９５、１０２、１０６、１１６、１１７、１１９、１２８、１３１、１３２、１３４、１３６、１３８等が挙げられる。
また、Ｃ．Ｉ．ダイレクト  オレンジ １、２、３、４、５、６、７、８、１０、１３、１７、１９、２０、２１、２４、２５、２６、２９、２９：１、３０、３１、３２、３３、４３、４９、５１、５６、５９、６９、７２、７３、７４、７５、７６、７９、８０、８３、８４、８５、８７、８８、９０、９１、９２、９５、９６、９７、９８、１０１、１０２、１０２：１、１０４、１０８、１１２、１１４等も使用できる。
【０１０３】
青色染料としては、Ｃ．Ｉ．アシッド  ブルー １、２、３、４、５、６、７、８、９、１１、１３、１４、１５、１７、１９、２１、２２、２３、２４、２５、２６、２７、２９、３４、３５、３７、４０、４１、４１：１、４３、４４、４５、４６、４７、４８、４９、５０、５１、５２、５３、５４、５５、５６、５７、５８、６２、６２：１、６３、６４、６５、６８、６９、７０、７３、７５、７８、７９、８０、８１、８３、８４、８５、８６、８８、８９、９０、９０：１、９１、９２、９３、９５、９６、９９、１００、１０３、１０４、１０８、１０９、１１０、１１１、１１２、１１３、１１４、１１６、１１７、１１８、１１９、１２０、１２３、１２４、１２７、１２７：１、１２８、１２９、１３５、１３７、１３８、１４３、１４５、１４７、１５０、１５５、１５９、１６９、１７４、１７５、１７６、１８３、１９８、２０３、２０４、２０５、２０６、２０８、２１３、２２７、２３０、２３１、２３２、２３３、２３５、２３９、２４５、２４７、２５３、２５７、２５８、２６０、２６１、２６２、２６４、２６６、２６９、２７１、２７２、２７３、２７４、２７７、２７８、２８０等が挙げられる。
また、Ｃ．Ｉ．ダイレクト  ブルー １、２、３、４、６、７、８、８：１、９、１０、１２、１４、１５、１６、１９、２０、２１、２１：１、２２、２３、２５、２７、２９、３１、３５、３６、３７、４０、４２、４５、４８、４９、５０、５３、５４、５５、５８、６０、６１、６４、６５、６７、７９、９６、９７、９８：１、１０１、１０６、１０７、１０８、１０９、１１１、１１６、１２２、１２３、１２４、１２８、１２９、１３０、１３０：１、１３２、１３６、１３８、１４０、１４５、１４６、１４９、１５２、１５３、１５４、１５６、１５８、１５８：１、１６４、１６５、１６６、１６７、１６８、１６９、１７０、１７４、１７７、１８１、１８４、１８５、１８８、１９０、１９２、１９３、２０６、２０７、２０９、２１３、２１５、２２５、２２６、２２９、２３０、２３１、２４２、２４３、２４４、２５３、２５４、２６０、２６３等も使用できる。
【０１０４】
紫色染料としては、Ｃ．Ｉ．アシッド  バイオレット １、２、３、４、５、５：１、６、７、７：１、９、１１、１２、１３、１４、１５、１６、１７、１９、２０、２１、２３、２４、２５、２７、２９、３０、３１、３３、３４、３６、３８、３９、４１、４２、４３、４７、４９、５１、６３、６７、７２、７６、９６、９７、１０２、１０３、１０９等が挙げられる。
また、Ｃ．Ｉ．ダイレクト  バイオレット １、３、４、５、６、７、８、９、１０、１１、１２、１３、１４、１６、１７、１８、２１、２２、２５、２６、２７、２８、２９、３０、３１、３２、３４、３５、３６、３７、３８、３９、４０、４１、４２、４３、４５、５１、５２、５４、５７、５８、６１、６２、６３、６４、７１、７２、７７、７８、７９、８０、８１、８２、８３、８５、８６、８７、８８、９３、９７等も使用できる。
【０１０５】
緑色染料としては、Ｃ．Ｉ．アシッド  グリーン ２、３、５、６、７、８、９、１０、１１、１３、１４、１５、１６、１７、１８、１９、２０、２２、２５、２５：１、２７、３４、３６、３７、３８、４０、４１、４２、４４、５４、５５、５９、６６、６９、７０、７１、８１、８４、９４、９５等が挙げられる。
また、Ｃ．Ｉ．ダイレクト  グリーン １１、１３、１４、２４、３０、３４、３８、４２、４９、５５、５６、５７、６０、７８、７９、８０等も使用できる。
【０１０６】
（カチオン性染料）
本発明の造塩化合物を得るためのカチオン性染料としては、アニオン性化合物とイオン結合する着色化合物であればよい。このような着色化合物としては、分子中に少なくとも１つのオニウム塩基、もしくは広義のアミノ基（−ＮＨ2、−ＮＨＲ，−ＮＲ2）を有するものであれば、特に制限はないが、好適なオニウム塩構造としては、入手性等の観点からは、アンモニウム塩、ヨードニウム塩、ジアゾニウム塩、及びであることが好ましく、保存安定性（熱安定性）を考慮すると、アンモニウム塩、ヨードニウム塩、及びであることがより好ましい。さらに好ましくはアンモニウム塩である。
【０１０７】
カチオン性染料としては、例えば、アントラキノン系カチオン性染料、モノアゾ系カチオン性染料、ジスアゾ系カチオン性染料、オキサジン系カチオン性染料、キサンテン系カチオン性染料の中でもローダミン系カチオン性染料、キノリン系カチオン性染料、トリアリールメタン系カチオン性染料、ジアリールメタン系カチオン性染料、チアジン系カチオン性染料、アクリジン系カチオン性染料、アジン系カチオン性染料、シアニン系カチオン性染料などが挙げられる。中でも、トリアリールメタン系カチオン性染料、ローダミン系カチオン性染料、モノアゾ系カチオン染料、ジスアゾ系カチオン性染料、シアニン系カチオン性染料が明度の観点で好ましく、ローダミン系カチオン性染料またはトリアリールメタン系カチオン性染料がより好ましく、トリアリールメタン系カチオン性染料が特に好ましい。
【０１０８】
トリアリールメタン系カチオン性染料としては、Ｃ．Ｉ.ベーシック  バイオレット１（メチルバイオレット）、同３（クリスタルバイオレット）、同１４（Ｍａｇｅｎｔａ）、Ｃ．Ｉ.ベーシック  ブルー１（ベーシックシアニン６Ｇ）、同５（ベーシックシアニンＥＸ）、同７（ビクトリアピュアブルー  ＢＯ）、同２６（ビクトリアブルー  Ｂ  ｃｏｎｃ.）、Ｃ．Ｉ.ベーシック  グリーン１（ブリリアントグリーンＧＸ）、同４（マラカイトグリーン）、後述の一般式（３）で表される染料、等があげられる。中でもＣ．I．ベーシック  ブルー７、同グリーン  ４、同バイオレット１、同バイオレット３、一般式（３）で表される染料を用いることが好ましい。
【０１０９】
ローダミン系カチオン性染料としては、Ｃ．Ｉ.ベーシック  レッド１（ローダミン６Ｇ、６ＧＣＰ）、同３、同８（ローダミンＧ）、Ｃ．Ｉ.ベーシック  バイオレット１０（ローダミンＢ）等があげられる。中でもＣ．Ｉ.ベーシック  レッド１、同バイオレット１０を用いることが好ましい。
【０１１０】
シアニン系カチオン性染料としては、公知のもの又は市販品を使用することが出来る。例えば、Ｃ．Ｉ．ベーシックエロー１１、１２、１３、１４、２１、２２、２３、２４、２８、２９、３３、３５、４０、４３、４４、４５、４８、４９、５１、５２、５３、Ｃ．Ｉ．ベーシックレッド１２、１３、１４、１５、２７、３５、３６、３７、４５、４８、４９、５２、５３、６６、６８、Ｃ．Ｉ．ベーシックバイオレット７、１５、１６、２０、２１、３９、４０、Ｃ．Ｉ．ベーシックオレンジ２７、４２、４４、４６、Ｃ．Ｉ．ベーシックブルー６２、６３等が挙げられる。これらの中でも、溶解性が良く、発色性及び消色性が良好であるという点でＣ．Ｉ．ベーシックエロー１１、１３、Ｃ．Ｉ． ベーシックレッド１２、１３、１４、１５、３７、Ｃ．Ｉ． ベーシックバイオレット１５、１６等を好適に使用出来る。
【０１１１】
モノアゾ系カチオン染料/ジスアゾ系カチオン染料としては、ベーシックレッド２２、４６、７６、ベーシックイエロー５７、ベーシックブラウン１６、ベーシックブラウン１７、ベーシックバイオレット１６等が挙げられる。中でも、ベーシックレッド４６、ベーシックバイオレット１６が明度の観点で好ましい。
【０１１２】
フラビン系カチオン性染料としては、Ｃ．Ｉ.ベーシック  イエロー１、
オーラミン系カチオン性染料としては、Ｃ．Ｉ.ベーシック  イエロー２、３、
サフラニン系カチオン性染料としては、Ｃ．Ｉ.ベーシック  レッド２、
フロキシン系カチオン性染料としては、Ｃ．Ｉ.ベーシック  レッド１２、
アクリジン系カチオン性染料としては、Ｃ．Ｉ.ベーシック  イエロー５、
オキサジン系カチオン性染料としては、Ｃ．Ｉ.ベーシック  ブルー３、
チアジン系カチオン性染料としては、Ｃ．Ｉ.ベーシック  ブルー２４、
メチレンブルー系カチオン性染料としては、Ｃ．Ｉ.ベーシック  ブルー９（メチレンブルーＦＺ、メチレンブルーＢ）、同２５（ベーシック  ブルーＧＯ）、同２４（ニューメチレンブルーＮＸ）等があげられる。中でもＣ．Ｉ.ベーシック  イエロー１、同ブルー９、同２４、同２５を用いることが好ましい。
【０１１３】
赤色画素を形成する上では、補色としてのフラビン系カチオン性染料は有効な材料である。メチレンブルーカチオン性染料は鮮明な青色を呈し、造塩染料にした場合に耐熱性に優れる点において、好ましい材料である。また、フラビン系カチオン性染料は、鮮明な黄味を呈し、造塩染料にした場合に耐熱性に優れる点において、好ましい材料である。中でも発色性が良好な点において、トリアリールメタン系カチオン性染料、ローダミン系カチオン性染料がより好ましい。
【０１１４】
また特に好ましいトリアリールメタン系カチオン性染料、ローダミン系カチオン性染料については、以下に詳述する。
【０１１５】
［トリアリールメタン系カチオン性染料］
トリアリールメタン系カチオン性染料は、中心の炭素に対してパラの位置にあるＮＨ2あるいはＯＨ基が酸化によりキノン構造をとることによって発色するものである。
ＮＨ2、ＯＨ基の数によって以下３つの型に分けられるが、中でもトリアミノトリフェニルメタン系のカチオン性染料の形態であることが良好な青色、赤色、緑色を発色する点で好ましいものである。
ａ）ジアミノトリフェニルメタン系カチオン性染料
ｂ）トリアミノトリフェニルメタン系カチオン性染料
ｃ）ＯＨ基を有するロゾール酸系カチオン性染料
トリアミノトリフェニルメタン系カチオン性染料、ジアミノトリフェニルメタン系カチオン性染料は色調が鮮明であり、他のものよりも日光堅ロウ性に優れ好ましいものである。またジフェニルナフチルメタンカチオン性染料および／またはトリフェニルメタンカチオン性染料が好ましい。
【０１１６】
ブルー系のトリアリールメタン系カチオン性染料は、４００〜４４０ｎｍにおいて高い透過率を持つ分光特性を有している。中でも耐熱性の観点から、下記一般式（１１）の構造である染料が好ましく、一般式（１１）の中でも下記一般式（３）の構造である染料がよりが好ましく、一般式（３）の中でも、Ｒ１Ｈがメチル基もしくはエチル基である構造、または、一般式（１）の構造である染料（Ｃ．Ｉ.ベーシック  ブルー７）がより好ましく、一般式（３）のＲ１Ｈがメチル基である構造が入手性や耐熱性の観点から特に好ましい。
【０１１７】
一般式（１１）
【化３】
2015028587.tif 000004
【０１１８】
［一般式（１１）中、Ｒ１Ａ〜Ｒ１Ｄは、それぞれ独立に、水素原子、置換もしくは無置換のアルキル基、置換もしくは無置換のアルケニル基、または、置換もしくは無置換のアリール基を表す。Ｒ１ＧおよびＲ１Ｈは、それぞれ独立に、水素原子、メチル基、または、エチル基を表す。Ａｒ1は、置換基を有してもよい炭素数６〜１４の芳香族炭化水素基、または、置換を有してもよい炭素数４〜９の芳香族複素環基を示す。］
【０１１９】
一般式（３）
【化４】
2015028587.tif 000005
【０１２０】
［一般式（３）中、Ｒ１Ａ〜Ｒ１Ｆは、それぞれ独立に、水素原子、置換もしくは無置換のアルキル基、置換もしくは無置換のアルケニル基、または、置換もしくは無置換のアリール基を表す。Ｒ１ＧおよびＲ１Ｈは、それぞれ独立に、水素原子、メチル基、または、エチル基を表す。］
【０１２１】
一般式（１）
【化５】
2015028587.tif 000006
【０１２２】
一般式（１１）中、Ｒ１Ａ〜Ｒ１Ｄにおけるアルキル基としては、炭素数１から３０の直鎖状、分岐鎖状、単環状または縮合多環状アルキル基、または炭素数２から３０であり１個以上のエステル結合（−ＣＯＯ−）および／またはエーテル結合（−Ｏ−）を含む直鎖状、分岐鎖状、単環状または縮合多環状アルキル基が挙げられる。
【０１２３】
炭素数１から３０の直鎖状、分岐鎖状、単環状または縮合多環状アルキル基の具体例としては、メチル基、エチル基、プロピル基、ブチル基、ペンチル基、ヘキシル基、ヘプチル基、オクチル基、ノニル基、デシル基、ドデシル基、オクタデシル基、トリフルオロメチル基、イソプロピル基、イソブチル基、イソペンチル基、２−エチルヘキシル基、ｓｅｃ−ブチル基、ｔｅｒｔ−ブチル基、ｓｅｃ−ペンチル基、ｔｅｒｔ−ペンチル基、ｔｅｒｔ−オクチル基、ネオペンチル基、シクロプロピル基、シクロブチル基、シクロペンチル基、シクロヘキシル基、アダマンチル基、ノルボルニル基、ボロニル基、４−デシルシクロヘキシル基等を挙げることができるが、これらに限定されるものではない。
【０１２４】
炭素数２から３０であり１個以上のエステル結合を含む直鎖状、分岐鎖状アルキル基の具体例としては、−ＣＨ2−ＣＨ2−ＣＨ2−ＣＯＯ−ＣＨ2−ＣＨ3、−ＣＨ2−ＣＨ（−ＣＨ3）−ＣＨ2−ＣＯＯ−ＣＨ2−ＣＨ3、−ＣＨ2−ＣＨ2−ＣＨ2−ＯＣＯ−ＣＨ2−ＣＨ3、−ＣＨ2−ＣＨ2−ＣＨ2−ＣＨ2−ＣＯＯ−ＣＨ2−ＣＨ（ＣＨ2−ＣＨ3）−ＣＨ2−ＣＨ2−ＣＨ2−ＣＨ3、−(ＣＨ2)5−ＣＯＯ−（ＣＨ2）11−ＣＨ3、−ＣＨ2−ＣＨ2−ＣＨ2−ＣＨ−(ＣＯＯ−ＣＨ2−ＣＨ3) 2等を挙げることができるが、これらに限定されるものではない。
【０１２５】
炭素数２から３０であり１個以上のエーテル結合を含む直鎖状、分岐鎖状アルキル基の具体例としては、−ＣＨ2−Ｏ−ＣＨ3、−ＣＨ2−ＣＨ2−Ｏ−ＣＨ2−ＣＨ3、−ＣＨ2−ＣＨ2−ＣＨ2−Ｏ−ＣＨ2−ＣＨ3、−（ＣＨ2−ＣＨ2−Ｏ）n−ＣＨ3（ここでｎは１から８である）、−（ＣＨ2−ＣＨ2−ＣＨ2−Ｏ）m−ＣＨ3（ここでｍは１から５である）、−ＣＨ2−ＣＨ（ＣＨ3）−Ｏ−ＣＨ2−ＣＨ3−、−ＣＨ2−ＣＨ−（ＯＣＨ3）2等を挙げることができるが、これらに限定されるものではない。
【０１２６】
炭素数２から３０であり場合により１個以上のエーテル結合を含む単環状または縮合多環状アルキル基の具体例としては、以下のようなものを挙げることができるが、これらに限定されるものではない。
【０１２７】
【化６】
2015028587.tif 000007
【０１２８】
炭素数３から３０であり１個以上のエステル結合（−ＣＯＯ−）およびエーテル結合（−Ｏ−）を含む直鎖状、分岐鎖状、アルキル基の具体例としては、−ＣＨ2−ＣＨ2−ＣＯＯ−ＣＨ2−ＣＨ2−Ｏ−ＣＨ2−ＣＨ（ＣＨ2−ＣＨ3）−ＣＨ2−ＣＨ2−ＣＨ2−ＣＨ3、−ＣＨ2−ＣＨ2−ＣＯＯ−ＣＨ2−ＣＨ2−Ｏ−ＣＨ2−ＣＨ2−Ｏ−ＣＨ2−ＣＨ（ＣＨ2−ＣＨ3）−ＣＨ2−ＣＨ2−ＣＨ2−ＣＨ3を挙げることができるが、これらに限定されるものではない。
【０１２９】
一般式（１１）中、Ｒ１Ａ〜Ｒ１Ｄにおけるアルケニル基としては、炭素数１から１８の直鎖状、分岐鎖状、単環状または縮合多環状アルケニル基が挙げられる。それらは構造中に複数の炭素−炭素二重結合を有していてもよい。具体例としては、ビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基、シクロペンテニル基、シクロヘキセニル基、１，３−ブタジエニル基、シクロヘキサジエニル基、シクロペンタジエニル基等を挙げることができるが、これらに限定されるものではない。
【０１３０】
一般式（１１）中、Ｒ１Ａ〜Ｒ１Ｄにおけるアリール基としては、炭素数６〜１８を有する単環または縮合多環芳香族基であり、例えば、フェニル基、１−ナフチル基、２−ナフチル基、ｐ−ビフェニル基、ｍ−ビフェニル基、２−アントリル基、９−アントリル基、２−フェナントリル基、３−フェナントリル基、９−フェナントリル基、２−フルオレニル基、３−フルオレニル基、９−フルオレニル基、１−ピレニル基、２−ピレニル基、３−ペリレニル基等を挙げることができるが、これらに限定されるものではない。
【０１３１】
一般式（１１）中、Ｒ１Ａ〜Ｒ１Ｄにおけるアルキル基、アルケニル基、およびアリール基は、置換基を有しても良い。そのような置換基としては、アルキル基、アルケニル基、および、アリール基が挙げられ、これらは前記一般式（１１）における、Ｒ１Ａ〜Ｒ１Ｄのアルキル基、アルケニル基、およびアリール基と同義である。
【０１３２】
Ａｒ１は、置換基を有してもよい炭素数６〜１４の芳香族炭化水素基、または、置換を有してもよい炭素数４〜９の芳香族複素環基を示す。置換基を有してもよい炭素数６〜１４の芳香族炭化水素基の置換基としては、塩素原子、−Ｒ１４基、または、−Ｎ（Ｒ１５）Ｒ１６基が挙げられる。ここでＲ１４〜Ｒ１６としては、アルキル基、アルケニル基、および、アリール基が挙げられ、一般式（１１）におけるＲ１Ａ〜Ｒ１Ｄのアルキル基、アルケニル基、および、アリール基と同義である。
【０１３３】
置換基を有してもよい炭素数４〜９の芳香族複素環基の置換基としては、−Ｒ１７基、−Ｎ（Ｒ１８）Ｒ１９基が挙げられる。このＲ１７〜Ｒ１９としては、アルキル基、アルケニル基、および、アリール基が挙げられ、一般式（１１）におけるＲ１Ａ〜Ｒ１Ｄのアルキル基、アルケニル基、および、アリール基と同義である。
【０１３４】
一般式（３）中、Ｒ１Ａ〜Ｒ１Ｆにおけるアルキル基としては、一般式（１１）のＲ１Ａ〜Ｒ１Ｄで示したアルキル基と同義である。
【０１３５】
一般式（３）中、Ｒ１Ａ〜Ｒ１Ｆにおけるアルケニル基としては、一般式（１１）のＲ１Ａ〜Ｒ１Ｄで示したアルケニル基と同義である。
【０１３６】
一般式（３）中、Ｒ１Ａ〜Ｒ１Ｆにおけるアリール基としては、一般式（１１）のＲ１Ａ〜Ｒ１Ｄで示したアリール基と同義である。
【０１３７】
一般式（３）中、Ｒ１Ａ〜Ｒ１Ｆにおけるアルキル基、アルケニル基、およびアリール基は、置換基を有しても良い。そのような置換基としては、アルキル基、アルケニル基、およびアリール基が挙げられ、これらは前記一般式（１１）における、Ｒ１Ａ〜Ｒ１Ｄのアルキル基、アルケニル基、およびアリール基と同義である。
【０１３８】
Ｒ１ＧおよびＲ１Ｈは、それぞれ独立に、水素原子、メチル基、またはエチル基を表す。好ましくはメチル基、または、エチル基であり、Ｒ１ＧまたはＲ１Ｈのいずれかがメチル基またはエチル基であることがより好ましい。
【０１３９】
［ローダミン系カチオン性染料］
本発明において好ましく用いることのできるローダミン系塩基性染料は、赤色、バイオレット色、を呈するものである。赤色、バイオレット色を呈するとは、Ｃ．Ｉ.ベーシック レッド、Ｃ．Ｉ.ベーシック バイオレット等のカチオン性染料に属するものである。
【０１４０】
ローダミン系カチオン性染料は、４００〜４３０ｎｍにおいて高い透過率を持つ分光特性を有している。本発明に用いるローダミン系カチオン性染料は、透過スペクトルにおいて６５０ｎｍの領域で透過率が９０％以上であり、６００ｎｍの領域で透過率が７５％以上、５００〜５５０ｎｍの領域で透過率が５％以下、４００ｎｍの領域で透過率が７０％以上であるものが好ましい。より好ましくは、６５０ｎｍの領域で透過率が９５％以上であり、６００ｎｍの領域で透過率が８０％以上、５００〜５５０ｎｍの領域で透過率が１０％以下、４００ｎｍの領域で透過率が７５％以上である。
【０１４１】
上記のカチオン性染料を色ごとにまとめると、
青色の画素に好ましく用いることのできるものは、トリアリールメタン系カチオン性染料、メチレンブルー系カチオン性染料等であり、具体的には、Ｃ．Ｉ.ベーシック  ブルー１（ベーシックシアニン６Ｇ）、同５（ベーシックシアニンＥＸ）、同７（ビクトリアピュアブルー  ＢＯ）、同９（メチレンブルーＦＺ、メチレンブルーＢ）、同２４（ニューメチレンブルーＮＸ）、同２５（ベーシックブルーＧＯ）、同２６（ビクトリアブルー  Ｂ  ｃｏｎｃ.）、一般式（３）で表される染料、等があげられる。なかでも、耐熱性の観点からＣ．Ｉ.ベーシック  バイオレット１０、Ｃ．Ｉ.ベーシック  ブルー７、一般式（３）で表される染料、が好ましく、前述のように一般式（３）の中でも、Ｒ１Ｈがメチル基であるトリアリールメタン系染料が最も好ましい。
【０１４２】
また青色画素の補色として、ローダミン系カチオン性染料、後に述べる赤色を呈する、サフラニン系カチオン性染料、フロキシン系カチオン性染料等も有効である。例えば、銅フタロシアニン顔料（Ｃ．Ｉ.ピグメント  ブルー１５：６）と赤色を呈するカチオン性染料由来の造塩化合物とを併用することで、明度の高い青色画素を得ることができる。特に、銅フタロシアニン顔料（Ｃ．Ｉ.ピグメント  ブルー１５：６）とローダミン系カチオン性染料を用いたものとの組み合わせが、高い明度が得られ好ましいものである。
【０１４３】
赤色の画素に好ましく用いることのできるものは、ローダミン系カチオン性染料、サフラニン系カチオン性染料、フロキシン系カチオン性染料等であり、具体的には、Ｃ．Ｉ.ベーシック  レッド１（ローダミン６Ｇ、６ＧＣＰ）、同２（サフラニン系カチオン性染料）、同８（ローダミンＧ）、同１２（フロキシン系カチオン性染料）、Ｃ．Ｉ.ベーシック  バイオレット１０（ローダミンＢ）等があげられる。また赤色画素の補色として、黄色を呈するフラビン系カチオン性染料は好ましいものである。
【０１４４】
緑色の画素に好ましく用いることのできるものは、トリアリールメタン系カチオン性染料であり、Ｃ．Ｉ.ベーシック  グリーン１（ブリリアントグリーンＧＸ）、同４（マラカイトグリーン）等があげられる。
【０１４５】
カチオン性染料の態様としては、前記カチオン性染料の態様以外に、油溶性染料の態様で用いることもできる。例えば、Ｃ．Ｉ.ソルベント  レッド４９等が好ましいものである。
【０１４６】
＜染料とイオン結合によって塩形成し得る化合物＞
本発明の造塩化合物を得るにあたり、染料とイオン結合によって塩形成し得る化合物についての説明をする。塩形成し得る化合物としては、カチオン性化合物とアニオン性化合物があり、カチオン性化合物は、上記アニオン性染料とイオン結合によって造塩することが出来る。また、アニオン性化合物は、上記カチオン性染料とイオン結合によって造塩することが出来る。
【０１４７】
［カチオン性化合物］
カチオン性化合物としては、低分子化合物でも側鎖にカチオン性基を有する樹脂型化合物でも良い。
《カチオン性低分子化合物》
カチオン性低分子化合物では、分子中に少なくとも１つのオニウム塩基、もしくは広義のアミノ基（−ＮＨ2、−ＮＨＲ，−ＮＲ2）を有するものであれば、特に制限はないが、好適なオニウム塩構造としては、入手性等の観点からは、アンモニウム塩、ヨードニウム塩、ジアゾニウム塩であることが好ましく、保存安定性（熱安定性）を考慮すると、アンモニウム塩、ヨードニウム塩、及びであることがより好ましい。さらに好ましくはアンモニウム塩である。
【０１４８】
これらの具体例としては、テトラメチルアンモニウムクロライド、テトラエチルアンモニウムクロライド、モノステアリルトリメチルアンモニウムクロライド、ジステアリルジメチルアンモニウムクロライド、トリステアリルモノメチルアンモニウムクロライド、セチルトリメチルアンモニウムクロライド、トリオクチルメチルアンモニウムクロライド、ジオクチルジメチルアンモニウムクロライド、モノラウリルトリメチルアンモニウムクロライド、ジラウリルジメチルアンモニウムクロライド、トリラウリルメチルアンモニウムクロライド、トリアミルベンジルアンモニウムクロライド、トリヘキシルベンジルアンモニウムクロライド、トリオクチルベンジルアンモニウムクロライド、トリラウリルベンジルアンモニウムクロライド、ベンジルジメチルステアリルアンモニウムクロライド、及びベンジルジメチルオクチルアンモニウムクロライド、ジアルキル（アルキルがＣ１４〜Ｃ１８）ジメチルアンモニウムクロライド等が挙げられる。
【０１４９】
また、カチオン性化合物としては、側鎖にカチオン性基を有する樹脂型化合物が望ましい。
【０１５０】
《側鎖にカチオン性基を有する樹脂型化合物》
側鎖にカチオン性基を有する樹脂型化合物としては、側鎖に少なくとも１つのオニウム塩基を有するものであれば、特に制限はないが、好適なオニウム塩構造としては、入手性等の観点からは、アンモニウム塩、ヨードニウム塩、スルホニウム塩、ジアゾニウム塩、及びホスホニウム塩であることが好ましく、保存安定性（熱安定性）を考慮すると、アンモニウム塩、ヨードニウム塩、及びスルホニウム塩であることがより好ましい。さらに好ましくはアンモニウム塩である。
【０１５１】
また、側鎖にカチオン性基を有する樹脂型化合物としてはカラーフィルタ用着色組成物中のアクリル樹脂と相溶性の観点から、側鎖にカチオン性基を有する構造単位を持つビニル系樹脂、中でも側鎖にカチオン性基を有する構造単位を持つアクリル系樹脂、側鎖にカチオン性基を有する構造単位を持つスチレン系樹脂、側鎖にカチオン性基を有する構造単位を持つスチレンアクリル系樹脂が好ましい。
【０１５２】
また、側鎖にカチオン性基を有する樹脂型化合物として具体的には、下記一般式（４）で表される構造単位を含むアクリル系樹脂が用いられる。
【０１５３】
一般式（４）
【化７】
2015028587.tif 000008
【０１５４】
［一般式（４）中、Ｒ1は水素原子、または置換もしくは無置換のアルキル基を表す。Ｒ2〜Ｒ4 は、それぞれ独立に、水素原子、置換されていてもよいアルキル基、置換されていてもよいアルケニル基、または置換されていてもよいアリール基を表し、Ｒ2〜Ｒ4のうち２つが互いに結合して環を形成しても良い。Ｑはアルキレン基、アリーレン基、−ＣＯＮＨ−Ｒ5−、−ＣＯＯ−Ｒ5−を表し、Ｒ5は直接結合、アルキレン基を表す。Ｙ-は無機または有機のアニオンを表す。］
【０１５５】
一般式（４）中、Ｒ1におけるアルキル基としては、例えば、メチル基、エチル基、プロピル基、ｎ−ブチル基、ｉ−ブチル基、ｔ−ブチル基、ｎ−ヘキシル基、シクロヘキシル基が挙げられる。該アルキル基としては、炭素数１〜１２のアルキル基が好ましく、炭素数１〜８のアルキル基がより好ましく、炭素数１〜４のアルキル基が特に好ましい。
【０１５６】
一般式（４）中、Ｒ1で表されるアルキル基が置換基を有する場合、該置換基としては、例えば、ヒドロキシ基、アルコキシ基等が挙げられる。上記の中でも、Ｒ1としては、水素原子またはメチル基が最も好ましい。
【０１５７】
一般式（４）中、Ｒ2〜Ｒ4におけるアルキル基としては、例えば、直鎖アルキル基（メチル、エチル、ｎ−プロピル、ｎ−ブチル、ｎ−ペンチル、ｎ−オクチル、ｎ−デシル、ｎ−ドデシル、ｎ−テトラデシル、ｎ−ヘキサデシル及びｎ−オクタデシル等）、分岐アルキル基（イソプロピル、イソブチル、ｓｅｃ−ブチル、ｔｅｒｔ−ブチル、イソペンチル、ネオペンチル、ｔｅｒｔ−ペンチル、イソヘキシル、２−エチルヘキシル及び１，１，３，３−テトラメチルブチル等）、シクロアルキル基（シクロプロピル、シクロブチル、シクロペンチル及びシクロヘキシル等）及び架橋環式アルキル基（ノルボルニル、アダマンチル及びピナニル等）が挙げられる。該アルキル基としては、炭素数１〜１８のアルキル基が好ましく、さらに好ましくは炭素数１〜８のアルキル基である。
【０１５８】
一般式（４）中、Ｒ2〜Ｒ4におけるアルケニル基としては、例えば、直鎖又は分岐のアルケニル基（ビニル、アリル、１−プロペニル、２−プロペニル、１−ブテニル、２−ブテニル、３−ブテニル、１−メチル−１−プロペニル、１−メチル−２−プロペニル、２−メチル−１−プロペニル及び２−メチル−２−プロぺニル等）、シクロアルケニル基（２−シクロヘキセニル及び３−シクロヘキセニル等）が挙げられる。該アルケニル基としては、炭素数２〜１８のアルケニル基が好ましく、さらに好ましくは炭素数２〜８のアルケニル基である。
【０１５９】
一般式（４）中、Ｒ2〜Ｒ4におけるアリール基としては、例えば、単環式アリール基（フェニル等）、縮合多環式アリール基（ナフチル、アントラセニル、フェナンスレニル、アントラキノリル、フルオレニル及びナフトキノリル等）及び芳香族複素環炭化水素基（チエニル（チオフェンから誘導される基）、フリル（フランから誘導される基）、ピラニル（ピランから誘導される基）、ピリジル（ピリジンから誘導される基）、９−オキソキサンテニル（キサントンから誘導される基）及び９−オキソチオキサンテニル（チオキサントンから誘導される基）等）が挙げられる。
【０１６０】
一般式（４）中、Ｒ2〜Ｒ4で表されるアルキル基、アルケニル基、アリール基が置換基を有する場合、該置換基としては、例えば、ハロゲン原子、ヒドロキシ基、アルコキシ基、アリールオキシ基、アルケニル基、アシル基、アルコキシカルボニル基、及び、カルボキシ基等から選択される置換基が挙げられる。該置換基としては、中でも、ハロゲン原子、ヒドロキシ基、アルコキシ基が特に好ましい。
【０１６１】
一般式（４）中、Ｒ2〜Ｒ4としては、安定性の観点から置換されていてもよいアルキル基が好ましく、無置換のアルキル基が更に好ましい。また、Ｒ2〜Ｒ4のうち２つが互いに結合して環を形成しても良い。
【０１６２】
一般式（４）中、アクリル部位とアンモニウム塩基を連結するＱの成分はアルキレン基、アリーレン基、−ＣＯＮＨ−Ｒ5−、−ＣＯＯ−Ｒ5−を表し、Ｒ5は直接結合、アルキレン基を表すが、中でも、重合性、入手性の理由から、−ＣＯＮＨ−Ｒ5−、−ＣＯＯ−Ｒ5−であることが好ましい。また、Ｒ5がメチレン基、エチレン基、プロピレン基、ブチレン基であることが更に好ましく、エチレン基であることが特に好ましい。
【０１６３】
一般式（４）中におけるＹ-の成分は、無機または有機のアニオンであればよい。対アニオンとしては、公知のものが制限なく採用でき、具体的には、水酸化物イオン；塩化物イオン、臭化物イオン、ヨウ化物イオン等のハロゲンイオン；ギ酸イオン、酢酸イオン等のカルボン酸イオン；炭酸イオン、重炭酸イオン、硝酸イオン、硫酸イオン、亜硫酸イオン、クロム酸イオン、ニクロム酸イオン、リン酸イオン、シアン化物イオン、過マンガン酸イオン、さらには、ヘキサシアノ鉄（ＩＩＩ）酸イオンのような錯体イオン等が挙げられる。合成適性や安定性の点からは、ハロゲンイオン及びカルボン酸イオンが好ましく、ハロゲンイオンが最も好ましい。対アニオンがカルボン酸イオン等の有機酸イオンである場合は、樹脂中に有機酸イオンが共有結合し、分子内塩を形成していてもよい。
【０１６４】
以下に、本発明の好ましい様態である一般式（４）で表される構造単位を含むアクリル系樹脂を得るために使用可能なエチレン性不飽和単量体の具体例を示す。
【０１６５】
４級アンモニウム塩基を有するエチレン性不飽和単量体としては、例えば（メタ）アクリロイルオキシエチルトリメチルアンモニウムクロライド、（メタ）アクリロイルオキシエチルトリエチルアンモニウムクロライド、（メタ）アクリロイルオキシエチルジメチルベンジルアンモニウムクロライド、（メタ）アクリロイルオキシエチルメチルモルホリノアンモニウムクロライド、（メタ）アクリロイルオキシジメチルアミノエチルメチルクロライド塩等のアルキル（メタ）アクリレート系第４級アンモニウム塩、（メタ）アクリロイルアミノプロピルトリメチルアンモニウムクロライド、（メタ）アクリロイルアミノエチルトリエチルアンモニウムクロライド、（メタ）アクリロイルアミノエチルジメチルベンジルアンモニウムクロライド等のアルキル（メタ）アクリロイルアミド系第４級アンモニウム塩、ジメチルジアリルアンモニウムメチルサルフェート、および、トリメチルビニルフェニルアンモニウムクロライド等が挙げられ、中でも、アルキル（メタ）アクリレートの第４級アンモニウム塩がより好ましく、特に、（メタ）アクリロイルオキシジメチルアミノエチルメチルクロライド塩が好ましい。
【０１６６】
本発明の好ましい様態である一般式（４）で表される構造単位を含むアクリル系樹脂を得るには、アンモニウム塩基を有するエチレン性不飽和単量体を単量体成分として共重合する方法だけでなく、アミノ基を有するエチレン性不飽和単量体を単量体成分として共重合したアミノ基を有するアクリル系樹脂を得た後、オニウム塩化剤を反応させ、アンモニウム塩化する方法により得ても良い。
【０１６７】
アミノ基を有するエチレン性不飽和単量体としては、前述のバインダー樹脂のその他のエチレン性不飽和単量体で記載した、ジアルキルアミノ基を有する（メタ）アクリル酸エステルまたは（メタ）アクリルアミドやアミノ基含有芳香族ビニル系単量体からなるアミノ基を有するエチレン性不飽和単量体を用いることができる。
【０１６８】
オニウム塩化剤としては、例えば、ジメチル硫酸、ジエチル硫酸、またはジプロピル硫酸等のアルキル硫酸、ｐ−トルエンスルホン酸メチル、またはベンゼンスルホン酸メチル等のスルホン酸エステル、メチルクロライド、エチルクロライド、プロピルクロライド、またはオクチルクロライド等のアルキルクロライド、メチルブロマイド、エチルブロマイド、プロピルブロマイド、またはオクチルクロブロマイド等のアルキルブロマイド、あるいは、ベンジルクロライド、またはベンジルブロマイド等が挙げられる。
【０１６９】
アミノ基を有するエチレン性不飽和単量体とオニウム塩化剤との反応は、通常はアミノ基に対して等モル以下のオニウム塩化剤を、アミノ基を有するエチレン性不飽和単量体溶液に滴下することによって行うことができる。アンモニウム塩化反応時の温度は９０℃程度以下であり、特にビニルモノマーをアンモニウム塩化する場合には３０℃程度以下が好ましく、反応時間は１〜４時間程度である。
【０１７０】
別に、オニウム塩化剤として、アルコキシカルボニルアルキルハライドを使用することもできる。アルコキシカルボニルアルキルハライドは下記一般式（５）で表される。
【０１７１】
一般式（５）
Ｚ−Ｒ6−ＣＯＯＲ7
【０１７２】
［一般式（５）中、Ｚは、塩素、または臭素等のハロゲン、好ましくは臭素であり、Ｒ6は、炭素数１〜６、好ましくは炭素数１〜５、より好ましくは炭素数１〜３のアルキレン基であり、Ｒ7は、炭素数１〜６、好ましくは炭素数１〜３のアルキル基である。］
【０１７３】
アミノ基を有するエチレン性不飽和単量体とアルコキシカルボニルアルキルハライドとの反応は、アミノ基に対して等モル以下のアルコキシカルボニルアルキルハライドを上記オニウム塩化剤同様に反応させた後、−ＣＯＯＲ7を加水分解してカルボキシレートイオン（−ＣＯＯ-）に変換することにより得られる。これにより、カルボキシベタイン構造を有しアンモニウム塩基を有するエチレン性不飽和単量体を得ることができる。
【０１７４】
（その他エチレン性不飽和単量体）
その他、用いることができるエチレン性不飽和単量体としては、バインダー樹脂に記載のエチレン性不飽和単量体を適宜用いることができる。
具体的には、直鎖、分岐、または、環状アルキル基を有するエチレン性不飽和単量体、水酸基を含むエチレン性不飽和単量体、フルオロアルキル（メタ）アクリレート類、複素環を有する（メタ）アクリレート類、芳香族環を有する（メタ）アクリレート類、カルボキシル基を有する（メタ）アクリレート類、エーテル基を有する（メタ）アクリレート類、オキセタニル基を有する（メタ）アクリレート類、ジアルキルアミノ基を有する（メタ）アクリル酸エステルまたは（メタ）アクリルアミド、ビニル類、および、アミノ基含有芳香族ビニル系単量体である。
【０１７５】
またそれ以外に用いることが出来るエチレン性不飽和単量体としては、クロトン酸エステル類、ビニルエステル類、マレイン酸ジエステル類、フマル酸ジエステル類、イタコン酸ジエステル類、（メタ）アクリルアミド類、ビニルエーテル類などが挙げられる。
【０１７６】
クロトン酸エステル類の例としては、クロトン酸ブチル、及びクロトン酸ヘキシル等；
ビニルエステル類の例としては、ビニルアセテート、ビニルプロピオネート、ビニルブチレート、ビニルメトキシアセテート、及び安息香酸ビニル等；
マレイン酸ジエステル類の例としては、マレイン酸ジメチル、マレイン酸ジエチル、及びマレイン酸ジブチル等；
フマル酸ジエステル類の例としては、フマル酸ジメチル、フマル酸ジエチル、及びフマル酸ジブチル等；
イタコン酸ジエステル類の例としては、イタコン酸ジメチル、イタコン酸ジエチル、及びイタコン酸ジブチル等；
（メタ）アクリルアミド類の例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｎ−ブチルアクリル（メタ）アミド、Ｎ−ｔ−ブチル（メタ）アクリルアミド、Ｎ−シクロヘキシル（メタ）アクリルアミド、Ｎ−（２−メトキシエチル）（メタ）アクリルアミド、Ｎ，Ｎ−ジメチル（メタ）アクリルアミド、Ｎ，Ｎ−ジエチル（メタ）アクリルアミド、Ｎ−フェニル（メタ）アクリルアミド、Ｎ−ベンジル（メタ）アクリルアミド、（メタ）アクリロイルモルホリン、ジアセトンアクリルアミド等；
ビニルエーテル類の例としては、メチルビニルエーテル、ブチルビニルエーテル、ヘキシルビニルエーテル、及びメトキシエチルビニルエーテル等；が挙げられる。
【０１７７】
その他用いることができるエチレン性不飽和単量体としては、重合性や着色組成物の耐熱性の観点から、熱架橋性官能基や紫外線吸収能含有官能基、酸化防止能含有官能基、アルキル基を有するエチレン性不飽和単量体が好ましく、それらは、本発明のバインダー樹脂に記載の熱架橋性官能基や紫外線吸収能含有官能基、酸化防止能含有官能基、アルキル基を有するエチレン性不飽和単量体を適宜用いることが出来る。
【０１７８】
本発明に好適な一般式（４）で表される構造単位を含むアクリル系樹脂を得る方法としては、バインダー樹脂に記載の重合方法と同様であり、上記重合に用いることが出来る有機溶剤はバインダー樹脂に記載の有機溶剤と同様である
【０１７９】
一般式（４）で表される構造単位を含むアクリル系樹脂中に存在するアンモニウム塩基の量は、特に限定されるものではないが、樹脂のアンモニウム塩価が１０〜２００ｍｇＫＯＨ／ｇであることが好ましく、２０〜１３０ｍｇＫＯＨ／ｇであることがより好ましい。
【０１８０】
一般式（４）で表される構造単位を含むアクリル系樹脂の分子量は、特に限定されるものではないが、ゲルパーミエーションクロマトグラフィー（ＧＰＣ）で測定した換算重量平均分子量が１，０００〜５００，０００であることが好ましく、３，０００〜１５，０００であることがより好ましい。
【０１８１】
また、一般式（４）で表される構造単位を含むアクリル系樹脂は、カラーフィルタ用着色組成物に広く使用される溶剤に溶解する特性を有することが好ましく、バインダー樹脂に記載の有機溶剤に溶解することが好ましい。その中でも特に、プロピレングリコールモノメチルエーテルアセテートに溶解することがより好ましい。
【０１８２】
カチオン性基を有する樹脂において、上記一般式（４）で表される構造単位の総含有量は、特に制限はないが、カチオン性基を有する樹脂に含有される全構造単位を１００質量％とした場合に、造塩化合物の溶剤溶解性と着色力の点から、上記一般式（４）で表される構造単位の総含有量は、５質量％以上であることが好ましく、１０〜５０質量％であることがより好ましい。
【０１８３】
［アニオン性化合物］
アニオン性化合物としては、アニオン性低分子化合物でも側鎖にアニオン性基を有する樹脂型化合物でも良く、特にアニオン性低分子化合物を好適に用いることができる。分子中に少なくとも１つのアニオン性基含有塩を有するものであれば、特に制限はない。好適な置換基としては、入手性の観点からは、硫酸塩、および、スルホン酸塩であることが好ましく、保存安定性（熱安定性）等の観点からは硫酸塩であることがより好ましい。
【０１８４】
《アニオン性低分子化合物》
具体的なアニオン性低分子化合物の構造は、下記一般式（６）または下記一般式（２１）で示す構造である。
【０１８５】
一般式（６）
【化８】
2015028587.tif 000009
［一般式（６）中、Ｒ8は、置換もしくは無置換のアルキル基、または、置換もしくは無置換のアルケニル基を表す。］
【０１８６】
一般式（２１）
【化９】
2015028587.tif 000010
［一般式（２１）中、Ｒ1は水素原子、またはメチル基を表す。Ｒ2は、単結合または２価の連結基を表し、Ａは一般式（２２）を表し、Ｙ+は無機または有機のカチオンを表す。］
【０１８７】
一般式（２２）
【化１０】
2015028587.tif 000011
［一般式（２２）中、Ｒ4は置換基を有しても良いアルキレン基を表し、ｎ＝１〜２０の整数である。］
【０１８８】
一般式（６）中、Ｒ8における置換もしくは無置換のアルキル基としては、炭素数１〜３０の直鎖状、分岐鎖状、単環状または縮合多環状アルキル基、または炭素数２〜３０であり１個以上のエステル結合（−ＣＯＯ−）および／またはエーテル結合（−Ｏ−）を含む直鎖状、分岐鎖状、単環状または縮合多環状アルキル基が挙げられる。
【０１８９】
一般式（６）中、炭素数１〜３０の直鎖状、分岐鎖状、単環状または縮合多環状アルキル基の具体例としては、メチル基、エチル基、プロピル基、ブチル基、ペンチル基、ヘキシル基、ヘプチル基、オクチル基、ノニル基、デシル基、ドデシル基、オクタデシル基、トリフルオロメチル基、イソプロピル基、イソブチル基、イソペンチル基、２−エチルヘキシル基、ｓｅｃ−ブチル基、ｔｅｒｔ−ブチル基、ｓｅｃ−ペンチル基、ｔｅｒｔ−ペンチル基、ｔｅｒｔ−オクチル基、ネオペンチル基、シクロプロピル基、シクロブチル基、シクロペンチル基、シクロヘキシル基、アダマンチル基、ノルボルニル基、ボロニル基、４−デシルシクロヘキシル基等を挙げることができるが、これらに限定されるものではない。
【０１９０】
一般式（６）中、炭素数２〜３０であり１個以上のエステル結合を含む直鎖状、分岐鎖状アルキル基の具体例としては、−ＣＨ2−ＣＨ2−ＣＨ2−ＣＯＯ−ＣＨ2−ＣＨ3、−ＣＨ2−ＣＨ（−ＣＨ3）−ＣＨ2−ＣＯＯ−ＣＨ2−ＣＨ3、−ＣＨ2−ＣＨ2−ＣＨ2−ＯＣＯ−ＣＨ2−ＣＨ3、−ＣＨ2−ＣＨ2−ＣＨ2−ＣＨ2−ＣＯＯ−ＣＨ2−ＣＨ（ＣＨ2−ＣＨ3）−ＣＨ2−ＣＨ2−ＣＨ2−ＣＨ3、−(ＣＨ2)5−ＣＯＯ−（ＣＨ2）11−ＣＨ3、−ＣＨ2−ＣＨ2−ＣＨ2−ＣＨ−(ＣＯＯ−ＣＨ2−ＣＨ3) 2等を挙げることができるが、これらに限定されるものではない。
【０１９１】
一般式（６）中、炭素数２〜３０であり１個以上のエーテル結合を含む直鎖状、分岐鎖状アルキル基の具体例としては、−ＣＨ2−Ｏ−ＣＨ3、−ＣＨ2−ＣＨ2−Ｏ−ＣＨ2−ＣＨ3、−ＣＨ2−ＣＨ2−ＣＨ2−Ｏ−ＣＨ2−ＣＨ3、−（ＣＨ2−ＣＨ2−Ｏ）n−ＣＨ3（ここでｎは１から８である）、−（ＣＨ2−ＣＨ2−ＣＨ2−Ｏ）m−ＣＨ3（ここでｍは１から５である）、−ＣＨ2−ＣＨ（ＣＨ3）−Ｏ−ＣＨ2−ＣＨ3−、−ＣＨ2−ＣＨ−（ＯＣＨ3）2等を挙げることができるが、これらに限定されるものではない。
【０１９２】
一般式（６）中、炭素数２〜３０であり場合により１個以上のエーテル結合を含む単環状または縮合多環状アルキル基の具体例としては、以下のようなものを挙げることができるが、これらに限定されるものではない。
【０１９３】
【化１１】
2015028587.tif 000012
【０１９４】
一般式（６）中、炭素数３〜３０であり１個以上のエステル結合（−ＣＯＯ−）およびエーテル結合（−Ｏ−）を含む直鎖状、分岐鎖状、アルキル基の具体例としては、−ＣＨ2−ＣＨ2−ＣＯＯ−ＣＨ2−ＣＨ2−Ｏ−ＣＨ2−ＣＨ（ＣＨ2−ＣＨ3）−ＣＨ2−ＣＨ2−ＣＨ2−ＣＨ3、−ＣＨ2−ＣＨ2−ＣＯＯ−ＣＨ2−ＣＨ2−Ｏ−ＣＨ2−ＣＨ2−Ｏ−ＣＨ2−ＣＨ（ＣＨ2−ＣＨ3）−ＣＨ2−ＣＨ2−ＣＨ2−ＣＨ3を挙げることができるが、これらに限定されるものではない。
【０１９５】
一般式（６）中、Ｒ8における置換もしくは無置換のアルケニル基としては、炭素数１から１８の直鎖状、分岐鎖状、単環状または縮合多環状アルケニル基が挙げられる。それらは構造中に複数の炭素−炭素二重結合を有していてもよい。具体例としては、ビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基、シクロペンテニル基、シクロヘキセニル基、１，３−ブタジエニル基、シクロヘキサジエニル基、シクロペンタジエニル基等を挙げることができるが、これらに限定されるものではない。
【０１９６】
一般式（２１）中のＲ2としては、置換基を有してもよいアルキレン基、置換基を有してもよいオキシアルキレン基、置換基を有してもよいアリーレン基、−ＣＨ2−Ｏ−ＣＨ2ＣＨ（Ｒ3）Ｏ−、−ＣＯＮＨ−Ｒ5−、−Ｒ6−Ｏ−又は、−ＣＯＯ−Ｒ5−、を表し、Ｒ3は炭素数１〜３０の１価のアルキル基を表し、Ｒ5は、単結合、置換基を有してもよいアルキレン基、置換基を有してもよいオキシアルキレン基、又は、置換基を有してもよいアリーレン基を表し、Ｒ6は置換基を有してもよいアリーレン基を表す。
【０１９７】
一般式（２１）中、Ｒ2の置換基を有してもよいアルキレン基の具体例としては、メチレン基、エチレン基、プロピレン基、ブチレン基、トリメチレン基、テトラメチレン基、ヘキサメチレン基、または、オクタメチレン基等；
Ｒ2の置換基を有してもよいオキシアルキレン基の具体例としては、オキシメチレン基、オキシエチレン基、オキシプロピレン基、オキシブチレン基、オキシテトラメチレン基、オキシヘキサメチレン基、または、オキシオクタメチレン基等；
Ｒ2の置換基を有してもよいアリーレン基の具体例としては、フェニル基、ノニルフェニル基、または、パラクミルフェニル基等；
Ｒ3の炭素数１〜３０の１価のアルキル基の具体例としては、メチル基、エチル基、プロピル基、ブチル基、ペンチル基、ヘキシル基、オクチル基、ノニル基、デシル基、または、ドデシル基等；
が挙げられるが、これらに限定されるものではない。
【０１９８】
一般式（２１）中、Ｒ3の炭素数１〜３０の１価のアルキル基としては、炭素数１〜１８の１価のアルキル基が好ましく、炭素数８〜１８の１価のアルキル基が好ましい。理由としては、炭素数の少ないアルキル基の場合は耐熱性に悪影響を与える。また炭素数が大きいアルキル基の場合は、樹脂や染料造塩物を作成する際の溶解性に悪影響を及ぼすことが懸念される。
【０１９９】
一般式（２１）中、Ｒ5の置換基を有してもよいアルキレン基、置換基を有してもよいオキシアルキレン基、置換基を有してもよいアリーレン基としては、一般式（２１）中のＲ2で説明したアルキレン基、オキシアルキレン基、アリーレン基が挙げられるが、これらに限定されない。
【０２００】
一般式（２１）中のＲ2としては、その中でも、炭素数８〜１８の長鎖アルキル基の分岐を有する、−ＣＨ2−Ｏ−ＣＨ2ＣＨ（Ｒ3）Ｏ−が、重合性、入手性、耐熱性の理由から好ましい。
【０２０１】
一般式（２１）中、Ａは一般式（２２）を表す。
本願発明のエチレン性不飽和単量体（ａ−１）は、スルホ基（ＳＯ3）の隣のＡが、一般式（２２）で示されるアルキレンオキサイドであり、硫酸基を有することを特徴とする。通常、カルボン酸基やスルホン酸基を有する樹脂が使用されるが、本発明者らはカルボキシ基やスルホン酸基よりも酸性度の強い硫酸基を有する樹脂が、カルボキシル基やスルホン酸基よりも、特に塩基性染料との強い相互作用によって塩形成し、着色組成物の耐熱性を向上するものと考え、本発明に至った。
【０２０２】
一般式（２２）中、Ｒ4の置換基を有してもよいアルキレン基の具体例としては、一般式（２１）中で説明したアルキレン基が挙げられる。当該アルキレン基の炭素数としては、炭素数１〜１０が好ましく、炭素数１〜５がより好ましく、炭素数２または３が特に好ましい。
【０２０３】
また、一般式（２２）中のｎは、１〜２０の整数であり、ｎが２〜１５の整数であることが好ましく、ｎが５〜１０の整数であることがより好ましい。
【０２０４】
これら一般式（２１）、（２２）における、アルキル基、アルキレン基、オキシアルキレン基、アリーレン基置換基を有しても良い。そのような置換基としては、アルキル基、アルケニル基、アリール基が挙げられ、これらは前述の一般式（３）の項記載の置換基と同義である。
【０２０５】
当該エチレン性不飽和単量体を構成する一般式（２１）中におけるＹ+の成分は、無機または有機のカチオンを表し、公知のものが制限なく採用できる。Ｙとして具体的には、水素、アルカリ金属、アルカリ土類金属、アンモニウム化合物等が挙げられる。その際、アルカリ金属は、ナトリウム、カリウムであり、アルカリ土類金属は、カルシウム、マグネシウムであることが好ましい。また、アンモニウム化合物とは、ＮＨ4+または、そのＨを炭化水素基などで置換した化合物のことである。
【０２０６】
一般式（２１）で示されるエチレン性不飽和単量体（ａ−１）としては、市販されているものであってもよいし、適宜合成したものであってもよく、具体例としては、
第一工業製薬社製市販品の、アクアロンＫＨ−１０、ＫＨ−１０２５、若しくは、ＫＨ−０５等のポリオキシエチレン−１−（アリルオキシメチル）アルキルエーテル硫酸アンモニウム；
ＨＳ−１０、ＨＳ−１０２５、ＢＣ−１０、ＢＣ−２０等のポリオキシエチレンノニルプロペニルフェニルエーテル硫酸アンモニウム；
三洋化成工業社製市販品の、エレミノールＲＳ−３０００等のポリオキシアルキレン硫酸ナトリウムメタクリレート；
日本乳化剤社製市販品の、アントックスＭＳ−６０等のビス（ポリオキシエチレン多環フェニルエーテル）メタクリレート硫酸エステル塩等が挙げられる。
【０２０７】
これら一般式（２１）に示されるエチレン性不飽和単量体（ａ−１）は、１種のみであってもよいし、２種以上を併用してもよく、これらの中でも、アクアロンＫＨ−１０、ＫＨ−０５を好ましく用いることができる。
【０２０８】
本発明のアニオン性低分子化合物の具体例としては、表１の以下の構造が挙げられるが、これらに限定されない。
【０２０９】
【表１】
2015028587.tif 000013
【０２１０】
《側鎖にアニオン性基を有する樹脂型化合物》
側鎖にアニオン性基を有する樹脂型化合物としては、側鎖に少なくとも１つのスルホ基を含有するモノマーを単量体成分として得られる共重合体が好ましく、側鎖に少なくとも１つのスルホ基を含有するモノマーを単量体成分として得られる共重合体がより好ましい。
【０２１１】
また、側鎖にアニオン性基を有する樹脂としてはカラーフィルタ用着色組成物中のアクリル樹脂と相溶性の観点から、側鎖にアニオン性基を有する構造単位を持つビニル系樹脂、中でも側鎖にアニオン性基を有する構造単位を持つアクリル系樹脂、側鎖にアニオン性基を有する構造単位を持つスチレン系樹脂、側鎖にアニオン性基を有する構造単位を持つスチレンアクリル系樹脂が好ましい。
【０２１２】
本発明の造塩化合物を含有するカラーフィルタ用着色組成物を調製し、カラーフィルタとしての特性を発現させる場合は、カラーフィルタ用着色組成物を構成するバインダー樹脂と同種の樹脂を使用することが望ましい。カラーフィルタ用着色組成物はアクリル系樹脂が好ましく用いられることから、造塩化合物を得るための側鎖にアニオン性基を有する樹脂として、アクリル系樹脂が最も好ましい。
【０２１３】
また、本発明の側鎖にアニオン性基を有する樹脂としては、下記一般式（７）で表される構造単位を含むビニル系樹脂が好ましく、中でもアクリル系樹脂が好ましく用いられる。
【０２１４】
一般式（７）
【化１２】
2015028587.tif 000014
［一般式（７）中、Ｒ9は水素原子、または置換もしくは無置換のアルキル基を表す。
Ｄは単結合、または、２価の連結基を表す。Ｐ-は、−ＳＯ3-、−ＯＳＯ3-、−Ｒ10ＳＯ3-、または−ＣＯＯ-を表し、Ｒ10は一般式（８）で表される。Ａ+は無機または有機のカチオンを表す。］
【０２１５】
一般式（８）
【化１３】
2015028587.tif 000015
［一般式（８）中、Ｒ11は置換基を有しても良いアルキレン基を表し、ｍ＝１〜２０の整数である。］
【０２１６】
一般式（７）中、Ｒ9は、水素原子、または置換若しくは無置換のアルキル基を表す。Ｒ9におけるアルキル基としては、例えば、メチル基、エチル基、プロピル基、ｎ−ブチル基、ｉ−ブチル基、ｔ−ブチル基、ｎ−ヘキシル基、シクロヘキシル基が挙げられる。該アルキル基としては、炭素数１〜１２のアルキル基が好ましく、炭素数１〜８のアルキル基がより好ましく、炭素数１〜４のアルキル基が特に好ましい。
【０２１７】
Ｒ9で表されるアルキル基が置換基を有する場合、該置換基としては、例えば、水酸基、アルコキシル基等が挙げられる。
【０２１８】
上記の中でも、Ｒ9としては、水素原子またはメチル基が最も好ましい。
【０２１９】
一般式（７）中、アクリル部位とＰ-を連結するＤの成分は単結合、または、２価の連結基を表し、２価の連結基としては、置換基を有してもよいアルキレン基、置換基を有しても良いアリーレン基、置換もしくは無置換のオキシアルキレン基、−ＣＨ2−Ｏ−ＣＨ2ＣＨ（Ｒ12）Ｏ−、−ＣＯＮＨ−Ｒ13−、または、−ＣＯＯ−Ｒ13−、−Ｒ54−Ｏ、を表し、Ｒ12は炭素数１〜３０の１価のアルキル基を表し、Ｒ13は単結合、置換基を有してもよいアルキレン基、置換基を有してもよいオキシアルキレン基、又は、置換基を有してもよいアリーレン基を表し、Ｒ54は置換基を有してもよいアリーレン基を表す。
【０２２０】
一般式（７）中におけるＤの２価の連結基中の置換基を有してもよいアルキレン基の具体例としては、メチレン基、エチレン基、プロピレン基、ブチレン基、トリメチレン基、テトラメチレン基、ヘキサメチレン基、または、オクタメチレン基等；
一般式（７）中におけるＤの２価の連結基中の置換基を有してもよいオキシアルキレン基の具体例としては、オキシメチレン基、オキシエチレン基、オキシプロピレン基、オキシブチレン基、オキシテトラメチレン基、オキシヘキサメチレン基、または、オキシオクタメチレン基等；
一般式（７）中におけるＤの２価の連結基中の置換基を有してもよいアリーレン基の具体例としては、フェニル基、ノニルフェニル基、または、パラクミルフェニル基等；
一般式（７）中におけるＲ12の炭素数１〜３０の１価のアルキル基の具体例としては、メチル基、エチル基、プロピル基、ブチル基、ペンチル基、ヘキシル基、オクチル基、ノニル基、デシル基、または、ドデシル基等；
が挙げられるが、これらに限定されるものではない。
【０２２１】
Ｒ12の炭素数１〜３０の１価のアルキル基としては、炭素数１〜１８の１価のアルキル基が好ましく、炭素数８〜１８の１価のアルキル基が好ましい。理由としては、炭素数の少ないアルキル基の場合は耐熱性に悪影響を与える。また炭素数が大きいアルキル基の場合は、樹脂や染料造塩物を作成する際の溶解性に悪影響を及ぼすことが懸念される。
【０２２２】
一般式（７）中、Ｒ13の置換基を有してもよいアルキレン基、置換基を有してもよいオキシアルキレン基、置換基を有してもよいアリーレン基としては、一般式（７）中におけるＤの２価の連結基中で説明したアルキレン基、オキシアルキレン基、アリーレン基が挙げられるが、これらに限定されない。
【０２２３】
一般式（７）中におけるＤとしては、その中でも、炭素数８〜１８の長鎖アルキル基の分岐を有する、−ＣＨ2−Ｏ−ＣＨ2ＣＨ（Ｒ12）Ｏ−が、重合性、入手性、耐熱性の理由から好ましい。
【０２２４】
一般式（７）中、Ｐ-は、−ＳＯ3-、−ＯＳＯ3-、−Ｒ10ＳＯ3-、または−ＣＯＯ-を表し、Ｒ10は一般式（７）で表される。
【０２２５】
当該エチレン性不飽和単量体を構成する一般式（７）中におけるＡ+の成分は、無機または有機のカチオンを表し、公知のものが制限なく採用できる。Ａとして具体的には、水素、アルカリ金属、アルカリ土類金属、アンモニウム化合物等が挙げられる。その際、アルカリ金属は、ナトリウム、カリウムであり、アルカリ土類金属は、カルシウム、マグネシウムであることが好ましい。また、アンモニウム化合物とは、ＮＨ4+または、そのＨを炭化水素基などで置換した化合物のことである。
【０２２６】
一般式（８）中、Ｒ11置換基を有してもよいアルキレン基の具体例としては、一般式（７）中のＤで説明したアルキレン基が挙げられる。当該アルキレン基の炭素数としては、炭素数１〜１０が好ましく、炭素数１〜５がより好ましく、炭素数２または３が特に好ましい。
【０２２７】
また、一般式（８）中のｎは１〜２０の整数であり、ｎが２〜１５の整数であることが好ましく、ｎが５〜１０の整数であることがより好ましい。
【０２２８】
本発明の好ましい様態である下記一般式（７）で表される構造単位を含むビニル系樹脂を得るには、スルホ基及び／またはカルボキシル基を有するモノマーを単量体成分として共重合する方法が挙げられる。
【０２２９】
以下に、一般式（７）で表される構造単位を含むビニル系樹脂を得るために使用可能なスルホ基、もしくはカルボキシル基を有するモノマーの具体例を示す。一般式（７）で示されるエチレン性不飽和単量体としては、市販されているものであってもよいし、適宜合成したものであってもよい。
【０２３０】
カルボキシル基を有するモノマーの例としては、例えば、アクリル酸、メタクリル酸、イタコン酸、マレイン酸、フマル酸、及びクロトン酸等が挙げられ、カルボン酸無水物基を有するモノマーとしては、無水マレイン酸、及び無水イタコン酸等が挙げられる。
【０２３１】
スルホン酸基を有するモノマーは、式（ＩＶ）のモノマーおよびその水溶性塩、殊にアルカリ金属塩、例えばカリウムおよび、殊に有利には、ナトリウム塩、およびアンモニウム塩である。
式（ＩＶ）
Ｒ14（Ｒ15）Ｃ＝Ｃ（Ｒ16）−Ｘ−ＳＯ3Ｈ
［式（ＩＶ）中、Ｒ14、Ｒ15およびＲ16は、互いに無関係に、−Ｈ、Ｃ原子１〜１２個を有する直鎖または分岐鎖のアルキル基、直鎖または分岐鎖のＣ原子２〜１２個を有するモノ不飽和またはポリ不飽和のアルケニル基（その際、後者の２個の基は非置換であるか、または１個以上の基−ＮＨ2、−ＯＨまたは−ＣＯＯＨによって置換されている）、−ＣＯＯＨまたは−ＣＯＯＲ17であり、またＲ14はＸＳＯ3Ｈであり；Ｒ17は、飽和または不飽和の直鎖または分岐鎖のＣ原子１〜１２個を有する炭化水素であり；Ｘは、単結合、ｎ＝１〜４である−（ＣＨ2）ｎ−、フェニレン、好ましくは１，４−フェニレン、−ＣＨ2−Ｏ−フェニレン（好ましくは１，４）、−ＣＨ2−Ｏ−ＣＨ2−ＣＨ（ＯＨ）−ＣＨ2−、ｋ＝１〜６である−ＣＯＯ−（ＣＨ2）ｋ−、−ＣＯ−ＮＨ−、p＝０〜３である−ＣＯ−ＮＨ−ＣＲ'Ｒ''−（ＣＨ2）pまたは−ＣＯ−ＮＨ−ＣＨ2−ＣＨ（ＯＨ）−ＣＨ2−であり；Ｒ'は、−Ｈ、−ＣＨ3または−Ｃ2Ｈ5でありかつＲ''は、−Ｈまたは−ＣＨ3である。］
【０２３２】
スルホン酸基を有するモノマーのなかでとりわけ有利なのは、式（ＩＶａ）、（ＩＶｂ）および／または（ＩＶｃ）のモノマーである。
Ｈ2Ｃ＝ＣＨ−Ｘ−ＳＯ3Ｈ （ＩＶａ）
Ｈ2Ｃ＝Ｃ（ＣＨ3）−Ｘ−ＳＯ3Ｈ （ＩＶｂ）
ＨＯ3Ｓ−Ｘ−（Ｒ18）Ｃ＝Ｃ（Ｒ19）−Ｘ−ＳＯ3Ｈ （ＩＶｃ）
［式（ＩＶａ）〜（ＩＶｃ）中、Ｒ18およびＲ19は、互いに無関係に、−Ｈ、−ＣＨ3、−ＣＨ2ＣＨ3、−ＣＨ2ＣＨ2ＣＨ3または−ＣＨ（ＣＨ3）2でありかつＸは、単結合、ｎ＝１〜４の−（ＣＨ2）ｎ−、フェニレン、好ましくは１，４−フェニレン、−ＣＨ2−Ｏ−フェニレン（好ましくは１，４）、−ＣＨ2−Ｏ−ＣＨ2−ＣＨ（ＯＨ）−ＣＨ2−、ｋ＝１〜６の−ＣＯＯ−（ＣＨ2）ｋ−、−ＣＯ−ＮＨ−、ｍ＝０〜３の−ＣＯ−ＮＨ−ＣＲ'Ｒ''−（ＣＨ2）ｍ−または−ＣＯ−ＮＨ−ＣＨ2−ＣＨ（ＯＨ）−ＣＨ2−であり；Ｒ'は、−Ｈ、−ＣＨ3または−Ｃ2Ｈ5でありかつＲ''は、−Ｈまたは−ＣＨ3である。］
【０２３３】
極めて有利なスルホン酸基含有モノマーは、１−アクリルアミド−１−プロパンスルホン酸、２−アクリルアミド−２−プロパンスルホン酸、２−アクリルアミド−２−メチル−１−プロパンスルホン酸、２−アクリルアミド−２−メチルプロパンスルホン酸、２−メタクリルアミド−２−メチル−１−プロパンスルホン酸、３−メタクリルアミド−２−ヒドロキシ−プロパンスルホン酸、アリルスルホン酸、メタリルスルホン酸（２−メチル−２−プロペン−１−スルホン酸）、アリルオキシベンゼンスルホン酸、メタリルオキシベンゼンスルホン酸、２−ヒドロキシ−３−（２−プロペニルオキシ）プロパンスルホン酸、スチレンスルホン酸、ｐ−スチレンスルホン酸、ビニルスルホン酸、イソプレンスルホン酸、３−スルホプロピルアクリレート、２−スルホエチルメタクリレート、３−スルホプロピルメタクリレート、スルホメタクリルアミド、スルホメチルメタクリルアミドならびに挙げられた酸の水溶性の塩およびエステルであって、その際、アルカリ金属塩およびアルカリ土類金属塩の形態であること、殊にＮａ塩およびＫ塩の形態であることが有利である。
【０２３４】
殊に有利なスルホン酸基を有するモノマーは、２−アクリルアミド−２−メチル−１−プロパンスルホン酸、ビニルスルホン酸、メタリルスルホン酸およびスチレンスルホン酸、２−ソジウムスルホエチルメタクリレートである。
【０２３５】
硫酸基を有するモノマーとしては、市販されているものであってもよいし、適宜合成したものであってもよく、市販されているものの具体例としては、
第一工業製薬社製市販品の、アクアロンＫＨ−１０、ＫＨ−１０２５、若しくは、ＫＨ−０５等のポリオキシエチレン−１−（アリルオキシメチル）アルキルエーテル硫酸アンモニウム；
ＨＳ−１０、ＨＳ−１０２５、ＢＣ−１０、ＢＣ−２０等のポリオキシエチレンノニルプロペニルフェニルエーテル硫酸アンモニウム；
三洋化成工業社製市販品の、エレミノールＲＳ−３０００等のポリオキシアルキレン硫酸ナトリウムメタクリレート；
日本乳化剤社製市販品の、アントックスＭＳ−６０等のビス（ポリオキシエチレン多環フェニルエーテル）メタクリレート硫酸エステル塩等が挙げられる。
【０２３６】
これら一般式（７）に示されるエチレン性不飽和単量体は、１種のみであってもよいし、２種以上を併用してもよく、これらの中でも、アクアロンＫＨ−１０、ＫＨ−０５を好ましく用いることができる。
【０２３７】
その他、一般式（７）で表される構造単位以外で用いることができるエチレン性不飽和単量体としては、上記一般式（７）に示されるエチレン性不飽和単量体とラジカル重合可能なものであれば特に限定されず、バインダー樹脂に記載のエチレン性不飽和単量体を適宜用いることができる。
【０２３８】
具体的には、直鎖、分岐、または、環状アルキル基を有するエチレン性不飽和単量体、水酸基を含むエチレン性不飽和単量体、フルオロアルキル（メタ）アクリレート類、複素環を有する（メタ）アクリレート類、芳香族環を有する（メタ）アクリレート類、カルボキシル基を有する（メタ）アクリレート類、エーテル基を有する（メタ）アクリレート類、オキセタニル基を有する（メタ）アクリレート類、ジアルキルアミノ基を有する（メタ）アクリル酸エステルまたは（メタ）アクリルアミド、ビニル類、クロトン酸エステル類、ビニルエステル類、マレイン酸ジエステル類、フマル酸ジエステル類、イタコン酸ジエステル類、（メタ）アクリルアミド類、ビニルエーテル類、および、アミノ基含有芳香族ビニル系単量体であり、具体例も側鎖にカチオン性基を有する樹脂型化合物に記載のエチレン性不飽和単量体と同義である。
【０２３９】
一般式（７）で表される構造単位を含むビニル系樹脂を得る方法としては、側鎖にカチオン性基を有する樹脂型化合物に記載のビニル樹脂を得る方法と同義である。
【０２４０】
下記一般式（７）で表される構造単位を含むビニル系樹脂を得る方法としては、アニオン重合、リビングアニオン重合、カチオン重合、リビングカチオン重合、フリーラジカル重合、及びリビングラジカル重合等、公知の方法が使用できるがこれら重合には有機溶剤を用いることが好ましく、有機溶剤としては、側鎖にカチオン性基を有する樹脂型化合物に記載の有機溶剤と同義である。
【０２４１】
本発明に好適な下記一般式（７）で表される構造単位を含むビニル系樹脂中に存在するスルホ基およびカルボキシル基を有する構造単位の合計が、共重合組成の合計１００重量％のうち５〜３５重量％を含む共重合体であることが好ましい。スルホ基、およびカルボキシル基を有する構造単位の合計が、５重量％より少ないと、造塩反応が起こるカチオン性染料の割合が低くなる。そのため、未造塩のカチオン性染料が多くなり、その結果、溶剤溶解性も低くなり異物の析出といった現象が起こるため好ましくない。また、異物の析出を防止するためには、レジスト材中の溶剤量を多くする必要があるが、そうすると塗工性が著しく悪化するため好ましくない。一方３５重量％より多くなると、一般式（７）で表される構造単位を含むビニル系樹脂中に造塩されているカチオン染料の量が多くなりすぎてしまうため、耐熱性が悪化するため好ましくない。
【０２４２】
本発明に使用される下記一般式（７）で表される構造単位を含むビニル系樹脂の分子量は、特に限定されるものではないが、ゲルパーミエーションクロマトグラフィー（ＧＰＣ）で測定した換算重量平均分子量が１，０００〜５００，０００であることが好ましく、３，０００〜１５，０００であることがより好ましい。
【０２４３】
また、本発明に好適な一般式（７）で表される構造単位を含むアクリル系樹脂は、カラーフィルタ用着色組成物に広く使用される溶剤に溶解する特性を有することが好ましく、バインダー樹脂に記載の有機溶剤と同義である。その中でも特に、プロピレングリコールモノメチルエーテルアセテートに溶解することがより好ましい。
【０２４４】
一般式（７）で示すエチレン性不飽和単量体を含むエチレン性不飽和単量体を共重合してなる樹脂を得る重合方法や重合開始剤としては、バインダー樹脂に記載の重合方法並びに、重合開始剤と同義である。
【０２４５】
上記重合には有機溶剤を用いることが好ましい。有機溶剤としては、特に限定されるものではないが、バインダー樹脂に記載の重合時の有機溶剤と同義である。
【０２４６】
本発明に好適な、上記一般式（７）で表されるエチレン性不飽和単量体は全エチレン性不飽和単量体重量を基準として１０重量％〜９５重量％が好ましく、より好ましくは２０重量％〜６０重量％である。
【０２４７】
一般式（７）で表されるエチレン性不飽和単量体の重量が、１０重量％より少ないと、造塩反応が起こるカチオン性染料の割合が低くなる。そのため、未造塩のカチオン性染料が多くなり、その結果、溶剤溶解性も低くなり異物の析出といった現象が起こるため好ましくない。また、異物の析出を防止するためには、レジスト材中の溶剤量を多くする必要があるが、そうすると塗工性が著しく悪化するため好ましくない。一方９５重量％より多くなると、一般式（７）で示されるエチレン性不飽和単量体を含むエチレン性不飽和単量体をラジカル重合してなる樹脂に造塩されるカチオン染料の量が多くなりすぎてしまうため、耐熱性が悪化するため好ましくない。
【０２４８】
（造塩）
本発明の造塩化合物は、上記のカチオン性染料に対してはアニオン性化合物を、アニオン性染料に対してはカチオン性化合物を、それぞれを溶解させた水溶液または有機溶剤を攪拌または振動させるか、あるいはカチオン性染料に対してはアニオン性化合物を、アニオン性染料に対してはカチオン性化合物とを攪拌または振動下で混合させることにより、容易に得ることができる。
溶液中で、化合物中のアニオン性、または、カチオン性由来の基と染料のカチオン性基、または、アニオン性基がそれぞれイオン化され、これらがイオン結合し、該イオン結合部分が水に対して不溶化し析出する。逆に、化合物の対イオン成分と染料の対イオン成分からなる塩は水溶性のため、水洗等により除去が可能となる。
【０２４９】
使用する化合物、および染料は、各々単一種類のみを使用しても、構造の異なる複数種類を使用してもよい。
【０２５０】
また、本発明の造塩化合物は、水溶液中で、反応し、化合物の対イオン成分と染料の料の対イオン成分とからなる塩を水洗にて除去してなる化合物であることが好ましい。
【０２５１】
塩形成時に使用する水溶液として、水と有機溶剤との混合溶液を使用してもよい。有機溶剤としては、メタノール、エタノール、ｎ−プロパノール、イソプロパノール、１−メトキシ−２−プロパノール、１−エトキシ−２−プロパノール、ｎ−ブタノール、イソブタノール、２−（メトキシメトキシ）エタノール、２−ブトキシエタノール、２−（イソペンチルオキシ）エタノール、２−（ヘキシルオキシ）エタノール、エチレングリコール、エチレングリコールモノエチルエーテル、エチレングリコールモノブチルエーテル、ジエチレングリコール、ジエチレングリコールモノメチルエーテル、ジエチレングリコールモノエチルエーテル、ジエチレングリコールモノブチルエーテル、プロピレングリコール、プロピレンゴリコールモノメチルエーテルアセテート、ジプロピレングリコール、ジプロピレングリコールモノメチルエーテル、ジプロピレングリコールモノエチルエーテル、トリエチレングリコール、トリエチレングリコールモノメチルエーテル、ポリエチレングリコール、グリセリン、テトラエチレングリコール、ジプロピレングリコール、アセトン、ジアセトンアルコール、アニリン、ピリジン、酢酸エチル、酢酸イソプロピル、メチルエチルケトン、Ｎ，Ｎ−ジメチルホルムアミド、ジメチルスルホキシド、テトラヒドロフラン（ＴＨＦ）、ジオキサン、２−ピロリドン、２−メチルピロリドン、Ｎ−メチル−２−ピロリドン、１，２−ヘキサンジオール、２，４，６−ヘキサントリオール、テトラフルフリルアルコール、４−メトキシ−４メチルペンタノン等が挙げられる。これらの水溶性有機溶剤は、水溶液の全重量（１００重量％）中、５〜５０重量％用いることが好ましく、５〜２０重量％用いることが最も好ましい。
【０２５２】
本発明における化合物と、染料との比率は、化合物の全イオン化ユニットと染料とのモル比が１０／１〜１／４の範囲であれば本発明の造塩化合物を好適に調整でき、２／１〜１／２の範囲であればより好ましい。
【０２５３】
《その他の着色剤》
本発明のカラーフィルタ用着色組成物は、少なくとも染料とイオン結合によって塩形成し得る化合物とを反応させて得られた造塩化合物からなる着色剤に加えて、さらにその他の着色剤を含むことができる。その他の着色剤としては、青色顔料、紫色顔料、であることが好ましい。
【０２５４】
少なくとも染料とイオン結合によって塩形成し得る化合物とを反応させて得られた造塩化合物からなる着色剤にその他の着色剤を含有する場合、その他の着色剤の含有量は、少なくとも染料とイオン結合によって塩形成し得る化合物とを反応させて得られた造塩化合物からなる着色剤の合計１００重量部に対し１〜３００重量部が好ましい。より好ましくは２５〜２００重量部、さらに好ましくは５０〜１００重量部である。その他の着色剤の添加量が１重量部以上、３００重量部以下の場合、再現可能な色度領域が広くなるために好ましい。
【０２５５】
＜顔料＞
本発明の着色剤は、さらに顔料を含んでいてもよい。
顔料としては、有機または無機の顔料を、単独または２種類以上混合して用いることができる。顔料は、発色性が高く、且つ耐熱性の高い顔料、特に耐熱分解性の高い顔料が好ましく、通常は有機顔料が用いられる。以下に、カラーフィルタ用着色組成物に使用可能な有機顔料の具体例を、カラーインデックス番号で示す。
【０２５６】
赤色フィルタセグメントを形成するための赤色着色組成物には、例えばＣ．Ｉ．ピグメント  レッド    ７、９、１４、４１、４８：１、４８：２、４８：３、４８：４、５７：１、８１、８１：１、８１：２、８１：３、８１：４、１２２、１２３、１４６、１５０、１６６、１６８、１６９、１７６、１７７、１７８、１７９、１８０、１８４、１８５、１８７、１９２、２００、２０２、２０８、２１０、２１５、２１６、２１７、２２０、２２１、２２３、２２４、２２６、２２７、２２８、２４０、２４２、２４６、２５４、２５５、２６４、２６８、２７０、２７２、２７３、２７４，２７６、２７７、２７８、２７９、２８０、２８１、２８２、２８３、２８４、２８５、２８６、または２８７等の赤色顔料を用いることができる。
また赤色着色組成物には、Ｃ．Ｉ．ピグメント  オレンジ  ３６、３８、４３、７１、または７３等の橙色顔料及び／またはＣ．Ｉ．ピグメント  イエロー  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４、２１８、２１９、２２０、または２２１等の黄色顔料を併用することができる。
【０２５７】
緑色フィルタセグメントを形成するための緑色着色組成物には、例えばＣ．Ｉ．ピグメント  グリーン７、１０、３６、３７、５８等の緑色顔料を用いることができる。また緑色着色組成物には、Ｃ．Ｉ．ピグメント  イエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４、２１８、２１９、２２０、または２２１等の黄色顔料を併用することができる。
【０２５８】
青色フィルタセグメントを形成するための青色着色組成物には、例えばＣ．Ｉ．ピグメント  ブルー  １、１：２、１：３、２、２：１、２：２、３、８、９、１０、１０：１、１１、１２、１５、１５：１、１５：２、１５：３、１５：４、１５：６、１６、１８、１９、２２、２４、２４：１、５３、５６、５６：１、５７、５８、５９、６０、６１、６２、６４等の青色顔料を用いることができる。また青色着色組成物には、Ｃ．Ｉ．ピグメント  バイオレット  １、１９、２３、２７、２９、３０、３２、３７、４０、４２、５０等の紫色顔料を併用することができる。
【０２５９】
シアン色フィルタセグメントを形成するためのシアン色着色組成物には、例えばＣ．Ｉ．ピグメント  ブルー  １５：１、１５：２、１５：４、１５：３、１５：６、１６、８１等の青色顔料を単独でまたは混合して用いることができる。
【０２６０】
マゼンタ色フィルタセグメントを形成するためのマゼンタ色着色組成物には、例えばＣ．Ｉ．ピグメント  バイオレット  １、１９、Ｃ．Ｉ．ピグメント  レッド  １４４、１４６、１７７、１６９、８１等の紫色顔料および赤色顔料を単独でまたは混合して用いることができる。マゼンタ色組成物には、黄色顔料を併用することができる。
【０２６１】
また、無機顔料としては、酸化チタン、硫酸バリウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、合成鉄黒等が挙げられる。無機顔料は、彩度と明度のバランスを取りつつ良好な塗布性、感度、現像性等を確保するために、有機顔料と組合せて用いられる。
【０２６２】
［顔料の微細化］
本発明の着色組成物に使用する着色剤が顔料を含む場合、微細化して用いることが好ましい。微細化方法は特に限定されるものではなく、例えば湿式磨砕、乾式磨砕、溶解析出法いずれも使用でき、本発明で例示するように湿式磨砕の１種であるニーダー法によるソルトミリング処理等を行い微細化することができる。顔料のＴＥＭ（透過型電子顕微鏡）により求められる平均一次粒子径は５〜９０ｎｍの範囲であることが好ましい。５ｎｍよりも小さくなると有機溶剤中への分散が困難になり、９０ｎｍよりも大きくなると十分なコントラスト比を得ることができないことがある。このような理由から、より好ましい平均一次粒子径は１０〜７０ｎｍの範囲である。
【０２６３】
ソルトミリング処理とは、顔料と水溶性無機塩と水溶性有機溶剤との混合物を、ニーダー、２本ロールミル、３本ロールミル、ボールミル、アトライター、サンドミル、プラネタリー型ミキサー等のバッチ式または連続式混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕される。顔料をソルトミリング処理する際の条件を最適化することにより、一次粒子径が非常に微細であり、また、分布の幅がせまく、シャープな粒度分布をもつ顔料を得ることができる。
【０２６４】
水溶性無機塩としては、塩化ナトリウム、塩化バリウム、塩化カリウム、硫酸ナトリウム等を用いることができるが、価格の点から塩化ナトリウム（食塩）を用いるのが好ましい。水溶性無機塩は、処理効率と生産効率の両面から、顔料１００重量部に対し、５０〜２０００重量部用いることが好ましく、３００〜１０００重量部用いることが最も好ましい。
【０２６５】
水溶性有機溶剤は、顔料及び水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、液状のポリプロピレングリコール等が用いられる。水溶性有機溶剤は、顔料１００重量部に対し、５〜１０００重量部用いることが好ましく、５０〜５００重量部用いることが最も好ましい。
【０２６６】
顔料をソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、顔料１００重量部に対し、５〜２００重量部の範囲であることが好ましい。
【０２６７】
＜熱硬化性化合物＞
本発明においては、バインダー樹脂と併用して、さらに熱硬化性化合物を含むことが好ましい。本発明のカラーフィルタ用着色組成物を用いてカラーフィルタを作製する際、熱硬化性化合物を含むことで、フィルタセグメントの焼成時に反応し塗膜の架橋密度を高め、そのためフィルタセグメントの耐熱性が向上し、フィルタセグメント焼成時の顔料凝集が抑えられ、コントラスト比が向上するという効果が得られる。
【０２６８】
熱硬化性化合物としては、例えば、エポキシ化合物及び/又は樹脂、ベンゾグアナミン化合物及び/又は樹脂、ロジン変性マレイン酸化合物及び/又は樹脂、ロジン変性フマル酸化合物及び/又は樹脂、メラミン化合物及び/又は樹脂、尿素化合物及び/又は樹脂、およびフェノール化合物及び/又は樹脂が挙げられるが、本発明はこれに限定されるものではない。本発明のカラーフィルタ用着色組成物ではエポキシ化合物及び/又は樹脂が好ましく用いられる。
【０２６９】
エポキシ化合物は、低分子化合物でもよく、樹脂のような高分子量化合物でもよい。
このようなエポキシ化合物の例としては、ビスフェノール類（ビスフェノールＡ、ビスフェノールＦ、ビスフェノールＳ、ビフェノール、ビスフェノールＡＤ等）、フェノール類（フェノール、アルキル置換フェノール、芳香族置換フェノール、ナフトール、アルキル置換ナフトール、ジヒドロキシベンゼン、アルキル置換ジヒドロキシベンゼン、ジヒドロキシナフタレン等）と各種アルデヒド（ホルムアルデヒド、アセトアルデヒド、アルキルアルデヒド、ベンズアルデヒド、アルキル置換ベンズアルデヒド、ヒドロキシベンズアルデヒド、ナフトアルデヒド、グルタルアルデヒド、フタルアルデヒド、クロトンアルデヒド、シンナムアルデヒド等）との重縮合物、フェノール類と各種ジエン化合物（ジシクロペンタジエン、テルペン類、ビニルシクロヘキセン、ノルボルナジエン、ビニルノルボルネン、テトラヒドロインデン、ジビニルベンゼン、ジビニルビフェニル、ジイソプロペニルビフェニル、ブタジエン、イソプレン等）との重合物、フェノール類とケトン類（アセトン、メチルエチルケトン、メチルイソブチルケトン、アセトフェノン、ベンゾフェノン等）との重縮合物、フェノール類と芳香族ジメタノール類（ベンゼンジメタノール、α，α，α’，α’−ベンゼンジメタノール、ビフェニルジメタノール、α，α，α’，α’−ビフェニルジメタノール等）との重縮合物、フェノール類と芳香族ジクロロメチル類（α，α’−ジクロロキシレン、ビスクロロメチルビフェニル等）との重縮合物、ビスフェノール類と各種アルデヒドの重縮合物、アルコール類等をグリシジル化したグリシジルエーテル系エポキシ樹脂、脂環式エポキシ樹脂、グリシジルアミン系エポキシ樹脂、グリシジルエステル系エポキシ樹脂等が挙げられるが、通常用いられるエポキシ化合物であればこれらに限定されるものではない。これらは単独で用いてもよく、２種以上を用いてもよい。
【０２７０】
市販品としては、例えば、エピコート８０７、エピコート８１５、エピコート８２５、エピコート８２７、エピコート８２８、エピコート１９０Ｐ、エピコート１９１Ｐ（以上は商品名；油化シェルエポキシ（株）製）、エピコート１００４、エピコート１２５６（以上は商品名；ジャパンエポキシレジン（株）製）、ＴＥＣＨＭＯＲＥ  ＶＧ３１０１Ｌ（商品名；三井化学（株）製）、ＥＰＰＮ−５０１Ｈ、５０２Ｈ（商品名；日本化薬（株）製）、ＪＥＲ  １０３２Ｈ６０（商品名；ジャパンエポキシレジン（株）製）、ＪＥＲ  １５７Ｓ６５、１５７Ｓ７０（商品名；ジャパンエポキシレジン（株）製）、ＥＰＰＮ−２０１（商品名；日本化薬（株）製）、ＪＥＲ１５２、ＪＥＲ１５４（以上は商品名；ジャパンエポキシレジン（株）製）、ＥＯＣＮ−１０２Ｓ、ＥＯＣＮ−１０３Ｓ、ＥＯＣＮ−１０４Ｓ、ＥＯＣＮ−１０２０（以上は商品名；日本化薬（株）製）、セロキサイド２０２１、ＥＨＰＥ−３１５０（以上商品名；ダイセル化学工業（株）製）、デナコールＥＸ−８１０、ＥＸ−８３０、ＥＸ−８５１、ＥＸ−５１２、ＥＸ−４２１、ＥＸ−３１３、ＥＸ−２０１、ＥＸ−１１１（以上は商品名；ナガセケムテックス（株）製）などが挙げられるが、これらに限定されるものではない。
【０２７１】
エポキシ化合物の配合量は、着色剤１００重量に対し、０．５〜３００重量部であることが好ましく、１．０〜５０重量部であることがより好ましい。０．５重量部未満では耐熱性改善効果が小さく、３００重量部より多いとフォトリソグラフィーによるフィルタセグメント形成時に不具合を生ずる場合がある。
【０２７２】
また本発明のカラーフィルタ用着色組成物には、熱硬化性化合物の硬化を補助するため、必要に応じて、硬化剤、硬化促進剤などを含んでいてもよい。硬化剤としては、アミン系化合物、酸無水物、活性エステル、カルボン酸系化合物、スルホン酸系化合物などが有効であるが、特にこれらに限定されるものではなく、熱硬化性化合物とを反応し得るものであれば、いずれの硬化剤を使用してもよい。前記硬化促進剤としては、例えば、アミン化合物（例えば、ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等）、４級アンモニウム塩化合物（例えば、トリエチルベンジルアンモニウムクロリド等）、ブロックイソシアネート化合物（例えば、ジメチルアミン等）、イミダゾール誘導体二環式アミジン化合物及びその塩（例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等）、リン化合物（例えば、トリフェニルホスフィン等）、Ｓ−トリアジン誘導体（例えば、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等）などを用いることができる。これらは１種単独で使用してもよく、２種以上を併用してもよい。前記硬化促進剤の含有量としては、熱硬化性化合物１００重量部に対し、０．０１〜１５重量部が好ましい。
【０２７３】
＜有機溶剤＞
本発明の着色組成物には、着色剤を充分に着色剤担体中に分散、浸透させ、ガラス基板等の基板上に乾燥膜厚が０．２〜５μｍとなるように塗布してフィルタセグメントを形成することを容易にするために有機溶剤を含有する。
【０２７４】
有機溶剤としては、例えば乳酸エチル、ベンジルアルコール、１，２，３−トリクロロプロパン、１，３−ブタンジオール、１，３−ブチレングリコール、１，３−ブチレングリコールジアセテート、１，４−ジオキサン、２−ヘプタノン、２−メチル−１，３−プロパンジオール、３，５，５−トリメチル−２−シクロヘキセン−１−オン、３，３，５−トリメチルシクロヘキサノン、３−エトキシプロピオン酸エチル、３−メチル−１，３−ブタンジオール、３−メトキシ−３−メチル−１−ブタノール、３−メトキシ−３−メチルブチルアセテート、３−メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、ｏ−キシレン、ｏ−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ−ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル、���酸ｎ−ブチル、酢酸イソアミル、酢酸イソブチル、酢酸プロピル、二塩基酸エステル等が挙げられる。
【０２７５】
中でも、本発明に用いる造塩化合物やオプションとして用いる顔料の分散、溶解が良好なことから、乳酸エチル、プロピレングリコールモノメチルエーテルアセテート、プロピレングリコールモノエチルエーテルアセテート、エチレングリコールモノメチルエーテルアセテート、エチレングリコールモノエチルエーテルアセテート等のグリコールアセテート類、ベンジルアルコール等の芳香族アルコール類やシクロヘキサノン等のケトン類を用いることが好ましい。特に、安全衛生面と低粘度化の観点からプロピレングリコールモノメチルエーテルアセテートがより好ましい。
【０２７６】
これらの有機溶剤は、１種を単独で、若しくは２種以上を混合して用いることができる。２種以上の混合溶剤とする場合、上記の好ましい有機溶剤が６５〜９５重量％含有されていることが好ましい。
【０２７７】
また有機溶剤は、着色組成物を適正な粘度に調節し、目的とする均一な膜厚のフィルタセグメントを形成できることから、着色剤１００重量部に対して、５００〜４０００重量部の量で用いることが好ましい。
【０２７８】
＜分散＞
本発明の着色組成物は染料とイオン結合し得る化合物とを反応させて得られた造塩化合物と前記バインダー樹脂と溶剤とからなる着色剤担体中、さらに顔料を含む場合、好ましくは色素誘導体などの分散助剤と一緒に、三本ロールミル、二本ロールミル、サンドミル、ニーダー、またはアトライター等の各種分散手段を用いて微細に分散して製造することができる。また、本発明の着色組成物は、顔料、造塩化合物、その他の着色剤等を別々に着色剤担体に分散したものを混合して製造することもできる。
【０２７９】
（分散助剤）
着色剤を着色剤担体中に分散する際には、適宜、色素誘導体、樹脂型分散剤、界面活性剤等の分散助剤を用いることができる。分散助剤は、着色剤の分散に優れ、分散後の着色剤の再凝集を防止する効果が大きいので、分散助剤を用いて着色剤を着色剤担体中に分散してなる着色組成物を用いた場合には、分光透過率の高いカラーフィルタが得られる。
本発明において、造塩化合物は、顔料の分散助剤としての役割を果たすことも期待される。
【０２８０】
色素誘導体としては、有機顔料、アントラキノン、アクリドンまたはトリアジンに、塩基性置換基、酸性置換基、または置換基を有していても良いフタルイミドメチル基を導入した化合物があげられ、例えば、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独または２種類以上を混合して用いることができる。
【０２８１】
色素誘導体の配合量は、添加顔料の分散性向上の観点から、添加顔料の全量を基準（１００重量％）として、好ましくは０．５重量％以上、さらに好ましくは１重量％以上、最も好ましくは３重量％以上である。また、耐熱性、耐光性の観点から、添加顔料の全量を基準（１００重量％）として、好ましくは４０重量％以下、さらに好ましくは３５重量％以下である。
【０２８２】
樹脂型分散剤は、添加顔料に吸着する性質を有する顔料親和性部位と、着色剤担体と相溶性のある部位とを有し、添加顔料に吸着して着色剤担体への分散を安定化する働きをするものである。樹脂型分散剤として具体的には、ポリウレタン、ポリアクリレート等のポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩等の油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン等の水溶性樹脂や水溶性高分子化合物、ポリエステル系、変性ポリアクリレート系、エチレンオキサイド／プロピレンオキサイド付加化合物、リン酸エステル系等が用いられ、これらは単独または２種以上を混合して用いることができるが、必ずしもこれらに限定されるものではない。
【０２８３】
市販の樹脂型分散剤としては、ビックケミー・ジャパン社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、２０２０、２０２５、２０５０、２０７０、２０９５、２１５０、２１５５、６９１９、２１１１６またはＡｎｔｉ−Ｔｅｒｒａ−Ｕ、２０３、２０４、またはＢＹＫ−Ｐ１０４、Ｐ１０４Ｓ、２２０Ｓ、６９１９、またはＬａｃｔｉｍｏｎ、Ｌａｃｔｉｍｏｎ−ＷＳまたはＢｙｋｕｍｅｎ等、日本ルーブリゾール社製のＳＯＬＳＰＥＲＳＥ−３０００、９０００、１３０００、１３２４０、１３６５０、１３９４０、１６０００、１７０００、１８０００、２００００、２１０００、２４０００、２６０００、２７０００、２８０００、３１８４５、３２０００、３２５００、３２５５０、３３５００、３２６００、３４７５０、３５１００、３６６００、３８５００、４１０００、４１０９０、５３０９５、５５０００、７６５００等、ＢＡＳＦ社製のＥＦＫＡ−４６、４７、４８、４５２、４００８、４００９、４０１０、４０１５、４０２０、４０４７、４０５０、４０５５、４０６０、４０８０、４４００、４４０１、４４０２、４４０３、４４０６、４４０８、４３００、４３１０、４３２０、４３３０、４３４０、４５０、４５１、４５３、４５４０、４５５０、４５６０、４８００、５０１０、５０６５、５０６６、５０７０、７５００、７５５４、１１０１、１２０、１５０、１５０１、１５０２、１５０３、等、味の素ファインテクノ社製のアジスパーＰＡ１１１、ＰＢ７１１、ＰＢ８２１、ＰＢ８２２、ＰＢ８２４等が挙げられる。
【０２８４】
界面活性剤としては、ラウリル硫酸ナトリウム、ポリオキシエチレンアルキルエーテル硫酸塩、ドデシルベンゼンスルホン酸ナトリウム、スチレン−アクリル酸共重合体のアルカリ塩、ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、スチレン−アクリル酸共重合体のモノエタノールアミン、ポリオキシエチレンアルキルエーテルリン酸エステル等のアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレート等のノニオン性界面活性剤；アルキル４級アンモニウム塩やそれらのエチレンオキサイド付加物等のカオチン性界面活性剤；アルキルジメチルアミノ酢酸ベタイン等のアルキルベタイン、アルキルイミダゾリン等の両性界面活性剤が挙げられ、これらは単独でまたは２種以上を混合して用いることができるが、必ずしもこれらに限定されるものではない。
【０２８５】
樹脂型分散剤、界面活性剤を添加する場合の配合量は、添加顔料の全量を基準（１００重量％）として、好ましくは０．１〜５５重量％、さらに好ましくは０．１〜４５重量％である。樹脂型分散剤、界面活性剤の配合量が、０．１重量％未満の場合には、添加した効果が得られ難く、配合量が５５重量％より多いと、過剰な分散剤により分散に悪影響を及ぼすことがある。
【０２８６】
＜光重合性単量体＞
本発明の着色組成物は、さらに光重合性単量体および／または光重合開始剤を添加し、カラーフィルタ用感光性着色組成物として使用することができる。
【０２８７】
本発明の光重合性単量体には、紫外線や熱などにより硬化して透明樹脂を生成するモノマーもしくはオリゴマーが含まれ、これらを単独で、または２種以上混合して用いることができる。
【０２８８】
紫外線や熱などにより硬化して透明樹脂を生成するモノマー、オリゴマーとしては、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、ジペンタエリスリトールペンタ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられるが、必ずしもこれらに限定されるものではない。
これらの光重合性単量体は、１種を単独で、または必要に応じて任意の比率で２種以上混合して用いることができる。
【０２８９】
光重合性単量体の配合量は、着色剤１００重量部に対し、５〜４００重量部であることが好ましく、光硬化性および現像性の観点から１０〜３００重量部であることがより好ましい。
【０２９０】
＜光重合開始剤＞
本発明の着色組成物には、該組成物を紫外線照射により硬化させ、フォトリソグラフィー法によりフィルタセグメントを形成するために、光重合開始剤を加えて溶剤現像型あるいはアルカリ現像型感光性着色組成物の形態で調製することができる。
【０２９１】
光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−[４−（メチルチオ）フェニル]−２−モルフォリノプロパン−１−オン、２−（ジメチルアミノ）−２−[（４−メチルフェニル）メチル]−１−[４−（４−モルフォリニル）フェニル]−１−ブタノン、または２−ベンジル−２−ジメチルアミノ−１−（４−モルフォリノフェニル）−ブタン−１−オン等のアセトフェノン系化合物；ベンゾイン、ベンゾインメチルエーテル、ベンゾインエチルエーテル、ベンゾインイソプロピルエーテル、またはベンジルジメチルケタール等のベンゾイン系化合物；ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、または３，３’，４，４’−テトラ（ｔ−ブチルパーオキシカルボニル）ベンゾフェノン等のベンゾフェノン系化合物；チオキサントン、２−クロルチオキサントン、２−メチルチオキサントン、イソプロピルチオキサントン、２，４−ジイソプロピルチオキサントン、または２，４−ジエチルチオキサントン等のチオキサントン系化合物；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、または２，４−トリクロロメチル−（４’−メトキシスチリル）−６−トリアジン等のトリアジン系化合物；１，２−オクタンジオン，１−〔４−（フェニルチオ）−，２−（Ｏ−ベンゾイルオキシム）〕、またはＯ−（アセチル）−Ｎ−（１−フェニル−２−オキソ−２−（４’−メトキシ−ナフチル）エチリデン）ヒドロキシルアミン等のオキシムエステル系化合物；ビス（２，４，６−トリメチルベンゾイル）フェニルホスフィンオキサイド、または２，４，６−トリメチルベンゾイルジフェニルホスフィンオキサイド等のホスフィン系化合物；９，１０−フェナンスレンキノン、カンファーキノン、エチルアントラキノン等のキノン系化合物；  ボレート系化合物；  カルバゾール系化合物；イミダゾール系化合物；あるいは、チタノセン系化合物等が用いられる。
これらの光重合開始剤は、１種を単独で、または必要に応じて任意の比率で２種以上混合して用いることができる。
【０２９２】
光重合開始剤の含有量は、着色剤１００重量部に対し、２〜２００重量部であることが好ましく、光硬化性及び現像性の観点から３〜１５０重量部であることがより好ましい。
【０２９３】
＜その他の添加剤成分＞
（増感剤）
さらに、本発明のカラーフィルタ用着色組成物には、増感剤を含有させることができる。
増感剤としては、カルコン誘導体、ジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、またはミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’または４，４’−テトラ（ｔ−ブチルパーオキシカルボニル）ベンゾフェノン、４，４’−ジエチルアミノベンゾフェノン等が挙げられる。
これらの増感剤は、１種を単独で、または必要に応じて任意の比率で２種以上混合して用いることができる。
【０２９４】
さらに具体的には、大河原信ら編、「色素ハンドブック」（１９８６年、講談社）、大河原信ら編、「機能性色素の化学」（１９８１年、シーエムシー）、池森忠三朗ら編、及び「特殊機能材料」（１９８６年、シーエムシー）に記載の増感剤が挙げられるがこれらに限定されるものではない。また、その他、紫外から近赤外域にかけての光に対して吸収を示す増感剤を含有させることもできる。
【０２９５】
増感剤の含有量は、着色組成物中に含まれる光重合開始剤１００重量部に対し、３〜６０重量部であることが好ましく、光硬化性、現像性の観点から５〜５０重量部であることがより好ましい。
【０２９６】
（多官能チオール）
本発明のカラーフィルタ用着色組成物は、連鎖移動剤としての働きをする多官能チオールを含有することができる。
多官能チオールは、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン等が挙げられる。これらの多官能チオールは、１種を単独で、または必要に応じて任意の比率で２種以上混合して用いることができる。
【０２９７】
多官能チオールの含有量は、カラーフィルタ用着色組成物の全固形分の重量を基準（１００重量％）として好ましくは０．１〜３０重量％であり、より好ましくは１〜２０重量％である。多官能チオールの含有量が０．１重量％未満では多官能チオールの添加効果が不充分であり、３０重量％を越えると感度が高すぎて逆に解像度が低下する。
【０２９８】
（酸化防止剤）
本発明のカラーフィルタ用着色組成物は、酸化防止剤を含有することができる。酸化防止剤は、カラーフィルタ用着色組成物に含まれる光重合開始剤や熱硬化性化合物が、熱硬化やＩＴＯアニール時の熱工程によって酸化し黄変することを防ぐため、塗膜の透過率を高くすることができる。そのため、酸化防止剤を含むことで、加熱工程時の酸化による黄変を防止し、高い塗膜の透過率を得る事ができる。
【０２９９】
本発明における「酸化防止剤」とは、紫外線吸収機能、ラジカル補足機能、または、過酸化物分解機能を有する化合物であればよく、具体的には、酸化防止剤としてヒンダードフェノール系、ヒンダードアミン系、リン系、イオウ系、ベンゾトリアゾール系、ベンゾフェノン系、ヒドロキシルアミン系、サルチル酸エステル系、およびトリアジン系の化合物があげられ、公知の紫外線吸収剤、酸化防止剤等が使用できる。
【０３００】
これらの酸化防止剤の中でも、塗膜の透過率と感度の両立の観点から、好ましいものとしては、ヒンダードフェノール系酸化防止剤、ヒンダードアミン系酸化防止剤、リン系酸化防止剤またはイオウ系酸化防止剤が挙げられる。また、より好ましくは、ヒンダードフェノール系酸化防止剤、ヒンダードアミン系酸化防止剤、またはリン系酸化防止剤である。
【０３０１】
ヒンダードフェノール系酸化防止剤としては、２，４−ビス〔（ラウリルチオ）メチル〕−ｏ−クレゾール、１，３，５−トリス（５，５−ジ−ｔ−ブチル−４−ヒドロキシベンジル）、１，３，５−トリス（４−ｔ−ブチル−３−ヒドロキシ−２，６−ジメチルベンジル）、２，４−ビス−（ｎ−オクチルチオ）−６−（４−ヒドロキシ−３，５−ジ−ｔ−ブチルアニリノ）−１，３，５−トリアジン、ペンタエリスリトールテトラキス［３−（５，５−ジ−ｔｅｒｔ−ブチル−４−ヒドロキシフェニル）プロピオネート、２，６−ジ−ｔ−ブチル−４−ノニルフェノール、２，２'−イソブチリデン−ビス−（４，６−ジメチル−フェノール）、４，４'−ブチリデン−ビス−（２−ｔ−ブチル−５−メチルフェノール）、２，２'−チオ−ビス−（６−ｔ−ブチル−４−メチルフェノール）、２，５−ジ−ｔ−アミル−ヒドロキノン、２，２'チオジエチルビス−（５，５−ジ−ｔ−ブチル−４−ヒドロキシフェニル）−プロピオネート、１，１，３−トリス−（２'−メチル−４'−ヒドロキシ−５'−ｔ−ブチルフェニル）−ブタン、２，２'−メチレン−ビス−（６−（１−メチル−シクロヘキシル）−ｐ−クレゾール）、２，４−ジメチル−６−（１−メチル−シクロヘキシル）−フェノール、Ｎ，Ｎ−ヘキサメチレンビス（５，５−ジ−ｔ−ブチル−４−ヒドロキシ−ヒドロシンナムアミド）等が挙げられる。その他ヒンダードフェノール構造を有するオリゴマータイプ及びポリマータイプの化合物等も使用することが出来る。
【０３０２】
ヒンダードアミン系酸化防止剤としては、ビス（２，２，６，６−テトラメチル−４−ピペリジル）セバケート、ビス（Ｎ−メチル−２，２，６，６−テトラメチル−４−ピペリジル）セバケート、Ｎ，Ｎ′−ビス（２，２，６，６−テトラメチル−４−ピペリジル）−１，６−ヘキサメチレンジアミン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）（１，２，３，４−ブタンテトラカルボキシレート、ポリ〔｛６−（１，１，３，３−テトラメチルブチル）イミノ−１，３，５−トリアジン−２，４−ジイル｝｛（２，２，６，６−テトラメチル−４−ピペリジル）イミノ｝ヘキサメチル｛（２，２，６，６−テトラメチル−４−ピペリジル）イミノ｝〕、ポリ〔（６−モルホリノ−１，３，５−トリアジン−２，４−ジイル）｛（２，２，６，６−テトラメチル−４−ピペリジル）イミノ｝ヘキサメチン｛（２，２，６，６−テトラメチル−４−ピペリジル）イミノ｝〕、コハク酸ジメチルと１−（２−ヒドロキシエチル）−４−ヒドロキシ−２，２，６，６−テトラメチルピペリジンとの重縮合物、Ｎ，Ｎ′−４，７−テトラキス〔４，６−ビス｛Ｎ−ブチル−Ｎ−（１，２，２，６，６−ペンタメチル−４−ピペリジル）アミノ｝−１，３，５−トリアジン−２−イル〕−４，７−ジアザデカン−１，１０−ジアミン等が挙げられる。その他ヒンダードアミン構造を有するオリゴマータイプ及びポリマータイプの化合物等も使用することが出来る。
【０３０３】
リン系酸化防止剤としては、トリス（イソデシル）フォスファイト、トリス（トリデシル）フォスファイト、フェニルイソオクチルフォスファイト、フェニルイソデシルフォスファイト、フェニルジ（トリデシル）フォスファイト、ジフェニルイソオクチルフォスファイト、ジフェニルイソデシルフォスファイト、ジフェニルトリデシルフォスファイト、トリフェニルフォスファイト、トリス（ノニルフェニル）フォスファイト、４，４'イソプロピリデンジフェノールアルキルフォスファイト、トリスノニルフェニルフォスファイト、トリスジノニルフェニルフォスファイト、トリス（２，４−ジ−ｔ−ブチルフェニル）フォスファイト、トリス（ビフェニル）フォスファイト、ジステアリルペンタエリスリトールジフォスファイト、ジ（２，４−ジ−ｔ−ブチルフェニル）ペンタエリスリトールジフォスファイト、ジ（ノニルフェニル）ペンタエリスリトールジフォスファイト、フェニルビスフェノールＡペンタエリスリトールジフォスファイト、テトラトリデシル４，４'−ブチリデンビス（５−メチル−６−ｔ−ブチルフェノール）ジフォスファイト、ヘキサトリデシル１，１，３−トリス（２−メチル−４−ヒドロキシ−５−ｔ−ブチルフェニル）ブタントリフォスファイト、３，５−ジ−ｔ−ブチル−４−ヒドロキシベンジルフォスファイトジエチルエステル、ソジウムビス（４−ｔ−ブチルフェニル）フォスファイト、ソジウム−２，２−メチレン−ビス（４，６−ジ−ｔ−ブチルフェニル）−フォスファイト、１，３−ビス（ジフェノキシフォスフォニロキシ）−ベンゼン、亜リン酸エチルビス（２，４−ジｔｅｒｔ−ブチル−６−メチルフェニル）等が挙げられる。その他フォスファイト構造を有するオリゴマータイプ及びポリマータイプの化合物等も使用することが出来る。
【０３０４】
イオウ系酸化防止剤としては、２，２−チオ−ジエチレンビス〔３−（５，５−ジ−ｔ−ブチル−４−ヒドロキシフェニル）プロピオネート〕、２，４−ビス〔（オクチルチオ）メチル〕−ｏ−クレゾール、２，４−ビス〔（ラウリルチオ）メチル〕−ｏ−クレゾール等が挙げられる。その他チオエーテル構造を有するオリゴマータイプ及びポリマータイプの化合物等も使用することが出来る。
【０３０５】
ベンゾトリアゾール系酸化防止剤としては、ベンゾトリアゾール構造を有するオリゴマータイプ及びポリマータイプの化合物等を使用することが出来る。
【０３０６】
ベンゾフェノン系酸化防止剤として具体的には、２−ヒドロキシ−４−メトキシベンゾフェノン、２，４−ジヒドロキシベンゾフェノン、、２−ヒドロキシ−４−ｎ−オクトキシベンゾフェノン、４−ドデシロキシ−２−ヒドロキシベンゾフェノン、２−ヒドロキシ−４−オクタデシロキシベンゾフェノン、２，２'ジヒドロキシ−４−メトキシベンゾフェノン、２，２'ジヒドロキシ−４，４'−ジメトキシベンゾフェノン、２，２'，４，４'−テトラヒドロキシベンゾフェノン、２−ヒドロキシ−４−メトキシ−５スルフォベンゾフェノン、２−ヒドロキシ−４−メトキシ−２'−カルボキシベンゾフェノン、２−ヒドロキシ−４−クロロベンゾフェノン等が挙げられる。その他ベンゾフェノン構造を有するオリゴマータイプ及びポリマータイプの化合物等も使用することが出来る。
【０３０７】
トリアジン系酸化防止剤としては、２，４−ビス（アリル）−６−（２−ヒドロキシフェニル）１，３，５−トリアジン等が挙げられる。その他トリアジン構造を有するオリゴマータイプ及びポリマータイプの化合物等も使用することが出来る。
【０３０８】
サルチル酸エステル系酸化防止剤としては、サリチル酸フェニル、サリチル酸ｐ−オクチルフェニル、サリチル酸ｐ−ｔｅｒｔブチルフェニル等が挙げられる。その他サルチル酸エステル構造を有するオリゴマータイプ及びポリマータイプの化合物等も使用することが出来る。
【０３０９】
これらの酸化防止剤は、１種を単独で、または必要に応じて任意の比率で２種以上混合して用いることができる。
【０３１０】
酸化防止剤の含有量は、カラーフィルタ用着色組成物の固形分重量を基準（１００重量％）として、０．５〜５．０重量％の場合、明度、感度が良好であるためより好ましい。
【０３１１】
（アミン系化合物）
また、本発明の着色組成物には、溶存している酸素を還元する働きのあるアミン系化合物を含有させることができる。このようなアミン系化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、及びＮ，Ｎ−ジメチルパラトルイジン等が挙げられる。
【０３１２】
（レベリング剤）
本発明の着色組成物には、透明基板上での組成物のレベリング性を良くするため、レベリング剤を添加することが好ましい。レベリング剤としては、主鎖にポリエーテル構造またはポリエステル構造を有するジメチルシロキサンが好ましい。主鎖にポリエーテル構造を有するジメチルシロキサンの具体例としては、東レ・ダウコーニング社製ＦＺ−２１２２、ビックケミー社製ＢＹＫ−３３３などが挙げられる。主鎖にポリエステル構造を有するジメチルシロキサンの具体例としては、ビックケミー社製ＢＹＫ−３１０、ＢＹＫ−３７０などが挙げられる。主鎖にポリエーテル構造を有するジメチルシロキサンと、主鎖にポリエステル構造を有するジメチルシロキサンとは、併用することもできる。レベリング剤の含有量は通常、着色組成物の全重量を基準（１００重量％）として、０．００３〜０．５重量％用いることが好ましい。
【０３１３】
レベリング剤として特に好ましいものとしては、分子内に疎水基と親水基を有するいわゆる界面活性剤の一種で、親水基を有しながらも水に対する溶解性が小さく、着色組成物に添加した場合、その表面張力低下能が低いという特徴を有し、さらに表面張力低下能が低いにも拘らずガラス板への濡れ性が良好なものが有用であり、泡立ちによる塗膜の欠陥が出現しない添加量において十分に帯電性を抑止できるものが好ましく使用できる。このような好ましい特性を有するレベリング剤として、ポリアルキレンオキサイド単位を有するジメチルポリシロキサンが好ましく使用できる。ポリアルキレンオキサイド単位としては、ポリエチレンオキサイド単位、ポリプロピレンオキサイド単位があり、ジメチルポリシロキサンは、ポリエチレンオキサイド単位とポリプロピレンオキサイド単位とを共に有していてもよい。
【０３１４】
また、ポリアルキレンオキサイド単位のジメチルポリシロキサンとの結合形態は、ポリアルキレンオキサイド単位がジメチルポリシロキサンの繰り返し単位中に結合したペンダント型、ジメチルポリシロキサンの末端に結合した末端変性型、ジメチルポリシロキサンと交互に繰り返し結合した直鎖状のブロックコポリマー型のいずれであってもよい。ポリアルキレンオキサイド単位を有するジメチルポリシロキサンは、東レ・ダウコーニング株式会社から市販されており、例えば、ＦＺ−２１１０、ＦＺ−２１２２、ＦＺ−２１３０、ＦＺ−２１６６、ＦＺ−２１９１、ＦＺ−２２０３、ＦＺ−２２０７が挙げられるが、これらに限定されるものではない。
【０３１５】
レベリング剤には、アニオン性、カチオン性、ノニオン性、または両性の界面活性剤を補助的に加えることも可能である。界面活性剤は、２種以上混合して使用しても構わない。
【０３１６】
レベリング剤に補助的に加えるアニオン性界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどが挙げられる。
【０３１７】
レベリング剤に補助的に加えるカオチン性界面活性剤としては、アルキル４級アンモニウム塩やそれらのエチレンオキサイド付加物が挙げられる。レベリング剤に補助的に加えるノニオン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどの；アルキルジメチルアミノ酢酸ベタインなどのアルキルベタイン、アルキルイミダゾリンなどの両性界面活性剤、また、フッ素系やシリコーン系の界面活性剤が挙げられる。
【０３１８】
（貯蔵安定剤）
本発明の着色組成物には、組成物の経時粘度を安定化させるために貯蔵安定剤を含有させることができる。貯蔵安定剤としては、例えば、ベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。貯蔵安定剤は、着色剤１００重量部に対し、０．１〜１０重量部の量で用いることができる。
【０３１９】
（密着向上剤）
また、透明基板との密着性を高めるためにシランカップリング剤等の密着向上剤を含有させることもできる。密着向上剤としては、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等のシランカップリング剤が挙げられる。密着向上剤は、着色組成物中の着色剤１００重量部に対して、０．０１〜１０重量部、好ましくは０．０５〜５重量部の量で用いることができる。
【０３２０】
＜粗大粒子の除去＞
本発明の着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。このように着色組成物は、実質的に０．５μｍ以上の粒子を含まないことが好ましい。より好ましくは０．３μｍ以下であることが好ましい。
【０３２１】
＜カラーフィルタ＞
次に、本発明のカラーフィルタについて説明する。本発明のカラーフィルタは、本発明のカラーフィルタ用着色組成物を用いて形成されたフィルタセグメントを具備するものである。カラーフィルタとしては、赤色フィルタセグメント、緑色フィルタセグメント、および青色フィルタセグメントを具備するもの、またはマゼンタ色フィルタセグメント、シアン色フィルタセグメント、およびイエロー色フィルタセグメントを具備するものが挙げられる。
【０３２２】
透明基板としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、パネル化後の液晶駆動のために、酸化インジウム、酸化錫などからなる透明電極が形成されていてもよい。
【０３２３】
＜カラーフィルタの製造方法＞
本発明のカラーフィルタは、印刷法またはフォトリソグラフィー法により、製造することができる。
印刷法によるフィルタセグメントの形成は、印刷インキとして調製した着色組成物の印刷と乾燥を繰り返すだけでパターン化ができるため、カラーフィルタの製造法としては、低コストであり、かつ量産性に優れている。さらに、印刷技術の発展により高い寸法精度および平滑度を有する微細パターンの印刷を行うことができる。印刷を行うためには、印刷の版上にて、あるいはブランケット上にてインキが乾燥、固化しないような組成とすることが好ましい。また、印刷機上でのインキの流動性制御も重要であり、分散剤や体質顔料によってインキ粘度の調整も行うことができる。
【０３２４】
フォトリソグラフィー法によりフィルタセグメントを形成する場合は、上記溶剤現像型あるいはアルカリ現像型着色レジスト材として調製した着色組成物を、透明基板上に、スプレーコートやスピンコート、スリットコート、ロールコート等の塗布方法により、乾燥膜厚が０．２〜５μｍとなるように塗布する。必要により乾燥された膜には、この膜と接触あるいは非接触状態で設けられた所定のパターンを有するマスクを通して紫外線露光を行う。その後、溶剤またはアルカリ現像液に浸漬するかもしくはスプレーなどにより現像液を噴霧して未硬化部を除去して所望のパターンを形成したのち、同様の操作を他色について繰り返してカラーフィルタを製造することができる。さらに、着色レジスト材の重合を促進するため、必要に応じて加熱を施すこともできる。フォトリソグラフィー法によれば、上記印刷法より精度の高いカラーフィルタが製造できる。
【０３２５】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。なお、紫外線露光感度を上げるために、上記着色レジスト材を塗布乾燥後、水溶性あるいはアルカリ水溶性樹脂、例えばポリビニルアルコールや水溶性アクリル樹脂等を塗布乾燥し酸素による重合阻害を防止する膜を形成した後、紫外線露光を行うこともできる。
【０３２６】
本発明のカラーフィルタは、上記方法の他に電着法、転写法などにより製造することができるが、本発明の着色組成物はいずれの方法にも用いることができる。なお、電着法は、基板上に形成した透明導電膜を利用して、コロイド粒子の電気泳動により各色フィルタセグメントを透明導電膜の上に電着形成することでカラーフィルタを製造する方法である。また、転写法は剥離性の転写ベースシートの表面に、あらかじめフィルタセグメントを形成しておき、このフィルタセグメントを所望の基板に転写させる方法である。
【０３２７】
透明基板あるいは反射基板上に各色フィルタセグメントを形成する前に、あらかじめブラックマトリクスを形成することができる。ブラックマトリクスとしては、クロムやクロム／酸化クロムの多層膜、窒化チタニウムなどの無機膜や、遮光剤を分散した樹脂膜が用いられるが、これらに限定されない。また、前記の透明基板あるいは反射基板上に薄膜トランジスター（ＴＦＴ）をあらかじめ形成しておき、その後に各色フィルタセグメントを形成することもできる。また本発明のカラーフィルタ上には、必要に応じてオーバーコート膜や透明導電膜などが形成される。
【０３２８】
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
【０３２９】
かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）等のカラーフィルタを使用してカラー化を行う液晶表示モードに使用することができる。
【実施例】
【０３３０】
以下に、本発明を実施例に基づいて説明するが、本発明はこれによって限定されるものではない。なお、特にことわりがない限り、「部」とは「重量部」、「％」とは「重量％」を意味する。また、顔料の平均一次粒子径、および樹脂の重量平均分子量（Ｍｗ）の測定方法は以下の通りである。
【０３３１】
（顔料の平均一次粒子径）
顔料の平均一次粒子径は、透過型（ＴＥＭ）電子顕微鏡を使用して、電子顕微鏡写真から一次粒子の大きさを直接計測する方法で測定した。具体的には、個々の顔料の一次粒子の短軸径と長軸径を計測し、平均をその顔料一次粒子の粒径とした。次に、１００個以上の顔料粒子について、それぞれの粒子の体積（重量）を、求めた粒径の立方体と近似して求め、体積平均粒径を平均一次粒子径とした。
【０３３２】
（樹脂の重合平均分子量（Ｍｗ））
樹脂の重合平均分子量（Ｍｗ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の重量平均分子量（Ｍｗ）である。
【０３３３】
（樹脂のアンモニウム塩価）
カチオン性樹脂のアンモニウム塩価は、５％クロム酸カリウム水溶液を指示薬として、０．１Ｎの硝酸銀水溶液で滴定して求めた後、水酸化カリウムの当量に換算した値であり、固形分のアンモニウム塩価を示す。
【０３３４】
まず、実施例および比較例に用いたバインダー樹脂、微細化顔料、および、染料とイオン結合によって塩形成し得る化合物とを反応させて得られた造塩化合物について説明する。
【０３３５】
＜バインダー樹脂の製造方法＞
（バインダー樹脂溶液ＢＤ−１の調製）
セパラブル４口フラスコに温度計、冷却管、窒素ガス導入管、撹拌装置を取り付けた反応容器にメトキシプロピルアセテート１５３．４部を仕込み、１００℃に昇温し、反応容器内を窒素置換した後、滴下管よりメチルメタクリレート５５．３部、ｎ−ブチルメタクリレート１７．８部、２−エチルヘキシルメタクリレート１２．５部、ヒドロキシエチルメタクリレート１２．５部、メタクリル酸２−[３−(２Ｈ−ベンゾトリアゾール−２−イル)−４−ヒドロキシフェニル]エチル２．０部、２，２’−アゾビスイソブチロニトリル２．４部の混合物を２時間かけて滴下した。滴下終了後、更に３時間反応を継続し、重量平均分子量２５８００のアクリル樹脂の溶液を得た。室温まで冷却した後、樹脂溶液約２ｇをサンプリングして１８０℃、２０分加熱乾燥して不揮発分を測定し、先に合成した樹脂溶液に不揮発分が２０重量％になるようにメトキシプロピルアセテートを添加してバインダー樹脂溶液ＢＤ−１を得た。
【０３３６】
（バインダー樹脂溶液ＢＤ−２〜ＢＤ−２４の合成）
表２に記載した原料と仕込み量を用いた以外は、ＢＤ-１と同様の合成条件で反応を行った。反応終了後、メトキシプロピルアセテートで希釈をし、樹脂成分が２０重量％のバインダー樹脂溶液ＢＤ−２〜ＢＤ−２４を合成した。得られたＢＤ−２〜ＢＤ−２４の重量平均分子量（Ｍｗ）および分子量分布（Ｍｗ／Ｍｎ）を表２に示す。
【０３３７】
【表２】
2015028587.tif 000016
【０３３８】
（紫外線吸収性官能基を有するエチレン性不飽和単量体）
ＲＵＶＡ-９３：メタクリル酸２−[３−(２Ｈ−ベンゾトリアゾール−２−イル)−４−ヒドロキシフェニル]エチル
【０３３９】
【化１４】
2015028587.tif 000017
【０３４０】
＜微細化顔料の製造方法＞
（青色微細化顔料（Ｐ−１））
フタロシアニン系青色顔料Ｃ．Ｉ．ピグメント  ブルー  １５：６（トーヨーカラー（株）製「リオノールブルーＥＳ」）１００部、粉砕した食塩８００部、およびジエチレングリコール１００部をステンレス製１ガロンニーダー（井上製作所製）に仕込み、７０℃で１２時間混練した。この混合物を温水３０００部に投入し、約７０℃に加熱しながらハイスピードミキサーで約１時間攪拌してスラリー状とし、濾過、水洗をくりかえして食塩および溶剤を除いた後、８０℃で２４時間乾燥し、９８部の青色微細化顔料（Ｐ−１）を得た。得られた顔料の平均一次粒子径は２８．３ｎｍであった。
【０３４１】
（紫色微細化顔料（Ｐ−２））
ジオキサジン系紫色顔料Ｃ．Ｉ．ピグメント  バイオレット  ２３（Ｃｌａｒｉａｎｔ社製「Ｆａｓｔ Ｖｉｏｌｅｔ ＲＬ」）１２０部、粉砕した食塩１６００部、およびジエチレングリコール１００部をステンレス製１ガロンニーダー（井上製作所製）に仕込み、９０℃で１８時間混練した。この混合物を温水５０００部に投入し、約７０℃に加熱しながらハイスピードミキサーで約１時間攪拌してスラリー状とし、濾過、水洗をくりかえして食塩および溶剤を除いた後、８０℃で２４時間乾燥し、１１８部の紫色微細化顔料（Ｐ−２）を得た。得られた顔料の平均一次粒子径は２６．４ｎｍであった。
【０３４２】
（赤色微細化顔料（Ｐ−３））
ジケトピロロピロール系赤色顔料Ｃ．Ｉ．ピグメント  レッド  ２５４（ＢＡＳＦ社製「ＩＲＧＡＺＩＮ  ＲＥＤ  ２０３０」）１２０部、粉砕した食塩１０００部、およびジエチレングリコール１２０部をステンレス製１ガロンニーダー（井上製作所製）に仕込み、６０℃で１０時間混練した。この混合物を温水２０００部に投入し、約８０℃に加熱しながらハイスピードミキサーで約１時間攪拌してスラリー状とし、濾過、水洗をくりかえして食塩および溶剤を除いた後、８０℃で２４時間乾燥し、１１５部の赤色微細化顔料（Ｐ−３）を得た。得られた顔料の平均一次粒子径は２４．８ｎｍであった。
【０３４３】
（黄色微細化顔料（Ｐ−４））
ニッケル錯体系黄色顔料Ｃ．Ｉ．ピグメント  イエロー  １５０（ランクセス社製「Ｅ−４ＧＮ」）１００部、塩化ナトリウム７００部、およびジエチレングリコール１８０部をステンレス製１ガロンニーダー（井上製作所製）に仕込み、８０℃で６時間混練した。この混合物を温水２０００部に投入し、約８０℃に加熱しながらハイスピードミキサーで約１時間攪拌してスラリー状とし、濾過、水洗をくりかえして食塩および溶剤を除いた後、８０℃で２４時間乾燥し、９５部の黄色微細化顔料（Ｐ−４）を得た。得られた顔料の平均一次粒子径は３９．２ｎｍであった。
【０３４４】
（緑色微細化顔料（Ｐ−５））
フタロシアニン系緑色顔料Ｃ．Ｉ．ピグメント  グリーン  ５８（ＤＩＣ（株）製「ファーストゲングリーンＡ１１０」）１２０部、塩化ナトリウム１６００部、およびジエチレングリコール２７０部をステンレス製１ガロンニーダー（井上製作所製）に仕込み、７０℃で１２時間混練した。この混合物を温水５０００部に投入し、約７０℃に加熱しながらハイスピードミキサーで約１時間攪拌してスラリー状とし、濾過、水洗をくりかえして食塩および溶剤を除いた後、８０℃で２４時間乾燥し、１１７部の緑色微細化顔料（Ｐ−５）を得た。得られた顔料の平均一次粒子径は３２．６ｎｍであった。
【０３４５】
（赤色微細化顔料（Ｐ−６））
ジケトピロロピロール系赤色顔料Ｃ．Ｉ．ピグメント  レッド  ２５４（ＢＡＳＦ社製「イルガホア  レッド  Ｂ−ＣＦ」）１２０部、粉砕した食塩１０００部、およびジエチレングリコール１２０部をステンレス製１ガロンニーダー（井上製作所製）に仕込み、６０℃で１０時間混練した。この混合物を温水２０００部に投入し、約８０℃に加熱しながらハイスピードミキサーで約１時間攪拌してスラリー状とし、濾過、水洗をくりかえして食塩および溶剤を除いた後、８０℃で２４時間乾燥し、１１５部の赤色微細化顔料（Ｐ−６）を得た。得られた顔料の平均一次粒子径は５１．０ｎｍであった。
【０３４６】
（緑色微細化顔料（Ｐ−７））
フタロシアニン系緑色顔料Ｃ．Ｉ．ピグメント  グリーン  ５８（ＤＩＣ社製「ＦＡＳＴＧＥＮ ＧＲＥＥＮ Ａ１１０」）を市販品のまま用いた。緑色微細化顔料（Ｐ−７）の平均一次粒子径は２２ｎｍであった。
【０３４７】
＜側鎖にカチオン性基を有する樹脂の製造方法＞
（側鎖にカチオン性基を有する樹脂１（ＬＢ−１）の調製）
温度計、攪拌機、蒸留管、冷却器を具備した４つ口セパラブルフラスコに、メチルエチルケトン６７．３ 部を仕込み窒素気流下で７５ ℃ に昇温した。別途、メチルメタクリレート３４．０部、ｎ−ブチルメタクリレート２８．０部、２−エチルヘキシルメタクリレート２８．０部、ジメチルアミノエチルメタクリレート１０．０部、２，２’−アゾビス（２，４−ジメチルバレロニトリル）を６．５部、およびメチルエチルケトン２５．１部を均一にした後、滴下ロートに仕込み、４つ口セパラブルフラスコに取り付け、２時間かけて滴下した。滴下終了２時間後、固形分から重合収率が９８％以上であり、重量平均分子量（Ｍｗ）が、６８３０である事を確認し、５０℃へ冷却した。ここへ、塩化メチル３．２部、エタノール２２．０ 部を追加し、５０℃で２時間反応させた後、１時間かけて８０℃まで加温し、更に、２時間反応させた。このようにして樹脂成分が４７重量％のカチオン性樹脂１（ＬＢ−１）を得た。得られた樹脂のアンモニウム塩価は３４ｍｇＫＯＨ／ｇであった。
【０３４８】
（側鎖にカチオン性基を有する樹脂２（ＬＢ−２）の調製）
温度計、攪拌機、蒸留管、冷却器を具備した４つ口セパラブルフラスコに、イソプロピルアルコール６２．４ 部を仕込み、窒素気流下で７５ ℃ に昇温した。別途、エチルメタクリレート３２．１部、ｎ−プロピルメタクリレート２５．１部、ラウリルメタクリレート２５．１部、メタクリロイルアミノプロピルトリメチルアンモニウムクロライド１７．７部、２，２’−アゾビス（２，４−ジメチルバレロニトリル）を５．７部、およびメチルエチルケトン１５．６部を均一にした後、滴下ロートに仕込み、４つ口セパラブルフラスコに取り付け、２時間かけて滴下した。滴下終了２時間後、固形分から重合収率が９８％以上であり、重量平均分子量（Ｍｗ）が、７４２０である事を確認し、５０℃へ冷却した。その後、イソプロピルアルコールを７２部加え、樹脂成分が４０重量％のカチオン性樹脂２（ＬＢ−２）を得た。得られた樹脂のアンモニウム塩価は４５ｍｇＫＯＨ／ｇであった。
【０３４９】
（側鎖にカチオン性基を有する樹脂３（ＬＢ−３）の調製）
温度計、攪拌機、蒸留管、冷却器を具備した４つ口セパラブルフラスコに、メチルエチルケトン６７．３ 部を仕込み窒素気流下で７５ ℃ に昇温した。別途、イソプロピルメタクリレート２７．５部、ベンジルメタクリレート２５．０部、２−エチルヘキシルメタクリレート２７．５部、Ｎ，Ｎ−ジメチルアミノメチルスチレン２０．０部、２，２’−アゾビス（２，４−ジメチルバレロニトリル）を６．７部、およびメチルエチルケトン２５．１部を均一にした後、滴下ロートに仕込み、４つ口セパラブルフラスコに取り付け、２時間かけて滴下した。滴下終了２時間後、固形分から重合収率が９８％以上であり、重量平均分子量（Ｍｗ）が、６７７０である事を確認し、５０℃へ冷却した。ここへ、塩化ベンジル１５．７部、エタノール２２．０ 部を追加し、５０℃で２時間反応させた後、１時間かけて８０℃まで加温し、更に、２時間反応させた。このようにして樹脂成分が５０重量％のカチオン性樹脂３（ＬＢ−３）を得た。得られた樹脂のアンモニウム塩価は６０ｍｇＫＯＨ／ｇであった。
【０３５０】
（側鎖にカチオン性基を有する樹脂４（ＬＢ−４）の調製）
温度計、攪拌機、蒸留管、冷却器を具備した４つ口セパラブルフラスコに、イソプロピルアルコール６２．４ 部を仕込み窒素気流下で７５ ℃ に昇温した。別途、メチルメタクリレート２５．０部、ステアリルメタクリレート２５．０部、シクロヘキシルメタクリレート２０．０部、ブレンマーＰＥ９０（日油社製、ジエチレングリコールモノメタクリレート）を１５．０部、Ｎービニルピロリドン２０．０部、２，２’−アゾビス（２，４−ジメチルバレロニトリル）を４．７部、およびイソプロピルアルコール１５．６部を均一にした後、滴下ロートに仕込み、４つ口セパラブルフラスコに取り付け、２時間かけて滴下した。滴下終了２時間後、固形分から重合収率が９８％以上であり、重量平均分子量（Ｍｗ）が、７５５０である事を確認し、５０℃へ冷却した。ここへ、塩化メチル９．０部、イソプロピルアルコール２２．０ 部を追加し、５０℃で２時間反応させた後、１時間かけて８０℃まで加温し、更に、２時間反応させた。その後、イソプロピルアルコールを５０部加え、樹脂成分が４４重量％のカチオン性樹脂４（ＬＢ−４）を得た。得られた樹脂のアンモニウム塩価は９２ｍｇＫＯＨ／ｇであった。
【０３５１】
（側鎖にカチオン性基を有する樹脂５（ＬＢ−５）の調製）
温度計、攪拌機、蒸留管、冷却器を具備した４つ口セパラブルフラスコに、メチルエチルケトン８２．０ 部を仕込み窒素気流下で７５ ℃ に昇温した。別途、エチルメタクリレート２３．５部、ｔ−ブチルメタクリレート２６．０部、ラウリルメタクリレート２５．０部、カマヤーＰＭ−２１（日本化薬社製、ε−カプロラクロン１ｍｏｌ付加２−ヒドロキシエチルメタクリレートのリン酸エステル）を１０．０部、ジエチルアミノプロピルメタクリレート１７．５部、２，２’−アゾビス（２，４−ジメチルバレロニトリル）を６．０部、およびメチルエチルケトン２５．６部を均一にした後、滴下ロートに仕込み、４つ口セパラブルフラスコに取り付け、２時間かけて滴下した。滴下終了２時間後、固形分から重合収率が９８％以上であり、重量平均分子量（Ｍｗ）が、７０１０である事を確認し、５０℃へ冷却した。このようにして樹脂成分が４８重量％のカチオン性樹脂５（ＬＢ−５）を得た。得られた樹脂のアミン塩価は４９ｍｇＫＯＨ／ｇであった。
ここで、カチオン性樹脂のアミン価は、０．１Ｎの塩酸水溶液を用い、電位差滴定法によって求めた後、水酸化カリウムの当量に換算した。
【０３５２】
＜側鎖にアニオン性基を有する樹脂の製造方法＞
（側鎖にアニオン性基を有する樹脂１（ＬＡ−１）の調整）
温度計、攪拌機、蒸留管、冷却器を具備した４つ口セパラブルフラスコに、メタノール７５．０部を仕込み窒素気流下で６８ ℃ に昇温した。別途、ＲＳ−３０００（三洋化成工業社製）４０．０部、メチルメタクリレート２５．０部、ｎ−ブチルメタクリレート１０．０部、２−エチルヘキシルメタクリレート１０．０部、ヒドロキシエチルメタクリレート１５．０部、２，２’−アゾビス（２，４−ジメチルバレロニトリル）を７．０部、およびメチルエチルケトン２３．０部を均一にした後、滴下ロートに仕込み、４つ口セパラブルフラスコに取り付け、２時間かけて滴下した。滴下終了３時間後、固形分から重合収率が９８％以上であり、重量平均分子量（Ｍｗ）が、４７３０である事を確認し、５０℃へ冷却した。ここへ、エタノール６１．０ 部を追加し、５０℃で２時間反応させた後、１時間かけて８０℃まで加温し、更に、２時間反応させた。このようにして樹脂成分が３９．０重量％の側鎖にアニオン性基を有する樹脂（ＬＡ−１）を得た。
【０３５３】
（側鎖にアニオン性基を有する樹脂２〜１０（ＬＡ−２〜ＬＡ−１０）の調整）
表３に記載した原料と仕込み量を用いた以外は、樹脂ＬＡ−１と同様の合成条件で反応を行った。反応終了後、メタノールで希釈をし、樹脂成分が３９．０重量％の側鎖にアニオン性基を有する樹脂ＬＡ−２〜ＬＡ−１０を合成した。得られた樹脂（ＬＡ−２〜ＬＡ−１０）の重量平均分子量（Ｍｗ）および分子量分布（Ｍｗ／Ｍｎ）を表３に示す。
【０３５４】
【表３】
2015028587.tif 000018
【０３５５】
表３中の略語を以下に示す。
ＫＨ−１０：ポリオキシエチレン−１−（アリルオキシメチル）アルキルエーテル硫酸アンモニウム（第一工業製薬社製市販品、商品名：アクアロン  ＫＨ−１０）
ＫＨ−０５：ポリオキシエチレン−１−（アリルオキシメチル）アルキルエーテル硫酸アンモニウム（第一工業製薬社製市販品、商品名：アクアロン  ＫＨ−０５）
ＡＴＢＳ：アクリルアミドー２−メチルプロパンスルホン酸（東亞合成製市販品、商品名：ＡＴＢＳ）
ＢＣ−１０：ポリオキシエチレンノニルプロプロペニルフェニルエーテル硫酸アンモニウム（第一工業製薬社製市販品、商品名：アクアロン  ＢＣ−１０）
ＲＳ−３０００：ポリオキシアルキレン硫酸ナトリウムメタクリレート（三洋化成工業社製市販品  商品名：エレミノールＲＳ−３０００等）
ＭＳ−６０：ビス（ポリオキシエチレン多環フェニルエーテル）メタクリレート硫酸エステル塩（日本乳化剤社製市販品  商品名：アントックス  ＭＳ−６０
【０３５６】
【化１５】
2015028587.tif 000019
【０３５７】
＜カチオン性染料の製造＞
（一般式（３）で表されるトリアリールメタン系カチオン性染料（染料１））
[染料中間体１の合成]
４−ジエチルアミノ安息香酸(東京化成品)２５部とトルエン９０部の混合物に塩化チオニル２３部を加え８０℃で１時間攪拌後、減圧濃縮し、酸クロリドを得た。別容器に無水塩化アルミニウム２０．４部と１，２−ジクロロエタン１３０部を加え、氷浴で冷却後、酸クロリドを１，２−ジクロロエタン６０部に溶解させた溶液を滴下した。滴下後、１５分攪拌し、Ｎ，Ｎ−ジエチル−ｍ−トルイジン(東京化成品)２１部を滴下し、室温に戻して、２時間攪拌した。その後、氷水に注ぎ、４Ｎ水酸化ナトリウムでｐＨ１１以上とし、クロロホルムで抽出した。このものを水で洗浄後、無水硫酸ナトリウムで乾燥した後、減圧濃縮した。濃縮物をシリカゲルクロマトグラフィー(ヘキサン/酢酸エチル＝４/１)で精製し、精製したものをさらにＴＨＦに溶解し、ヘキサンで再沈殿を行った。６０℃で減圧乾燥後、染料中間体１を１５．４部得た。収率は、３５．０％であった。
【０３５８】
[染料１の合成]
染料中間体１ １０部とＮ−エチル−１−ナフチルアミン(東京化成品)５．０部をトルエン４０部に溶解させ、オキシ塩化リン６．８部を添加して、３時間還流させた。その後、室温に戻し、１Ｎ塩酸を添加し、クロロホルムで抽出した。このものを飽和食塩水で洗浄し、無水硫酸ナトリウムで乾燥した後、減圧濃縮した。濃縮物をシリカゲルクロマトグラフィー(クロロホルム/メタノール＝４/１)で精製した。６０℃で減圧乾燥後、染料１を１３．８部得た。収率は、８８．８％であった。
【０３５９】
【化１６】
2015028587.tif 000020
【０３６０】
＜造塩化合物の製造方法＞
（製造例１：カチオン性染料とアニオン性造塩用樹脂との造塩化合物（Ａ−１））
２５℃にて、２０００部の水中に４８部のアニオン性造塩用樹脂２（ＬＡ−２）の溶液を添加し十分に撹拌混合を行った。一方、１９０部の水に、１０部のＣ．I．ベーシック  バイオレット１０を溶解させた水溶液を調製し、先ほどの樹脂溶液に少しずつ滴下していく。滴下後、５０℃で１２０分撹拌し、十分に反応を行う。反応の終点確認としては、濾紙に反応液を滴下して、にじみがなくなったところを終点として、造塩化合物が得られたものと判断した。撹拌しながら、室温まで放冷した後、吸引濾過を行い、水洗後、濾紙上に残った造塩化合物を乾燥機にて水分を除去して乾燥して、３１部のＣ．I．ベーシック  バイオレット１０とＬＡ−２との造塩化合物（Ａ−１）を得た。
【０３６１】
（製造例２〜６、２０〜２２、２４〜２９、３３、３４：カチオン性染料とアニオン性樹脂との造塩化合物（Ａ−２〜６、２０〜２２、２４〜２９、３３、３４）
表４に記載した染料とアニオン性造塩用化合物を用いた以外は、造塩化合物（Ａ−１）と同様の条件造塩反応を行い、染料の造塩化合物（Ａ−２〜６、２０〜２２、２４〜２９、３３、３４）を得た。
【０３６２】
（製造例７：カチオン性染料とアニオン性化合物との造塩化合物（Ａ−７））
２５℃にて、Ｃ．Ｉ．ベーシック  ブルー  ７(東京化成品)１２部とアニオン性化合物１（ＳＡ−１）７.４部、ジクロロメタン１３０部、水２００部を混合し、室温で２時間攪拌した。その後、有機層を抽出、水で洗浄を行ない、有機層を減圧濃縮した。そして、６０℃の減圧乾燥機で乾燥し、１４．７部のＣ．Ｉ．ベーシック  ブルー  ７とアニオン性化合物１（ＳＡ−１）との造塩化合物（Ａ−７）色素を得た。収率は、８４．８％であった。得られたトリアリールメタン色素について、ＮＭＲ（日本電子社製  ４００ＭＨｚ）による構造確認を行い、目的物の生成を確認した。
【０３６３】
（製造例８〜１９、３０〜３２：カチオン性染料とアニオン性造塩用化合物との造塩化合物（Ａ−８〜１９、３０〜３２）
表４に記載した染料とアニオン性造塩用化合物を用いた以外は、造塩化合物（Ａ−７）と同様の条件造塩反応を行い、染料の造塩化合物（Ａ−８〜１９、３０〜３２）を得た。
【０３６４】
（製造例２３：カチオン性染料とアニオン性化合物との造塩化合物（Ａ−２３））
１０％の水酸化ナトリウム水溶液２０００部に４６．７部のアニオン性造塩用樹脂４（ＬＡ−４）を添加し、十分に攪拌混合を行った。一方、１９０部の水に１０部のＣ．I．ベーシック  ブルー  ７を溶解させた水溶液を調製し、先ほどの樹脂溶液に少しずつ滴下していく。滴下後、５０℃で１２０分攪拌し、十分に反応を行う。反応の終点確認としては濾紙に反応液を滴下して、にじみがなくなったところを終点として、造塩化合物が得られたものと判断した。攪拌しながら室温まで放冷した後、吸引濾過を行い、水洗後、濾紙上に残った造塩化合物を乾燥機にて水分を除去して乾燥して、２９部のＣ．I．ベーシック  ブルー  ７とＬＡ−４との造塩化合物（Ａ−２３）を得た。
【０３６５】
【表４】
2015028587.tif 000021
【０３６６】
表中のＳＡ−１〜ＳＡ−１３は、下記に示す化合物である。
【０３６７】
【表５】
2015028587.tif 000022
【０３６８】
（製造例３５：アニオン性染料とカチオン性造塩用化合物との造塩化合物（Ａ−３５））
水２０００部に５１部のカチオン性造塩用樹脂１（ＬＢ−１）を添加し、十分に攪拌混合を行った後、６０℃に加熱する。一方、９０部の水に１０部のＣ．Ｉ．アシッド  レッド ２８９を溶解させた水溶液を調製し、先ほどの樹脂溶液に少しずつ滴下していく。滴下後、６０℃で１２０分攪拌し、十分に反応を行う。反応の終点確認としては濾紙に反応液を滴下して、にじみがなくなったところを終点として、造塩化合物が得られたことと判断できる。攪拌しながら室温まで放冷した後、吸引濾過を行い、水洗後、濾紙上に残った造塩化合物を乾燥機にて水分を除去して乾燥し、３２部のＣ．Ｉ．アシッド  レッド ２８９と側鎖にカチオン性基を有する造塩用樹脂１（ＬＢ−１）との造塩化合物（Ａ−３５）を得た。
【０３６９】
（製造例３６〜４０：アニオン性染料とカチオン性造塩用樹脂との造塩化合物（Ａ−３６〜４０））
表６に記載した染料とカチオン性造塩用樹脂を用いた以外は、造塩化合物（Ａ−３５）と同様の条件造塩反応を行い、染料の造塩化合物（Ａ−３６〜４０）を得た。
【０３７０】
（製造例４１：アニオン性染料とカチオン性化合物との造塩化合物（Ａ−４１））
２５℃にて、Ｃ．Ｉ．アシット  レッド  ２６０を６部とモノステアリルトリメチルアンモニウムクロリド３．７部、水２００部を混合し、室温で２時間攪拌した。その後、有機層を抽出、水で洗浄を行ない、有機層を減圧濃縮した。そして、６０℃の減圧乾燥機で乾燥し、７．４部のＣ．Ｉ．アシット  レッド  ２６０とモノステアリルトリメチルアンモニウムクロリドとの造塩化合物（Ａ−４１）色素を得た。収率は、８２．４％であった。得られたアシッドレット色素造塩物について、ＮＭＲ（日本電子社製  ４００ＭＨｚ）による構造確認を行い、目的物の生成を確認した。
【０３７１】
（製造例４２〜４４：アニオン性染料とカチオン性化合物との造塩化合物（Ａ−４２〜４４））
表６に記載した染料とカチオン性造塩用化合物を用いた以外は、造塩化合物（Ａ−４１）と同様の条件造塩反応を行い、染料の造塩化合物（Ａ−４２〜４４）を得た。
【０３７２】
【表６】
2015028587.tif 000023
【０３７３】
＜着色組成物の製造＞
[実施例１]
（着色組成物（ＤＢ−１）の作製）
下記の混合物を均一になるように攪拌混合した後、直径０．５ｍｍのジルコニアビーズを用いて、アイガーミル（アイガージャパン社製「ミニモデルＭ−２５０  ＭＫＩＩ」）で５時間分散した後、５．０μｍのフィルタで濾過し着色組成物（ＤＢ−１）を作製した。
造塩化合物（Ａ−１）                                          ：  ４．０部
微細化顔料（Ｐ−１）                                          ：  ７．０部
バインダー樹脂溶液１(ＢＤ−１)                                ：４０．０部
シクロヘキサノン                                              ：１０．０部
プロピレングリコールモノメチルエーテルアセテート              ：３８．０部
樹脂型分散剤                                                  ：  １．０部
（ＢＡＳＦ社製「ＥＦＫＡ４３００」）
【０３７４】
[実施例２〜６７、比較例１〜６]
（着色組成物（ＤＢ−２〜７３））
以下、造塩化合物、微細化顔料、バインダー樹脂溶液を表７に示す組成に変更した以外は実施例１（着色組成物（ＤＢ−１））と同様にして、着色組成物（ＤＢ−２〜７３）を作製した。
【０３７５】
＜着色組成物の評価＞
得られた着色組成物（ＤＢ−１〜７３）について、耐熱性、塗膜異物、塗工性、および保存安定性に関する試験を下記の方法で行った。試験の結果を表７に示す。
【０３７６】
（塗膜の耐熱性評価）
着色組成物（ＤＢ−１〜７３）を、１００ｍｍ×１００ｍｍ、１．１ｍｍ厚のガラス基板上に、スピンコーターを用いて塗布し、次に７０℃で２０分乾燥し、ついで２３０℃で１時間加熱、放冷することで塗膜基板を作製した。作製した塗膜基板は、２３０℃での熱処理後で、表面形状測定装置「Ｄｅｋｔａｋ８（Ｖｅｅｃｏ社製）」を用いて測定した膜厚が約２．０μmとなるようにした。得られた塗膜のＣ光源での色度（［Ｌ＊(１)、ａ＊(１)、ｂ＊(１)］）を顕微分光光度計（オリンパス光学社製「ＯＳＰ−ＳＰ１００」）を用いて測定した。さらにその後、耐熱性試験として２４０℃で１時間加熱し、Ｃ光源での色度（［Ｌ＊(２)、ａ＊(２)、ｂ＊(２)］）を測定し、下記計算式により、色差ΔＥａｂ＊を求め、下記基準で評価した。×は使用困難なレベルである。
ΔＥａｂ＊ ＝ √((L*(2)- L*(1))2+ (a*(2)- a*(1)) 2+( b*(2)- b*(1)) 2) 
◎◎◎：ΔＥａｂ＊が１．０未満
◎◎：ΔＥａｂ＊が１．０以上、１．５未満
◎：ΔＥａｂ＊が１．５以上、３．０未満
○：ΔＥａｂ＊が３．０以上、５．０未満
△：ΔＥａｂ＊が５．０以上、１０．０未満
×：ΔＥａｂ＊が１０．０以上
【０３７７】
（塗膜異物試験方法）
調製直後の着色組成物（ＤＢ−１〜７３）にて試験基板を作製し、粒子の数をカウントすることで評価した。先ず、透明基板上に乾燥塗膜が約２．０μmとなるように着色組成物を塗布し、オーブンで２３０℃で２０分加熱して試験基板を得た。その後、オリンパスシステム社製の金属顕微鏡「ＢＸ６０」を用いて表面観察を行い（倍率は５００倍）、透過により任意の５視野にて観測可能な粒子の数をカウントし、下記基準にて評価した。
◎◎：３個未満（非常に良好）
◎：３個以上５個未満（良好）
○：５個以上２０個未満（使用上問題ないレベル）
△：２０個以上１００個未満（異物数が多いものの使用上問題ないレベル）
×：１００個以上（異物による塗工ムラ（斑）発生により使用不可レベル）
【０３７８】
（塗工性試験方法）
着色組成物（ＤＢ−１〜７３）を、１００ｍｍ×１００ｍｍ、１．１ｍｍ厚のガラス基板上に、スピンコーターを用いて５００ｒｐｍの条件で塗布し、次に７０℃で２０分乾燥し塗膜基板を作製した。ガラス基板の中心の膜厚（ｔ１とする。）を、表面形状測定装置「Ｄｅｋｔａｋ８（Ｖｅｅｃｏ社製）」を用いて測定した。次に、ガラス基板の中心から２５ｍｍの同心円状の場所を１０か所測定し、その平均値を算出した。（ｔ２とする。）次に、測定したｔ１、ｔ２を以下の式に当てはめ膜均一性を求め、その値により塗工性を評価した。×は使用困難なレベルである。
膜均一性＝ｔ１／ｔ２×１００（％）
◎◎：９９．０％以上１００．５％未満
◎：９８．５％以上９９．０％未満、または１００．５％以上１０１．５％未満
○：９７．５％以上９８．５％未満、または１０１．５％以上１０２．５％未満
△：９５．０％以上９７．５％未満、または１０２．５％以上１０５．０％未満
×：９５．０％未満、または１０５．０％以上
【０３７９】
（保存安定性試験方法）
作製した着色組成物（ＤＢ−１〜７３）を、４０℃の恒温室にて７日間保存後に、既に述べた塗膜異物試験方法と同じ方法で異物試験を行う。×は使用困難なレベルである。
◎◎：３個未満（非常に良好）
◎：３個以上５個未満（良好）
○：５個以上２０個未満（使用上問題ないレベル）
△：２０個以上１００個未満（異物数が多いものの使用上問題ないレベル）
×：１００個以上（異物による塗工ムラ（斑）発生により使用不可レベル）
【０３８０】
【表７】
2015028587.tif 000024
【０３８１】
分岐または環状のアルキル基を有するエチレン性不飽和単量体（ａ−１）、および、水酸基が置換したアルキル基を有するエチレン性不飽和単量体（ａ−２）を有するエチレン性不飽和単量体をラジカル重合してなるバインダー樹脂（ＢＤ−１〜ＢＤ−２０）を含む着色組成物（ＤＢ−１〜６７）は、総じて耐熱性、塗工性、保存安定性に優れ、塗膜の異物もほとんど発生しない結果となった。
【０３８２】
一方、分岐または環状のアルキル基を有するエチレン性不飽和単量体（ａ−１）か、水酸基が置換したアルキル基を有するエチレン性不飽和単量体（ａ−２）の何れか１つを選択するエチレン性不飽和単量体をラジカル重合してなる樹脂（ＢＤ−２１〜ＢＤ−２４）を含む着色組成物（ＤＢ−６８〜ＤＢ−７３）は、総じて長時間加熱した際の耐熱性、塗工性、保存安定性が悪く、経時保存された着色組成物にて塗膜作製すると異物が大量に析出してしまった。特に耐熱性の悪化に関しては、着色組成物を作成する際のバインダー樹脂が、水酸基が置換したアルキル基を有するエチレン性不飽和単量体（ａ−２）を含んでいない樹脂である（ＢＤ−２１、２４）においては、長時間加熱した際に、水酸基同士の熱架橋が形成されないことや、染料造塩物との相溶性の低下から耐熱性が悪化したことが考えられる。また、異物に関しても、バインダー樹脂の組成と造塩化合物との相溶性の低下によって引き起こされたものと推察する。一方、分岐、または、環状のアルキル基を有するエチレン性不飽和単量体（ａ−１）を含有していない樹脂（ＢＤ-２２、２３）においては、（а−１）で示されるモノマーに由来するアルキル鎖の分岐構造による熱の伝導性が遅延する効果を樹脂成分中に含んでいないことにより、染料造塩物への熱の着色組成物を長時間加熱時した際の耐熱性が悪化したものと推察される。
【０３８３】
＜感光性着色組成物（レジスト材）の製造＞
[実施例６８]
（レジスト材（Ｒ−１））
下記の混合物を均一になるように攪拌混合した後、１．０μmのフィルタで濾過して、アルカリ現像型レジスト材（Ｒ−１）を作製した。
着色組成物（ＤＢ−１）                                        ：６０．０部
バインダー樹脂溶液（ＢＤ−１）                                ：１０．０部
ジョンクリルＳＣＸ−８３９
（ジョンソンポリマー社製の酸価１０５のアクリル樹脂）          ：  １．０部
トリメチロールプロパントリアクリレート                        ：  ４．２部
（新中村化学社製「ＮＫエステルＡＴＭＰＴ」）
光重合開始剤（ＢＡＳＦ社製「イルガキュアー９０７」）          ：  １．２部
増感剤（保土ヶ谷化学社製「ＥＡＢ−Ｆ」）                      ：  ０．４部
シクロヘキサノン                                              ：  ５．２部
プロピレングリコールモノメチルエーテルアセテート              ：１８．０部
【０３８４】
[実施例６９〜８４，８６〜９１、９３〜１０５、比較例７〜９]
（レジスト材（Ｒ−２〜１７、１９〜２４、２６〜３８、５５〜５７））
以下、着色組成物（ＤＢ−１）および、バインダー樹脂溶液を表８、９に示す組成に変更した以外は実施例３９と同様にして、アルカリ現像型レジスト材（Ｒ−２〜１７、１９〜２４、２６〜３８、６９〜７１）を作製した。
【０３８５】
[実施例８５]
（レジスト材（Ｒ−１８））
バインダー樹脂溶液（ＢＤ−１）１０．０部を、ダイセル化学工業社製「ＥＨＰＥ３１５０」（２，２−ビス(ヒドロキシメチル)-１-ブタノールの１，２−エポキシ-４-(２-オキシラニル)シクロヘキサン付加物）２０％のＰＧＭＡＣ溶液と表８、９に記載のバインダー樹脂溶液５．０部に置き換えた以外は、レジスト材（Ｒ−１７）と同様にして、アルカリ現像型レジスト材（Ｒ−１８）を作製した。
【０３８６】
[実施例９２]
（レジスト材（Ｒ−２５））
バインダー樹脂溶液（ＢＤ−１）１０．０部を、ダイセル化学工業社製「ＥＨＰＥ３１５０」２０％のＰＧＭＡＣ溶液部５．０部と表８、９に記載のバインダー樹脂溶液５．０部に置き換えた以外は、レジスト材（Ｒ−２４）と同様にして、アルカリ現像型レジスト材（Ｒ−２５）を作製した。
【０３８７】
[実施例１０６]
（レジスト材（Ｒ−３９））
下記の混合物を均一になるように攪拌混合した後、１．０μmのフィルタで濾過して、アルカリ現像型レジスト材（Ｒ−３９）を作製した。
着色組成物（ＤＢ−３９）                                      ：６０．０部
バインダー樹脂溶液（ＢＤ−９）                                ：１１．０部
トリメチロールプロパントリアクリレート                        ：  ４．２部
（新中村化学社製「ＮＫエステルＡＴＭＰＴ」
光重合開始剤（ＢＡＳＦ社製「イルガキュアー９０７」）          ：  １．２部
増感剤（保土ヶ谷化学社製「ＥＡＢ−Ｆ」）                      ：  ０．４部
シクロヘキサノン                                              ：  ５．２部
プロピレングリコールモノメチルエーテルアセテート              ：１８．０部
【０３８８】
[実施例１０７，１０９〜１１５，１１７〜１４２，１４３〜１４７、比較例１０，１２]
（レジスト材（Ｒ−４０，４２〜４８、５０〜６１、６３〜６７、７２，７４））
以下、着色組成物（ＤＢ−３９）および、バインダー樹脂を表８、９に示す組成物に変更した以外は実施例９３と同様にして、アルカリ現像型レジスト材（Ｒ−４０，４２〜４８、５０〜６１、６３〜６７、７２，７４）を作製した。
【０３８９】
[実施例１０８]
（レジスト材（Ｒ−４１））
バインダー樹脂溶液（ＢＤ−９）１１．０部を、ダイセル化学工業社製「ＥＨＰＥ３１５０」（２，２−ビス(ヒドロキシメチル)-１-ブタノールの１，２−エポキシ-４-(２-オキシラニル)シクロヘキサン付加物）２０％のＰＧＭＡＣ溶液５．５部と表８、９に記載のバインダー樹脂溶液５．５部に置き換えた以外は、レジスト材（Ｒ−４０）と同様にして、アルカリ現像型レジスト材（Ｒ−４１）を作製した。
【０３９０】
[実施例１１６]
（レジスト材（Ｒ−４９））
バインダー樹脂溶液（ＢＤ−９）１１．０部をダイセル化学工業社製「ＥＨＰＥ３１５０」  ２０％のＰＧＭＡＣ溶液に５．５部と表８、９記載のバインダー樹脂溶液５．５部に置き換えた以外は、レジスト材（Ｒ−４８）と同様にして、アルカリ現像型レジスト材（Ｒ−４９）を作製した。
【０３９１】
[実施例１２９]
（レジスト材（Ｒ−６２））
バインダー樹脂溶液（ＢＤ−９）１１．０部をダイセル化学工業社製「ＥＨＰＥ３１５０」２０％のＰＧＭＡＣ溶液に５．５部と表８、９記載のバインダー樹脂溶液５．５部に置き換えた以外は、レジスト材（Ｒ−６１）と同様にして、アルカリ現像型レジスト材（Ｒ−６２）を作製した。
【０３９２】
[実施例１３５]
（レジスト材（Ｒ−６８））
バインダー樹脂溶液（ＢＤ−９）１１．０部をダイセル化学工業社製「ＥＨＰＥ３１５０」２０％のＰＧＭＡＣ溶液に５．５部と表８、９記載のバインダー樹脂溶液５．５部に置き換えた以外は、レジスト材（Ｒ−６７）と同様にして、アルカリ現像型レジスト材（Ｒ−６８）を作製した。
【０３９３】
[比較例１１]
（レジスト材（Ｒ−７３））
バインダー樹脂溶液（ＢＤ−９）１１．０部をダイセル化学工業社製「ＥＨＰＥ３１５０」２０％のＰＧＭＡＣ溶液に５．５部と表８、９記載のバインダー樹脂溶液５．５部に置き換えた以外は、レジスト材（Ｒ−７０）と同様にして、アルカリ現像型レジスト材（Ｒ−７３）を作製した。
【０３９４】
＜レジスト材の評価＞
得られたレジスト材（Ｒ−１〜７４）について、耐熱性、塗膜異物、塗工性、保存安定性に関する試験を下記の方法で行った。試験の結果を表８、９に示す。
【０３９５】
（塗膜の耐熱性評価）
得られたレジスト材を、１００ｍｍ×１００ｍｍ、１．１ｍｍ厚のガラス基板上に、スピンコーターを用いて塗布し、次に７０℃で２０分乾燥し、ついで２２０℃で３０分間加熱、放冷することで塗膜基板を作製した。作製した塗膜基板は、２３０℃での熱処理後で、表面形状測定装置「Ｄｅｋｔａｋ８（Ｖｅｅｃｏ社製）」を用いて測定した膜厚が約２．０μmとなるようにした。得られた塗膜のＣ光源での色度（［Ｌ＊(１)、ａ＊(１)、ｂ＊(１)］）を顕微分光光度計（オリンパス光学社製「ＯＳＰ−ＳＰ１００」）を用いて測定した。さらにその後、耐熱性試験として２３０℃で１時間加熱し、Ｃ光源での色度（［Ｌ＊(２)、ａ＊(２)、ｂ＊(２)］）を測定し、下記計算式により、色差ΔＥａｂ＊を求め、下記基準で評価した。
ΔＥａｂ＊ ＝ √((L*(2)- L*(1))2+ (a*(2)- a*(1)) 2+( b*(2)- b*(1)) 2) 
◎◎◎：ΔＥａｂ＊が１．０未満
◎◎：ΔＥａｂ＊が１．０以上、１．５未満
◎：ΔＥａｂ＊が１．５以上、３．０未満
○：ΔＥａｂ＊が３．０以上、５．０未満
△：ΔＥａｂ＊が５．０以上、１０．０未満
×：ΔＥａｂ＊が１０．０以上
【０３９６】
（塗膜異物試験方法）
得られたレジスト材を、１００ｍｍ×１００ｍｍ、１．１ｍｍ厚のガラス基板上に乾燥後の膜厚が２．５μmとなる回転数にてスピンコートし、７０℃で２０分乾燥後、幅１００μｍのストライプ状の開口部を有するフォトマスクを介して超高圧水銀ランプを用いて積算光量１５０ｍＪ／ｃｍ2で紫外線露光を行い、５％の炭酸ナトリウム水溶液で未露光部を洗い流した後、２３０℃で２０分、熱風オーブンでベークして、基板上に幅１００μｍのストライプ状のパターンを形成した。その後、この作製基板をオリンパスシステム社製の金属顕微鏡「ＢＸ６０」を用いて表面観察を行い（倍率は５００倍）、透過により任意の５視野にて観測可能な粒子の数をカウントし、下記基準にて評価した。
◎◎：３個未満（非常に良好）
◎：３個以上５個未満（良好）
○：５個以上２０個未満（使用上問題ないレベル）
△：２０個以上１００個未満（異物数が多いものの使用上問題ないレベル）
×：１００個以上（異物による塗工ムラ（斑）発生により使用不可レベル）
【０３９７】
（塗工性試験方法）
得られたレジスト材を、１００ｍｍ×１００ｍｍ、１．１ｍｍ厚のガラス基板上に、スピンコーターを用いて５００ｒｐｍの条件で塗布し、次に７０℃で２０分乾燥し塗膜基板を作製した。ガラス基板の中心の膜厚（ｔ１とする。）を、表面形状測定装置「Ｄｅｋｔａｋ８（Ｖｅｅｃｏ社製）」を用いて測定した。次に、ガラス基板の中心から２．５ｍｍの同心円状の場所を１０か所測定し、その平均値を算出した。（ｔ２とする。）次に、測定したｔ１、ｔ２を以下の式に当てはめ膜均一性を求め、その値により塗工性を評価した。
膜均一性＝ｔ１／ｔ２×１００（％）
◎◎：９９．０％以上１００．５％未満
◎：９８．５％以上９９．０％未満、または１００．５％以上１０１．５％未満
○：９７．５％以上９８．５％未満、または１０１．５％以上１０２．５％未満
△：９５．０％以上９７．５％未満、または１０２．５％以上１０５．０％未満
×：９５．０％未満、または１０５．０％以上
【０３９８】
（保存安定性試験方法）
得られたレジスト材を、４０℃の恒温室にて７日間保存後に、既に述べた塗膜異物試験方法と同じ方法で異物試験を行う。
◎◎：３個未満（非常に良好）
◎：３個以上５個未満（良好）
○：５個以上２０個未満（使用上問題ないレベル）
△：２０個以上１００個未満（異物数が多いものの使用上問題ないレベル）
×：１００個以上（異物による塗工ムラ（斑）発生により使用不可レベル）
【０３９９】
【表８】
2015028587.tif 000025
【０４００】
【表９】
2015028587.tif 000026
【０４０１】
実施例６８〜１３５のレジスト材（Ｒ−１〜６８）は、耐熱性や塗膜異物の観点からもカラーフィルタとして使用可能な範囲にあり、良好な結果であった。また、エポキシ樹脂を併用したレジスト材（Ｒ−１８、Ｒ―２５、Ｒ−４１、Ｒ−４９、Ｒ−６２、および、Ｒ―６８）は、さらに耐熱性の観点でより優れていた。これらは、（Ｒ−１８、Ｒ―２５、Ｒ−４１、Ｒ−４９、Ｒ−６２、および、Ｒ―６８）は、バインダー樹脂（Ｒ−１７、Ｒ−２４、Ｒ―４０、および、Ｒ−４８、Ｒ−６１、Ｒ−６７）中に含まれるＯＨ基と、エポキシ樹脂との熱架橋により耐熱性が最も優れていた。また、同様のエポキシ樹脂を用いた場合でも、本願の組成でない樹脂からなる比較例１１のレジスト材（Ｒ−７３）では耐熱性が不足していることが示された。さらに、比較例７〜１２のレジスト材（Ｒ−６９〜７４）は耐熱性、塗膜異物、塗工性、保存安定性が総じて悪く、カラーフィルタとして使用可能な品位には達しなかった。
【０４０２】
このように、耐熱性、異物の発生、塗工性、および、保存安定性の観点から総じて、染料造塩物を着色剤として用いた場合の着色組成物、実施例に用いたレジスト（Ｒ−１〜Ｒ−６８）は熱処理をしても、耐熱性が良いことが明らかとなった。これらの結果より、染料造塩物を着色剤として用いた場合の着色組成物ではバインダー樹脂の組成が、各種物性に対して影響を与えることが示された。
【０４０３】
また、これにより、本発明のバインダー樹脂を含有し、染料造塩物からなる着色組成物は耐熱性、塗工性、保存安定性に優れ、また、塗膜異物の無い優れたカラーフィルタを提供できることは明らかである。